(57)【要約】組成物は、縮合反応を介して硬化することができる。この組成物は、新規縮合反応触媒を使用する。この新規縮合反応触媒は、従来のスズ触媒に代わるものとして使用される。この組成物は反応して、ガム、ゲル、ゴム又は樹脂を形成することができる。【特許請求の範囲】
【請求項１】
成分（Ａ）及び（Ｂ）を含む組成物であって、
成分（Ａ）は、Ｆｅ（ＩＩ）前駆体及び配位子の触媒的に有効な量の反応生成物であり、
成分（Ｂ）は、分子当たり平均１つ以上の加水分解性置換基を有するケイ素含有ベースポリマーであり、
成分（Ａ）は、成分（Ｂ）上で加水分解性置換基の縮合反応を触媒することができる。
【請求項２】
組成物であって、
（Ａ）成分ｉ）及び成分ｉｉ）の反応の触媒的に有効な量の触媒的に活性な反応生成物であって、
成分ｉ）が一般式Ｆｅ−Ａ２のＦｅ前駆体であり、式中、各Ａは独立して一価の有機基であり、
成分ｉｉ）は、一般式（ｉｉ）、（ｉｉｉ）、（ｉｖ）、（ｖ）、（ｖｉ）、（ｖｉｉ）、（ｖｉｉｉ）、（ｉｘ）、（ｘ）、（ｘｉ）、（ｘｉｉ）、（ｘｉｉｉ）、（ｘｉｖ）、（ｘｖｉ）、（ｘｖｉｉ）、（ｘｖｉｉｉ）、（ｘｉｘ）、（ｘｘ）、（ｘｘｉ）、又は（ｘｘｉｉ）のうちの１つの配位子、又は、構造体５、１０、２３、３２、３３、３７、４１、４２、４３、４４、５０、５６、５８、６６、６８、７６、７８、８１、８３、１００、１０１、１０３、１０５、１０８、１０９、１１０、１１２、１１３、１１４、１１５、１１６、１１８、１２２、１２３、１２５、１３１、１４１、１５４、１６８、１６９、１７１、１７２、１７３、１７４、１７５、１７７、１７８、１７９、１８８、１８９、１９２、１９５、１９８、２０２、２０３、２０８、２２７、２３０、２３１、２３３、２３４、２３９、２４０、２５０、２６０、２６４、２６７、２６８、２７６、２７７、２７８、２７９、２８０、２８１、２８３、２８４、２８５、２８７、２８８、２８９、２９０又は２９４のうちの１つであって、
一般式（ｉｉ）は、
【化１】
2014528499.tif 000050
であって、式中、下付き文字ａが０から４の整数であって、及び下付き文字ａが＞１の時に、Ａ３が別のＡ３と結合して環状構造を形成し得ることを条件とし、Ａ１及び各Ａ３がＨ、一価の有機基、ハロゲン、及び無機基からそれぞれ独立して選択され、Ａ２が、別の構造（ｉｉ）に橋掛けされたエチレンと結合して橋掛け構造を形成し得ること及びＡ２がメシチルでないことを条件として、Ａ２が一価の有機基であって、又は、
一般式（ｉｉｉ）は、
【化２】
2014528499.tif 000051
であって、式中、下付き文字ｂがは０から４の整数であり、Ｑ２はＯＨ及びＳＡ１４から選択され、Ａ１４は、Ｈ、一価の有機基、ハロゲン、及び無機基から選択され、Ｑ４は、Ｏ、Ｓ、及びＣから選択され、Ｑ３は、Ｎ及びＣから選択され、Ａ１１は、Ｈ、一価の有機基、ハロゲン、及び無機基から選択され、各Ａ１３は、ｂが＞１の時に、Ａ１３が別のＡ１３と結合して環状構造を形成し得ることを条件として、一価の有機基、ハロゲン、及び無機基から独立して選択され、Ａ１２及びＡ１０は、Ｈ、一価の有機基、ハロゲン、無機基、及び無からそれぞれ独立して選択され、又は
一般式（ｉｖ）は、
【化３】
2014528499.tif 000052
であって、式中、Ｑ５は、Ｏ及びＳから選択され、Ａ２１、Ａ２３、Ａ２２、及びＡ２０は、Ｈ、一価の有機基、ハロゲン、及び無機基からそれぞれ独立して選択され、Ａ２０及びＡ２１が結合して環状構造を形成でき、及び／又はＡ２２とＡ２１が結合して環状構造を形成でき、及び／又はＡ２３及びＡ２４が結合して環状構造を形成し得ることを条件として、Ａ２４は、Ｈ、及び一価の有機基から選択され、又は
一般式（ｖ）は、
【化４】
2014528499.tif 000053
であって、式中、下付き文字ｃは、０から４の整数であり、ｃが＞１である時に、Ａ３３が別のＡ３３と結合して環状構造を形成し得ることを条件として、各Ａ３３が、一価の有機基、ハロゲン、及び無機基から独立して選択され、Ａ３１及びＡ３２は、Ｈ及び一価の有機基からそれぞれ独立して選択され、又は
一般式（ｖｉ）は、
【化５】
2014528499.tif 000054
であって、式中、Ｑ８は、Ｏ及びＳから選択され、Ｑ９は、Ｎ及びＰから選択され、下付き文字ｄは、０から４の整数であって、ｄが＞１の時、Ａ４３が別のＡ４３と結合して環状構造を形成し得ることを条件として、各Ａ４３が、一価の有機基、ハロゲン、及び無機基から独立して選択され、Ａ４１、Ａ４４、及びＡ４０は、Ａ４０及びＡ４４がメシチル又はメチルフェノールでないことを条件として、Ｈ及び一価の有機基からそれぞれ独立して選択され、及びＡ４２はＨ、一価の有機基、ハロゲン、及び無機基から選択され、又は
一般式（ｖｉｉ）は、
【化６】
2014528499.tif 000055
であって、式中、下付き文字、ｅは０から４の整数であって、各Ａ５３は、ｅが＞１の時に、Ａ５３が別のＡ５３と結合して環状構造を形成し得ることを条件として、一価の有機基、ハロゲン、及び無機基から独立して選択され、Ａ５２及びＡ５１は、Ａ５１及びＡ５２が結合して環状構造を形成し得ることを条件として、Ｈ、一価の有機基、ハロゲン、及び無機基からそれぞれ独立して選択され、又は
一般式（ｖｉｉｉ）は、
【化７】
2014528499.tif 000056
であって、式中、Ａ６２及びＡ６１は、Ｈ、一価の有機基、ハロゲン、及び無機基からそれぞれ独立して選択され、Ａ６３及びＡ６４は、一価の有機基及びハロゲンからそれぞれ独立して選択され、又は
一般式（ｉｘ）は、
【化８】
2014528499.tif 000057
式中、下付き文字ｇ及びｈは、それぞれ独立して０から４の整数であって、各Ａ７３及び各Ａ７４は、一価の有機基、ハロゲン、及び無機基から独立して選択され、Ａ７０、Ａ７５、Ａ７７、Ａ７８及びＡ７６は、Ｈ、一価の有機基、ハロゲン、及び無機基からそれぞれ独立して選択され、Ａ７２及びＡ７１は、一価の有機基、ハロゲン、及び無機基からそれぞれ独立して選択され、又は
一般式（ｘ）は、
【化９】
2014528499.tif 000058
であって、式中、Ａ８１、Ａ８２及びＡ８３は、Ａ８１とＡ８２が結合して環状構造を形成し得ることを条件として、Ｈ、一価の有機基、ハロゲン、及び無機基からそれぞれ独立して選択され、又は
一般式（ｘｉ）は、
【化１０】
2014528499.tif 000059
であって、式中、Ｑ１１及びＱ１２は、Ｏ及びＳからそれぞれ独立して選択され、Ａ９１、Ａ９２及びＡ９３はＨ、一価の有機基、ハロゲン、及び無機基からそれぞれ独立して選択される、一般式（ｘｉ）であって、又は
一般式（ｘｉｉ）は、
【化１１】
2014528499.tif 000060
であって、式中、Ｑ１５は、Ｏ及びＳから選択され、Ａ１０１及びＡ１０３は、Ｈ、一価の有機基、ハロゲン、及び無機基からそれぞれ独立して選択され、Ａ１０２は、Ａ１０１とＡ１０２が結合して環状構造を形成し得ることを条件として、Ｈ、一価の有機基及び無機基から選択され、又は
一般式（ｘｉｉｉ）は、
【化１２】
2014528499.tif 000061
であって、式中、Ａ１１１は、Ｈ、一価の有機基、ハロゲン、及び無機基から選択され、及びＡ１０２は、Ｈ及び一価の有機基から選択され、又は
一般式（ｘｉｖ）は、
【化１３】
2014528499.tif 000062
であって、式中、下付き文字ｋは、０から４の整数であって、各Ａ１２１は、一価の有機基、ハロゲン、及び無機基から独立して選択され、及びＡ１２２及びＡ１２３は、Ｈ、一価の有機基、ハロゲン、及び無機基からそれぞれ独立して選択され、又は
一般式（ｘｖｉ）は、
【化１４】
2014528499.tif 000063
であって、式中、下付き文字ｔは０から３の整数であり、下付き文字ｕは、１から３の整数であって、各Ａ１４１及び各Ａ１４２は、一価の有機基、ハロゲン、及び無機基から独立して選択され、又は
一般式（ｘｖｉｉ）は、
【化１５】
2014528499.tif 000064
であって、式中、下付き文字ｗは、０から４の整数であって、各Ａ１５１は、一価の有機基、ハロゲン、及び無機基から独立して選択され、Ａ１５２及びＡ１５３は、一価の有機基、ハロゲン、及び無機基からそれぞれ独立して選択され、又は
一般式（ｘｖｉｉｉ）は、
【化１６】
2014528499.tif 000065
であって、式中、下付き文字ｘは、０から４の整数であって、各Ａ１６１は、一価の有機基、ハロゲン、及び無機基から独立して選択され、及びＡ１６２、Ａ１６３、及びＡ１６４は、それぞれ独立して一価の有機基である。
一般式（ｘｉｘ）は、
【化１７】
2014528499.tif 000066
であって、式中、下付き文字ａａは、０から４の整数のであって、下付き文字ｂｂは、０から４の整数であって、各Ａ１７１は、一価の有機基、ハロゲン、及び無機基から独立して選択され、各Ａ１７２は、一価の有機基、ハロゲン、及び無機基から独立して選択され、Ａ１７３及びＡ１７４は、それぞれ独立して一価の有機基であり、又は
一般式（ｘｘ）は、
【化１８】
2014528499.tif 000067
であって、式中、下付き文字ｃｃは０から４の整数であって、各Ａ１８１は、一価の有機基、ハロゲン、及び無機基から独立して選択され、Ａ１８２は、一価の有機基であり、又は
一般式（ｘｘｉ）は、
【化１９】
2014528499.tif 000068
であって、式中、下付き文字ｄｄは０から４の整数であって、各Ａ１９１は、一価の有機基、ハロゲン、及び無機基から独立して選択され、Ａ１９２、Ａ１９４、及びＡ１９５は、それぞれ独立して一価の有機基であって、Ａ１９３は、一価の有機基、Ｈ、ハロゲン、及び無機基から選択され、又は
一般式（ｘｘｉｉ）は、
【化２０】
2014528499.tif 000069
であって、式中、下付き文字ｅｅは、０から４の整数であって、各Ａ２０１は、一価の有機基、ハロゲン、及び無機基から独立して選択され、Ａ２０２は、一価の有機基、Ｈ、ハロゲン、及び無機基から選択され、又は
【表１−１】
2014528499.tif 000070
【表１−２】
2014528499.tif 000071
【表１−３】
2014528499.tif 000072
【表１−４】
2014528499.tif 000073
【表１−５】
2014528499.tif 000074
【表１−６】
2014528499.tif 000075
【表１−７】
2014528499.tif 000076
【表１−８】
2014528499.tif 000077
【表１−９】
2014528499.tif 000078
（Ｂ）１分子当たり、平均して１個以上の加水分解性置換基を有するケイ素含有ベースポリマー。
【請求項３】
条件（ａ）から（ｃ）のうちの１つが満たされ、
条件（ａ）が、各Ａがエステル基であって、又は、
条件（ｂ）が、各Ａがステアレートであって、又は、
条件（ｃ）が、各Ａがアセテートである、請求項２に記載の組成物。
【請求項４】
条件（Ａ）及び（Ｂ）のうちの１つが満たされ、
条件（Ａ）が、配位子が、配位子５、１０、２３、３２、３３、３７、４１、４２、４３、４４、５０、５６、５８、６６、６８、７６、７８、８０、８１、８３、１００、１０１、１０３、１０５、１０８、１０９、１１０、１１３、１１４、１１５、１１６、１１８、１２２、１２３、１２５、１３１、１４１、１５４、１６８、１６９、１７１、１７２、１７３、１７４、１７５、１７７、１７８、１７９、１８８、１８９、１９２、１９５、１９８、２０２、２０３、及び２０８から成る群から選択され、又は
条件（Ｂ）は、配位子が、配位子２２７、２３０、２３１、２３３、２３４、２３９、２４０、２５０、２６０、２６４、２６７、２６８、２７６、２７７、２７８、２７９、２８０、２８１、２８３、２８４、２８５、２８７、２８８、２８９、２９０、及び２９４から成る群から選択される、請求項２に記載の組成物。
【請求項５】
条件（Ｉ）から（Ｖ）のうちの１つが満たされ、
条件（Ｉ）は、各Ａが、エステル基であって、配位子が、表１の、５、１０、２３、３２、３３、３７、４１、４２、４３、４４、５０、５６、５８、６６、６８、７６、７８、８０、８１、８３、１００、１０１、１０３、１０５、１０８、１０９、１１０、１１３、１１４、１１５、１１６、１１８、１２２、１２３、１２５、１３１、１４１、１５４、１６８、１６９、１７１、１７２、１７３、１７４、１７５、１７７、１７８、１７９、１８８、１８９、１９２、１９５、１９８、２０２、２０３、２０８、２２７，２３０、２３１、２３３、２３４、２３９、２４０、２５０、２６０、２６４、２６７、２６８、２７６、２７７、２７８、２７９、２８０、２８１、２８３、２８４、２８５、２８７、２８８、２８９、２９０、又は２９４のうちの１つであって、又は
条件（ＩＩ）は、各Ａが、ステアレート基で、配位子は、表１の、５、１０、２３、３２、３３、３７、４１、４２、４３、４４、５０、５６、５８、６６、６８、７６、７８、８０、８１、８３、１００、１０１、１０３、１０５、１０８、１０９、１１０、１１３、１１４、１１５、１１６、１１８、１２２、１２３、１２５、１３１、１４１、１５４、１６８、１６９、１７１、１７２、１７３、１７４、１７５、１７７、１７８、１７９、１８８、１８９、１９２、１９５、１９８、２０２、２０３、又は２０８のうちの１つであって、又は
条件（ＩＩＩ）は、各Ａがアセテート基であって、配位子は、表１の、２２７、２３０、２３１、２３３、２３４、２３９、２４０、２５０、２６０、２６４、２６７、２６８、２７６、２７７、２７８，２７９，２８０，２８１，２８３，２８４，２８５，２８７，２８８，２８９，２９０、又は２９４のうちの１つであって、又は
条件（ＩＶ）は、各Ａがステアレート基であって、配位子は、一般式（ｉｉ）、（ｉｉｉ）、（ｉｖ）、（ｖ）、（ｖｉ）、（ｖｉｉ）、（ｖｉｉｉ）、（ｉｘ）、（ｘｉｘ）、（ｘｘ）、（ｘｘｉ）、又は（ｘｘｉｉ）のうちの１つであって、又は
条件（Ｖ）は、各Ａがアセテート基であって、配位子は、一般式（ｘ）、（ｘｉ）、（ｘｉｉ）、（ｘｉｉｉ）、（ｘｉｖ）、（ｘｖｉ）、（ｘｖｉｉ）、又は（ｘｖｉｉｉ）のうちの１つである、請求項１又は請求項２に記載の組成物。
【請求項６】
成分（Ａ）及び（Ｂ）とは異なる少なくとも１つの追加成分を更に含み、前記少なくとも１つの追加成分が（Ｃ）架橋剤、（Ｄ）乾燥剤、（Ｅ）増量剤、可塑剤、又はこれらの組み合わせ、（Ｆ）充填剤、（Ｇ）処理剤、（Ｈ）殺生物剤、（Ｊ）難燃剤、（Ｋ）表面改質剤、（Ｌ）鎖延長剤、（Ｍ）末端封鎖剤、（Ｎ）非反応性結合剤、（Ｏ）老化防止添加剤、（Ｐ）水放出剤、（Ｑ）顔料、（Ｒ）レオロジー添加剤、（Ｓ）ビヒクル、（Ｔ）粘着付与剤、（Ｕ）腐食防止剤、並びにこれらの組み合わせから成る群から選択される、請求項１〜請求項５のいずれか一項に記載の組成物。
【請求項７】
前記縮合反応が、実施例２の方法に従って検査した時に２〜５の範囲の可視粘度値を有する反応生成物を生成する、請求項１〜請求項６のいずれか一項に記載の組成物。
【請求項８】
前記組成物を作製するために、成分（Ａ）及び成分（Ｂ）から成る成分を混合する工程を含む、請求項１〜請求項７のいずれか一項に記載の組成物を作製する方法。
【請求項９】
反応生成物を調製するために、請求項１〜７のいずれか一項に記載の組成物を露出する工程を含む、方法。
【請求項１０】
前記反応生成物が、ゴム類、ジェル、皮、及び樹脂から選択される形態を有する、請求項９に記載の方法で調製される反応生成物。
【請求項１１】
ｉ）一般式Ｆｅ−Ａ２のＦｅ前駆体であって、
式中、各Ａは独立して一価の有機基であって、及び、
ｉｉ）一般式（ｉｉ）、（ｉｉｉ）、（ｉｖ）、（ｖ）、（ｖｉ）、（ｖｉｉ）、（ｖｉｉｉ）、（ｉｘ）、（ｘ）、（ｘｉ）、（ｘｉｉ）、（ｘｉｉｉ）、（ｘｉｖ）、（ｘｖｉ）、（ｘｖｉｉ）、（ｘｖｉｉｉ）、（ｘｉｘ）、（ｘｘ）、（ｘｘｉ）、又は（ｘｘｉｉ）のうちの１つを有し、又は、５、１０、２３、３２、３３、３７、４１、４２、４３、４４、５０、５６、５８、６６、６８、７６、７８、８１、８３、１００、１０１、１０３、１０５、１０８、１０９、１１０、１１２、１１３、１１４、１１５、１１６、１１８、１２２、１２３、１２５、１３１、１４１、１５４、１６８、１６９、１７１、１７２、１７３、１７４、１７５、１７７、１７８、１７９、１８８、１８９、１９２、１９５、１９８、２０２、２０３、２０８、２２７、２３０、２３１、２３３、２３４、２３９、２４０、２５０、２６０、２６４、２６７、２６８、２７６、２７７、２７８、２７９、２８０、２８１、２８３、２８４、２８５、２８７、２８８、２８９、２９０、又は２９４のうちの１つの構造を有する配位子であって、
一般式（ｉｉ）は、
【化２１】
2014528499.tif 000079
であって、式中、下付き文字ａは０〜４の整数であって、Ａ１及び各Ａ３は、下付き文字ａが＞１の時、Ａ３が別のＡ３と結合して環状構造を形成し得ることを条件として、Ｈ、一価の有機基、ハロゲン、及び無機基からそれぞれ独立して選択され、Ａ２が別の構造（ｉｉ）に橋掛けされたエチレンと結合して橋掛け構造を形成し得ること、及びＡ２がメシチルでないことを条件として、Ａ２は一価の有機基であって、又は
一般式（ｉｉｉ）は、
【化２２】
2014528499.tif 000080
であって、式中、下付き文字ｂは、０〜４の整数であって、Ｑ２は、ＯＨ及びＳＡ１４から選択され、Ａ１４は、Ｈ、一価の有機基、ハロゲン、及び無機基から選択され、Ｑ４は、Ｏ、Ｓ及びＣから選択され、Ｑ３は、Ｎ及びＣから選択され、Ａ１１は、Ｈ、一価の有機基、ハロゲン及び、無機基から選択され、各Ａ１３は、ｂが＞１の時、Ａ１３が別のＡ１３と結合して環状構造を形成し得ることを条件として一価の有機基、ハロゲン、及び無機基から独立して選択され、Ａ１２及びＡ１０は、Ｈ、一価の有機基、ハロゲン、無機基及び無からそれぞれ独立して選択され、又は
一般式（ｉｖ）は、
【化２３】
2014528499.tif 000081
であって、式中、Ｑ５は、Ｏ及びＳから選択され、Ａ２１、Ａ２３、Ａ２２、及びＡ２０は、Ｈ、一価の有機基、ハロゲン、及び無機基からそれぞれ独立して選択され、Ａ２０及びＡ２１が結合して環状構造を形成でき、及び／又はＡ２２とＡ２１が結合して環状構造を形成でき、及び／又はＡ２３及びＡ２４が結合して環状構造を形成し得ることを条件として、Ａ２４は、Ｈ、及び一価の有機基から選択され、又は
一般式（ｖ）は、
【化２４】
2014528499.tif 000082
であって、式中、下付き文字ｃは０〜４の整数であって、ｃが＞１である時に、Ａ３３が別のＡ３３と結合して環状構造を形成し得ることを条件として、各Ａ３３は、一価の有機基、ハロゲン、及び無機基から独立して選択され、Ａ３１及びＡ３２は、Ｈ及び一価の有機基からそれぞれ独立して選択され、又は
一般式（ｖｉ）は
【化２５】
2014528499.tif 000083
であって、式中、Ｑ８は、Ｏ及びＳから選択され、Ｑ９は、Ｎ及びＰから選択され、下付き文字ｄは、０〜４の整数であって、ｄが＞１の時、Ａ４３が別のＡ４３と結合して環状構造を形成し得ることを条件として、各Ａ４３は、一価の有機基、ハロゲン、及び無機基から独立して選択され、Ａ４１、Ａ４４、及びＡ４０は、Ａ４０及びＡ４４がメシチル又はメチルフェノールでないことを条件として、Ｈ及び一価の有機基からそれぞれ独立して選択され、及びＡ４２はＨ、一価の有機基、ハロゲン、及び無機基から選択され、又は
一般式（ｖｉｉ）は、
【化２６】
2014528499.tif 000084
であって、式中、下付き文字ｅは０〜４の整数であって、ｅが＞１の時に、Ａ５３が別のＡ５３と結合して、環状構造を形成し得ることを条件として、各Ａ５３は、一価の有機基、ハロゲン、及び無機基から独立して選択され、Ａ５２及びＡ５１は、Ａ５１及びＡ５２が結合して環状構造を形成し得ることを条件として、Ｈ、一価の有機基、ハロゲン、及び無機基からそれぞれ独立して選択され、又は
一般式（ｖｉｉｉ）は、
【化２７】
2014528499.tif 000085
であって、式中、Ａ６２及びＡ６１は、Ｈ、一価の有機基、ハロゲン、及び無機基からそれぞれ独立して選択され、Ａ６３及びＡ６４は、一価の有機基及びハロゲンからそれぞれ独立して選択され、又は
一般式（ｉｘ）は、
【化２８】
2014528499.tif 000086
であって、式中、下付き文字ｇ及びｈは、それぞれ独立して０〜４の整数であって、各Ａ７３及び各Ａ７４は、一価の有機基、ハロゲン、及び無機基から独立して選択され、Ａ７０、Ａ７５、Ａ７７、Ａ７８及びＡ７６は、Ｈ、一価の有機基、ハロゲン、及び無機基からそれぞれ独立して選択され、及びＡ７２及びＡ７１は、一価の有機基、ハロゲン、及び無機基からそれぞれ独立して選択され、又は
一般式（ｘ）は、
【化２９】
2014528499.tif 000087
であって、式中、Ａ８１、Ａ８２及びＡ８３は、Ａ８１とＡ８２が結合して環状構造を形成し得ることを条件として、Ｈ、一価の有機基、ハロゲン、及び無機基からそれぞれ独立して選択される、一般式（ｘ）であって、又は
一般式（ｘｉ）は、
【化３０】
2014528499.tif 000088
であって、式中、Ｑ１１及びＱ１２は、Ｏ及びＳからそれぞれ独立して選択され、Ａ９１、Ａ９２及びＡ９３は、Ｈ、一価の有機基、ハロゲン、及び無機基からそれぞれ独立して選択され、又は
一般式（ｘｉｉ）は、
【化３１】
2014528499.tif 000089
であって、式中、Ｑ１５は、Ｏ及びＳから選択され、Ａ１０１及びＡ１０３は、Ｈ、一価の有機基、ハロゲン、及び無機基からそれぞれ独立して選択され、Ａ１０２は、Ａ１０１とＡ１０２が結合して環状構造を形成し得ることを条件として、Ｈ、一価の有機基及び無機基から選択され、又は
一般式（ｘｉｉｉ）は、
【化３２】
2014528499.tif 000090
であって、式中Ａ１１１は、Ｈ、一価の有機基、ハロゲン、及び無機基から選択され、Ａ１０２は、Ｈ及び一価の有機基から選択され、又は
一般式（ｘｉｖ）は、
【化３３】
2014528499.tif 000091
であって、式中、下付き文字ｋは、０〜４の整数であって、各１２１は、一価の有機基、ハロゲン、及び無機基から独立して選択され、Ａ１２２及びＡ１２３は、Ｈ、一価の有機基、ハロゲン、及び無機基からそれぞれ独立して選択され、又は
一般式（ｘｖｉ）は、
【化３４】
2014528499.tif 000092
であって、式中、下付き文字ｔは０〜３の整数であって、下付き文字ｕは、１〜３の整数であって、各Ａ１４１及び各Ａ１４２は、一価の有機基、ハロゲン、及び無機基から独立して選択され、又は
一般式（ｘｖｉｉ）は、
【化３５】
2014528499.tif 000093
であって、式中、下付き文字ｗは、０〜４の整数であって、各Ａ１５１は、一価の有機基、ハロゲン、及び無機基から独立して選択され、及びＡ１５２及びＡ１５３は、一価の有機基、ハロゲン、及び無機基からそれぞれ独立して選択され、又は
一般式（ｘｖｉｉｉ）は、
【化３６】
2014528499.tif 000094
であって、式中、下付き文字ｘは、０〜４の整数であって、各Ａ１６１は、一価の有機基、ハロゲン、及び無機基から独立して選択され、Ａ１６２、Ａ１６３、及びＡ１６４は、一価の有機基かからそれぞれ独立して選択され。
一般式（ｘｉｘ）は、
【化３７】
2014528499.tif 000095
であって、式中、下付き文字ａａは、０〜４の整数であって、下付き文字ｂｂは、０〜４の整数であって、各Ａ１７１は、一価の有機基、ハロゲン、及び無機基から独立して選択され、各Ａ１７２は、一価の有機基、ハロゲン、及び無機基から独立して選択され、Ａ１７３及びＡ１７４は一価の有機基からそれぞれ独立して一価の有機基であって、又は
一般式（ｘｘ）は、
【化３８】
2014528499.tif 000096
であって、式中、下付き文字ｃｃは０〜４の整数であって、各Ａ１８１は、一価の有機基、ハロゲン、及び無機基から独立して選択され、Ａ１８２は、一価の有機基であって、又は
一般式（ｘｘｉ）は、
【化３９】
2014528499.tif 000097
であって、式中、下付き文字ｄｄは０〜４の整数であって、各Ａ１９１は、一価の有機基、ハロゲン、及び無機基から独立して選択され、Ａ１９２、Ａ１９４、及びＡ１９５は、それぞれ独立して一価の有機基であって、Ａ１９３は、一価の有機基、Ｈ、ハロゲン、及び無機基から選択され、又は
一般式（ｘｘｉｉ）は、
【化４０】
2014528499.tif 000098
であって、式中、下付き文字ｅｅは、０〜４の整数であって、各Ａ２０１は、一価の有機基、ハロゲン、及び無機基から独立して選択され、Ａ２０２は、一価の有機基、Ｈ、ハロゲン、及び無機基から選択され、又は
【表２−１】
2014528499.tif 000099
【表２−２】
2014528499.tif 000100
【表２−３】
2014528499.tif 000101
【表２−４】
2014528499.tif 000102
【表２−５】
2014528499.tif 000103
【表２−６】
2014528499.tif 000104
【表２−７】
2014528499.tif 000105
【表２−８】
2014528499.tif 000106
【表２−９】
2014528499.tif 000107
【表２−１０】
2014528499.tif 000108
これによって、Ｆｅ−配位子錯体から成る反応生成物を作製する。
【請求項１２】
条件（ａ）から（ｃ）のうちの１つが満たされ、
条件（ａ）は各Ａがエステル基であって、又は
条件（ｂ）は各Ａがステアレートであって、又は
条件（ｃ）は各Ａがアセテートである、請求項１１に記載の方法。
【請求項１３】
条件（Ａ）及び（Ｂ）のうちの１つが満たされ、
条件（Ａ）は、配位子が、表１の、配位子５、１０、２３、３２、３３、３７、４１、４２、４３、４４、５０、５６、５８、６６、６８、７６、７８、８０、８１、８３、１００、１０１、１０３、１０５、１０８、１０９、１１０、１１３、１１４、１１５、１１６、１１８、１２２、１２３、１２５、１３１、１４１、１５４、１６８、１６９、１７１、１７２、１７３、１７４、１７５、１７７、１７８、１７９、１８８、１８９、１９２、１９５、１９８、２０２、２０３、及び２０８から成る群から選択され、又は
条件（Ｂ）は、配位子が、表１の、配位子２２７、２３０、２３１、２３３、２３４、２３９、２４０、２５０、２６０、２６４、２６７、２６８、２７６、２７７、２７８、２７９、２８０、２８１、２８３、２８４、２８５、２８７、２８８、２８９、２９０、及び２９４から成る群から選択される、請求項１１に記載の方法。
【請求項１４】
条件（Ｉ）〜（Ｖ）のうちの１つが満たされ、
条件（Ｉ）は、各Ａがエステル基であって、配位子が、表１の、５、１０、２３、３２、３３、３７、４１、４２、４３、４４、５０、５６、５８、６６、６８、７６、７８、８０、８１、８３、１００、１０１、１０３、１０５、１０８、１０９、１１０、１１３、１１４、１１５、１１６、１１８、１２２、１２３、１２５、１３１、１４１、１５４、１６８、１６９、１７１、１７２、１７３、１７４、１７５、１７７、１７８、１７９、１８８、１８９、１９２、１９５、１９８、２０２、２０３、２０８、２２７，２３０、２３１、２３３、２３４、２３９、２４０、２５０、２６０、２６４、２６７、２６８、２７６、２７７、２７８、２７９、２８０、２８１、２８３、２８４、２８５、２８７、２８８、２８９、２９０、又は２９４のうちの１つであって、又は
条件（ＩＩ）は、各Ａがステアレート基であって、配位子は、表１の、５、１０、２３、３２、３３、３７、４１、４２、４３、４４、５０、５６、５８、６６、６８、７６、７８、８０、８１、８３、１００、１０１、１０３、１０５、１０８、１０９、１１０、１１３、１１４、１１５、１１６、１１８、１２２、１２３、１２５、１３１、１４１、１５４、１６８、１６９、１７１、１７２、１７３、１７４、１７５、１７７、１７８、１７９、１８８、１８９、１９２、１９５、１９８、２０２、２０３、又は２０８のうちの１つであって、又は
条件（ＩＩＩ）は、各Ａがアセテート基であって、配位子は、表１の、２２７、２３０、２３１、２３３、２３４、２４０、２５０、２６０、２６４、２６７、２６８、２７６、２７７、２７８，２７９，２８０，２８１，２８３，２８４，２８５，２８７，２８８，２８９，２９０、又は２９４のうちの１つであって、又は
条件（ＩＶ）は、各Ａがステアレート基であって、配位子は、一般式（ｉｉ）、（ｉｉｉ）、（ｉｖ）、（ｖ）、（ｖｉ）、（ｖｉｉ）、（ｖｉｉｉ）、（ｉｘ）、（ｘｉｘ）、（ｘｘ）、（ｘｘｉ）、又は（ｘｘｉｉ）のうちの１つであって、又は
条件（Ｖ）は、各Ａがアセテート基であって、配位子は、一般式（ｘ）、（ｘｉ）、（ｘｉｉ）、（ｘｉｉｉ）、（ｘｉｖ）、（ｘｖｉ）、（ｘｖｉｉ）、又は（ｘｖｉｉｉ）のうちの１つである、請求項１１に記載の組成物。
【請求項１５】
前記Ｆｅ−前駆体及び前記配位子を加熱することを更に含む、請求項１１〜請求項１４のいずれか一項に記載の方法。
【請求項１６】
副成物を含まない前記Ｆｅ−配位子錯体を得るために、前記反応生成物から前記副成物を除去することを更に含む、請求項１１〜請求項１５のいずれか一項に記載の方法。
【請求項１７】
請求項１１〜請求項１５のいずれか一項に記載の方法により調製される、反応生成物。
【請求項１８】
前記反応生成物が、
ａ）Ｆｅ−配位子錯体と、
ｂ）前記Ｆｅ前駆体と前記配位子との前記反応から、又はその副反応から生成される副成物と、を含む、請求項１７に記載の反応生成物。
【請求項１９】
請求項１６に記載の方法により調製される、反応生成物。
【発明の詳細な説明】
【技術分野】
【０００１】
スズ化合物は、接着剤、封止剤及び低透過性製品（例えば、断熱ガラス用途、コーティング及びシリコーンエラストマーラテックスにおいて有用であるもの）といった多くのポリオルガノシロキサン組成物の縮合硬化のための触媒として有用である。縮合反応触媒としての有機スズ化合物は、スズの価数が＋４又は＋２のいずれかであるもの、すなわち、スズ（ＩＶ）化合物又はスズ（ＩＩ）化合物である。スズ（ＩＶ）化合物の例としては、カルボン酸の第二スズ塩、例えば、二ラウリン酸ジブチルスズ、二ラウリン酸ジメチルスズ、ジ−（ｎ−ブチル）スズビス−ケトネート、二酢酸ジブチルスズ、マレイン酸ジブチルスズ、ジブチルスズジアセチルアセトネート、ジブチルスズジメトキシド、カルボメトキシフェニルスズトリス−ウベレート（carbomethoxyphenyl tin tris-uberate）、ジブチルスズジオクタノエート、二ギ酸ジブチルスズ、イソブチルスズトリセロエート（isobutyl tin triceroate）、ジメチルスズジブチレート、ジメチルスズジ−ネオデコノエート、ジブチルスズジ−ネオデコノエート、酒石酸トリエチルスズ、二安息香酸ジブチルスズ、ブチルスズトリ−２−エチルヘキサノエート、二酢酸ジオクチルスズ、オクチル酸スズ、オレイン酸スズ、酪酸スズ、ナフテン酸スズ、二塩化ジメチルスズ、これらの組み合わせ、及び／又はこれらの部分加水分解生成物が挙げられる。スズ（ＩＶ）化合物は当該技術分野において既知であり、例えば、Ｄｏｗ  Ｃｈｅｍｉｃａｌ  Ｃｏｍｐａｎｙの事業部門であるＡｃｉｍａ  Ｓｐｅｃｉａｌｔｙ  Ｃｈｅｍｉｃａｌｓ（欧州、スイス）からのＭｅｔａｔｉｎ（登録商標）７４０及びＦａｓｃａｔ（登録商標）４２０２などが、市販されている。スズ（ＩＩ）化合物の例としては、有機カルボン酸のスズ（ＩＩ）塩、例えば、二酢酸スズ（ＩＩ）、ジオクタン酸スズ（ＩＩ）、ジエチルヘキサン酸スズ（ＩＩ）、二ラウリン酸スズ（ＩＩ）、カルボン酸の第一スズ塩、例えば、オクチル酸スズ、オレイン酸スズ、酢酸スズ、ラウリン酸スズ、ステアリン酸スズ、ナフテン酸スズ、ヘキサン酸スズ、コハク酸スズ、カプリル酸スズ、及びこれらの組み合わせが挙げられる。
【発明の概要】
【発明が解決しようとする課題】
【０００２】
ＲＥＡＣＨ（化学物質の登録、評価、許可、及び制限）は、ヒトの健康及び環境を守ることを支援し、化学産業の可能性及び競争を改善するのを意図した欧州連合一次法である。この一次法により、封止剤及びコーティングのような多くの縮合反応硬化性ポリオルガノシロキサン製品において使用されているスズ系触媒は、使用が禁止されることになっている。それゆえに、縮合反応硬化性組成物において従来のスズ触媒を置き換えることが産業上必要とされている。
【課題を解決するための手段】
【０００３】
鉄前駆体（Ｆｅ前駆体）と配位子を含む成分の反応生成物、及びこの反応生成物の調製方法が開示されている。縮合反応を介して製品を形成可能である組成物は、反応生成物及びケイ素含有ベースポリマーを含む。
【発明を実施するための形態】
【０００４】
全ての量、比率、及びパーセンテージは、特に記載のない限り、重量である。組成物中の全成分の量は合計で１００重量％である。「課題を解決するための手段」及び「要約書」は、参照により本願に組み込まれる。冠詞「ａ」、「ａｎ」、及び「ｔｈｅ」はそれぞれ、明細書の文脈により特に示されない限り、１つ以上を指す。範囲の開示には、範囲それ自体と、その中に包含される任意の数、並びに端点が含まれる。例えば、２．０〜４．０の範囲の開示には、２．０〜４．０の範囲だけでなく、２．１、２．３、３．４、３．５、及び４．０の個々の数、並びにその範囲に包含される任意の他の数も含まれる。更に、例えば２．０〜４．０の範囲の開示には、例えば２．１〜３．５、２．３〜３．４、２．６〜３．７、及び３．８〜４．０の部分集合、並びにその範囲に包含される任意の他の部分集合も含まれる。同様に、マーカッシュ群の開示には、群全体と、その中に包含される任意の個々の要素及び部分集合も含まれる。例えば、マッカーシュ群としての、水素原子、アルキル基、アリール基、又はアラルキル基の開示は、メンバーアルキルを個別に、サブグループアルキル及びアリール、並びにそこに包含される他の任意の個別のメンバー及びサブグループを含む。
【０００５】
「アルキル」は、非環状の、分枝状又は非分枝状、飽和一価の炭化水素基を意味する。アルキルは、メチル、エチル、プロピル（例えば、イソプロピル及び／又はｎ−プロピル）、ブチル（例えば、イソブチル、ｎ−ブチル、ｔｅｒｔ−ブチル、及び／又はｓｅｃ−ブチル）、ペンチル（例えば、イソペンチル、ネオペンチル、及び／又はｔｅｒｔ−ペンチル）、ヘキシル、ヘプチル、オクチル、ノニル及びデシル、並びに６以上の炭素原子の分岐状飽和一価炭化水素基により例示されるが、これらに限定されない。
【０００６】
「アリール」は、環状の完全に不飽和な炭化水素基を意味する。アリールは、シクロペンタジエニル、フェニル、アントラセニル、及びナフチルにより例示されるが、これらに限定されない。単環式アリール基は、５〜９個の炭素原子、あるいは６〜７個の炭素原子、及びあるいは５〜６個の炭素原子を有し得る。多環式アリール基は１０〜１７個の炭素原子、あるいは１０〜１４個の炭素原子、及びあるいは１２〜１４個の炭素原子を有し得る。
【０００７】
「アラルキル」は、側枝及び／又は末端アリール基を有するアルキル基又は側枝アルキル基を有するアリール基を意味する。代表的なアラルキル基には、トリル、キシリル、ベンジル、フェニルエチル、フェニルプロピル及びフェニルブチルが挙げられる。
【０００８】
「炭素環」及び「炭素環式」はそれぞれ、炭化水素環を意味する。炭素環は単環式であってもよく、あるいは、縮合、架橋又はスピロ多環であり得る。単環式炭素環は、３〜９個の炭素原子、あるいは４〜７個の炭素原子、あるいは５〜６個の炭素原子を有し得る。多環式炭素環は、７〜１７個の炭素原子、あるいは７〜１４個の炭素原子、あるいは９〜１０個の炭素原子を有し得る。炭素環は、飽和であっても又は部分不飽和であり得る。
【０００９】
「シクロアルキル」は、飽和炭素環を意味する。単環式シクロアルキル基の例としては、シクロブチル、シクロペンチル、及びシクロヘキシルが挙げられる。
【００１０】
「ハロゲン化炭化水素」は、炭素原子に結合した水素原子１個以上が形式的にハロゲン原子で置換された炭化水素を意味する。ハロゲン化炭化水素基としては、ハロアルキル基、ハロゲン化炭素環基、及びハロアルケニル基が挙げられる。ハロアルキル基としては、フッ素化アルキル基（例えば、トリフルオロメチル（ＣＦ３）、フルオロメチル、トリフルオロエチル、２−フルオロプロピル、３，３，３−トリフルオロプロピル、４，４，４−トリフルオロブチル、４，４，４，３，３−ペンタフルオロブチル、５，５，５，４，４，３，３−ヘプタフルオロペンチル、６，６，６，５，５，４，４，３，３−ノナフルオロヘキシル（nonafluorohexyl）、及び８，８，８，７，７−ペンタフルオロオクチル）、及び塩化アルキル基（例えば、クロロメチル及び３−クロロプロピル）などが挙げられる。ハロゲン化炭素環基としては、フッ化シクロアルキル基（例えば、２，２−ジフルオロシクロプロピル、２，３−ジフルオロシクロブチル、３，４−ジフルオロシクロヘキシル及び３，４−ジフルオロ−５−メチルシクロヘプチル）、並びに、塩化シクロアルキル基（例えば、２，２−ジクロロシクロプロピル、２，３−ジクロロシクロペンチル）が挙げられる。ハロアルケニル基としては、アリルクロリドが挙げられる。
【００１１】
「へテロ原子」は、炭素を除く、ｈｔｔｐ：／／ｗｗｗ．ｉｕｐａｃ．ｏｒｇ／ｆｉｌｅａｄｍｉｎ／ｕｓｅｒ＿ｕｐｌｏａｄ／ｎｅｗｓ／ＩＵＰＡＣ＿Ｐｅｒｉｏｄｉｃ＿Ｔａｂｌｅ−１Ｊｕｎ１２．ｐｄｆのＩＵＰＡＣ元素周期表の１３〜１７族の元素のいずれかを意味する。「へテロ原子」としては、例えば、Ｎ、Ｏ、Ｐ、Ｓ、Ｂｒ、Ｃｌ、Ｆ及びＩが挙げられる。
【００１２】
「へテロ原子含有基」は、炭素原子を含み、更に少なくとも１個のヘテロ原子を含む有機基を意味する。ヘテロ原子含有基は、例えば、１つ以上のアシル、アミド、アミン、カルボキシル、シアノ、エポキシ、ハイドロカーボンオキシ、イミノ、ケトオキシム、メルカプト、オキシム、及び／又はチオールを含み得る。例えば、ヘテロ原子含有基が１個以上のハロゲン原子を含有する場合、このヘテロ原子を含有する基は、上記のハロゲン化炭化水素基であり得る。あるいは、ヘテロ原子が酸素である場合、このヘテロ原子を含有する基は、アルコキシ基又はアルキルアルコキシ基などのヒドロカルボンオキシ基であり得る。
【００１３】
「無機基」は、少なくとも１個のヘテロ原子及び少なくとも１個の水素又は異なるヘテロ原子から成るから成る基を意味する。ヘテロ原子含有基は、例えば、１つ以上のアミン、ヒドロキシル、イミノ、ニトロ、オキソ、スルホニル及び／又はチオールを含み得る。
【００１４】
「ヘテロアルキル」基は、少なくとも１個のヘテロ原子も含む、非環式の、分枝状又は非分枝状、飽和一価の炭化水素基を意味する。「ヘテロアルキル」は、ハロアルキル基、及び少なくとも１つの炭素原子が、Ｎ、Ｏ、Ｐ、又はＳなどのへテロ原子と置き換えられたアルキル基を含み、例えば、へテロ原子がＯのとき、ヘテロアルキル基は、アルコキシ基になる場合がある。
【００１５】
「複素環」及び「複素環式」はそれぞれ、炭素原子と環内の１個以上のヘテロ原子から構成される環基を意味する。複素環内のヘテロ原子は、Ｎ、Ｏ、Ｐ、Ｓ又はこれらの組み合わせであり得る。複素環は単環式であってもよく、あるいは、縮合、架橋又はスピロ多環であり得る。単環式複素環は、環内に３〜９個の原子を有し得、あるいは４〜７個の原子、あるいは５〜６個の原子を有し得る。多環式複素環は、環内に７〜１７個の原子を有し得、あるいは７〜１４個の原子、あるいは９〜１０個の原子を有し得る。複素環は、飽和であっても又は部分不飽和であり得る。
【００１６】
「複素環式芳香族」は、炭素原子と環内の１個以上のヘテロ原子から構成される完全不飽和環含有基を意味する。単環式複素芳香族基は、５〜９個の構成原子（member atom）、あるいは６〜７個の構成原子、及びあるいは５〜６個の構成原子を有し得る。多環式複素芳香族基は、１０〜１７個の構成原子、あるいは１０〜１４個の構成原子、及びあるいは１２〜１４個の構成原子を有し得る。複素環式芳香族としては、ピリジルなどのヘテロアリール基が挙げられる。複素環式芳香族としては、ヘテロアラルキル、すなわち、側枝及び／又は末端ヘテロアリール基を有するアルキル基、あるいは、側枝アルキル基を有するヘテロアリール基が挙げられる。代表的なヘテロアラルキル基としては、メチルピリジル及びジメチルピリジルが挙げられる。
【００１７】
「〜を含まない」とは、組成物が感知不可能な量でしか含有しない、又はその成分を含まない同じ組成物と比較したときに、実施例の項に記載される方法により測定される、視覚的な粘度が変化させるのに不十分な量でしか組成物がその成分を含有しないことを意味する。例えば、本明細書に記載の組成物は、スズ触媒を含まないものであり得る。「スズ触媒を含まない」は、組成物が、組成物中の他の成分の加水分解性基との縮合反応を触媒することができるスズ触媒を感知不可能な量でしか含有しない、又は、スズ触媒を含まない同じ組成物と比較したときに「実施例」の項に記載の方法により測定される目視粘度を変化させるのに不十分な量でしか組成物がスズ触媒を含有しないことを意味する。組成物は、チタン触媒を含まないものであり得る。「チタン触媒を含まない」は、組成物が、組成物中の他の成分の加水分解性基との縮合反応を触媒することができるチタン触媒を感知不可能な量でしか含有しない、又は、チタン触媒を含まない同じ組成物と比較したときに「実施例」の項に記載の方法により測定される目視粘度を変化させるのに不十分な量でしか組成物がチタン触媒を含有しないことを意味する。あるいは、本明細書に記載の組成物は、金属縮合反応触媒（すなわち、本明細書に記載の成分（Ａ）以外）を含まないものであり得る。「金属縮合反応触媒を含まない」は、組成物が、Ａｌ、Ｂｉ、Ｓｎ、Ｔｉ及び／又はＺｒの化合物のような、縮合反応を触媒することができる（ＣＲＣ  Ｈａｎｄｂｏｏｋ  ｏｆ  Ｃｈｅｍｉｓｔｒｙ  ａｎｄ  Ｐｈｙｓｉｃｓ（６５ｔｈ  ｅｄ．，ＣＲＣ  Ｐｒｅｓｓ，Ｉｎｃ．，Ｂｏｃａ  Ｒａｔｏｎ，Ｆｌｏｒｉｄａ，１９８４）の表紙カバーに記載されている）周期表の３ａ、４ａ、５ａ又は４ｂ族金属の化合物の感知不可能な量、又は金属縮合反応触媒を有する同じ組成物と比較したときに「実施例」の項に記載されている方法により測定される可視粘度を変化させるには不十分な、このような金属縮合反応触媒の量を意味する。この定義のために、「感知不可能な量」は、例えば、ＡＳＴＭ  Ｄ７１５１−０５の方法「誘導結合プラズマ発光分光分析法（ＩＣＰ−ＡＥＳ）により絶縁油中の元素を測定するための標準試験法（Standard Test Method for Determination of Elements in Insulating Oils by Inductively Coupled Plasma Atomic Emission Spectrometry（ICP-AES））」に従って、測定され得る。
【００１８】
「非官能性」は、例えば、ポリオルガノシロキサンといった成分が、縮合反応に参加する加水分解性基を有さないことを意味する。
【００１９】
本明細書で使用される略記は、以下のように定義される。略記「ｃＰ」は、センチポアズを意味する。「ＤＰ」は、ポリマーの重合度を意味する。「ＦＴＩＲ」は、フーリエ変換赤外分光法を意味する。「ＧＰＣ」は、ゲル透過クロマトグラフィーを意味する。「Ｍｎ」は、数平均分子量を意味する。Ｍｎは、ＧＰＣを使用して測定され得る。「Ｍｗ」は、重量平均分子量を意味する。「ＮＭＲ」は、核磁気共鳴を意味する。「Ｍｅ」は、メチルを意味する。「Ｅｔ」は、エチルを意味する。「Ｐｈ」は、フェニルを意味する。「Ｐｒ」はプロピルを意味し、ｉＰｒ及びｎＰｒといった様々な構造を包含する。「ｉＰｒ」は、イソプロピルを意味する。「ｎＰｒ」は、ノルマルプロピルを意味する。「Ｂｕ」は、ブチルを意味し、ｎＢｕ、ｓｅｃ−ブチル、ｔＢｕ及びｉＢｕといった様々な構造を包含する。「ｉＢｕ」は、イソブチルを意味する。「ｎＢｕ」は、ノルマルブチルを意味する。「ｔＢｕ」は、ｔｅｒｔ−ブチルを意味する。
【００２０】
縮合反応（組成物）により反応できる少なくとも１つの成分を有する組成物は、以下のものを含む：
（Ａ）Ｆｅ含有縮合反応触媒、及び
（Ｂ）１分子当たり、平均して１個以上の加水分解性置換基を有するケイ素含有ベースポリマー（ベースポリマー）。理論に束縛されるものではないが、Ｆｅ含有縮合反応触媒は、ベースポリマーの縮合反応を触媒するために有効であることが特徴付けられると考えられる。ベースポリマーは、縮合反応により反応できる加水分解性置換基を有する。ベースポリマーの縮合反応により、反応生成物が調製される。この組成物は、場合により、１つ以上の追加成分を更に含み得る。１つ以上の追加成分は、成分（Ａ）及び（Ｂ）とは異なる。好適な追加成分としては、例えば、（Ｃ）架橋剤、（Ｄ）乾燥剤、（Ｅ）増量剤、可塑剤又はこれらの組み合わせ、（Ｆ）充填剤、（Ｇ）充填剤処理剤、（Ｈ）殺生物剤、（Ｊ）難燃剤、（Ｋ）表面改質剤、（Ｌ）鎖延長剤、（Ｍ）末端封鎖剤、（Ｎ）非反応性結合剤、（Ｏ）老化防止添加剤、（Ｐ）水放出剤、（Ｑ）顔料、（Ｒ）レオロジー添加剤、（Ｓ）ビヒクル（例えば、溶媒及び／又は希釈剤）、（Ｔ）粘着付与剤、（Ｕ）腐食防止剤、並びにこれらの組み合わせが挙げられる。
【００２１】
成分（Ａ）は、触媒的に有効な量のＦｅ含有縮合反応触媒を含む。Ｆｅ含有縮合反応触媒は、Ｆｅ前駆体と配位子との反応生成物を含む。理論に束縛されるものではないが、この反応生成物はＦｅ−配位子錯体を含むと考えられる。Ｆｅ前駆体は、Ｆｅ前駆体と配位子との反応生成物とは異なる。Ｆｅ前駆体は、一般式（ｉ）Ｆｅ−Ａ２を有するＦｅの有機化合物であって、式中、各Ａは、独立して置換可能な置換基である。各Ａは、一価の有機基であり得る。Ａについての一価の有機基の例としては、一価の炭化水素基、アミノ基、シラザン基、カルボキシルエステル基及びヒドロカルボンオキシ基が挙げられる。
【００２２】
Ａについての一価の炭化水素基の例としては、アルキル（例えば、メチル、エチル、プロピル、ブチル、ペンチル、ヘキシル、ヘプチル、エチルヘキシル、オクチル、デシル、ドデシル、ウンデシル及びオクタデシル）、アルケニル（例えば、ビニル、アリル、プロペニル及びヘキセニル）、飽和炭素環基、例えば、シクロアルキル（例えば、シクロペンチル及びシクロヘキシル）によって例示される炭素環基、又は、不飽和炭素環基（例えば、シクロペンタジエニル又はシクロオクタジエニル）、アリール（例えば、フェニル、トリル、キシリル、メシチル及びナフチル）、及びアラルキル（例えば、ベンジル又は２−フェニルエチル）が挙げられるが、これらに限定されない。
【００２３】
Ａのアミノ基の例は、式−ＮＡ’２を有し、式中、各Ａ’は、独立して水素原子又は一価の炭化水素基である。Ａ’についての代表的な一価の炭化水素基の例としては、限定するものではないが、アルキル（例えば、メチル、エチル、プロピル、ブチル、ペンチル、ヘキシル、ヘプチル、エチルヘキシル、オクチル、デシル、ドデシル、ウンデシル及びオクタデシル）、アルケニル（例えば、ビニル、アリル、プロペニル及びヘキセニル）、炭素環基（例えば、飽和炭素環基（例えば、シクロアルキル（シクロペンチル及びシクロヘキシル））又は不飽和炭素環基（例えば、シクロペンタジエニル又はシクロオクタジエニル））、アリール（例えば、フェニル、トリル、キシリル、メシチル及びナフチル）、及びアラルキル（例えば、ベンジル又は２−フェニルエチル）が挙げられる。あるいは、各Ａ’は、水素原子、又は、１〜４個の炭素原子のアルキル基（例えば、メチル若しくはエチル）であり得る。
【００２４】
あるいは、一般式（ｉ）中の各Ａは、シラザン基であり得る。
【００２５】
あるいは、一般式（ｉ）中の各Ａは、カルボキシルエステル基であり得る。Ａに対する適切なカルボキシルエステル基の例としては、ヘキサン酸エチル（２−ヘキサン酸エチルなどの）、ネオデカン酸、オクタノエート、及びステアレートが挙げられるがこれに限定されない。
【００２６】
Ａについての一価のヒドロカルボンオキシ基の例は、式−Ｏ−Ａ”を有し得、式中、Ａ”は一価の炭化水素基である。Ａ”についての一価の炭化水素基の例としては、限定するものではないが、アルキル（例えば、メチル、エチル、プロピル、ブチル、ペンチル、ヘキシル、ヘプチル、エチルヘキシル、オクチル、デシル、ドデシル、ウンデシル及びオクタデシル）、アルケニル（例えば、ビニル、アリル、プロペニル及びヘキセニル）、シクロアルキル（例えば、シクロペンチル及びシクロヘキシル）、アリール（例えば、フェニル、トリル、キシリル及びナフチル）、アラルキル（例えば、ベンジル又は２−フェニルエチル）が挙げられる。あるいは、各Ａ”は、アルキル基（例えば、メチル、エチル、ｎ−プロピル、イソ−プロピル、ｎ−ブチル、イソ−ブチル又はｔ−ブチル）であり得る。あるいは、各Ａ”はアルキル基であり得、あるいは各Ａ”はエチル、プロピル（例えば、イソ−プロピル又はｎ−プロピル）又はブチルであり得る。
【００２７】
あるいは、一般式（ｉ）の各Ａは、メチル、エチル、ｎ−プロピル、イソプロピル、ｎ−ブチル、イソブチル、又はｔ−ブチルなどのアルキル基であり得る。あるいは、各Ａは、エチル、ベンジル、メシチル、フェニル、−ＮＥｔ２、シクロオクタジエン、エトキシド、イソプロポキシド、ブトキシド、２−ヘキサン酸エチル、ネオデカン酸、オクタノエート、及びステアレートから成るから成る群より選択され得る。あるいは、各Ａは、アルコキシ基（例えば、エトキシ又はイソプロポキシ）であり得る。あるいは、各Ａは、カルボン酸エステル基（例えば、２−ヘキサン酸エチル、２，４−ペンタンジオナート又はステアレート）であり得る。あるいは、各Ａは、アクリレート基であり得る。あるいは、各Ａは、アセチル基であり得る。
【００２８】
前駆体としての使用に好適なＦｅの有機化合物は市販されている。例えば、Ｆｅ（２，２，６，６−テトラメチル−３、５−ヘプタンジオナト）３、Ｆｅ（Ｏ−Ｅｔ）３、鉄（ＩＩ）アセテート、鉄（ＩＩＩ）アセチルアセトネート、鉄（ＩＩ）ステアレート及びＦｅ（トリフルオロアセチルアセトナート）３は、それぞれ、アメリカ合衆国マサチューセッツ州ニューベリーポートのＳｔｒｅｍ  Ｃｈｅｍｉｃａｌｓ  Ｉｎｃ．社から市販されており、Ｆｅ（２−ヘキサン酸エチル）３及びＦｅ（Ｏ−ｉＰｒ）３は、それぞれ、アメリカ合衆国マサチューセッツ州ワードヒルのＡｌｆａ  Ａｅｓａｒ社から市販されている。
【００２９】
配位子は、Ｆｅと配位させた有機化合物である。この有機化合物は、中性及び共役塩基形態を包含する。理論に束縛されるものではないが、配位子が、上記の一般式（ｉ）のＦｅ前駆体内の置換可能な置換基Ａの１つ以上のインスタンスを置換して成分（Ａ）の反応生成物を形成すると考えられる。
【００３０】
本明細書に記載の一般式において、一価の有機基は、一価の炭化水素基又は一価のヘテロ原子含有基であり得る。一価の炭化水素基の例としては、アルキル（例えば、Ｍｅ、Ｅｔ、Ｐｒ、Ｂｕ、ペンチル、又はヘキシル）、アルケニル（例えば、ビニル、アリール、プロペニル、及びヘキセニル）、飽和炭素環式基（例えば、シクロペンチル及びシクロヘキシルなどのシクロアルキル）、又は不飽和炭素環式基（例えば、シクロペンタジエニル又はシクロオクタジエニル）によって例示される炭素環式基、アリール（例えば、Ｐｈ及びナフチル）、アラルキル（例えば、ベンジル、トリル、キシリル、メシチル、又は２−フェニルエチル）が挙げられるが、これらに限定されない。
【００３１】
一般式における一価のヘテロ原子含有基の例には、ハロゲン化炭化水素基又はハイドロカーボンオキシ基が挙げられる。一価のハロゲン化炭化水素基には、フッ素化アルキル基、例えば、ハロアルキル基（例えば、ＣＦ３フルオロメチル、トリフルオロエチル、２−フルオロプロピル、３，３，３−トリフルオロプロピル、及び４，４，４−トリフルオロブチル）、及び塩素化アルキル基（例えば、クロロメチル）が挙げられるが、これらに限定されない。ハイドロカーボンオキシ基の例としては、アルコキシ及びアラルキルオキシが挙げられる。アルコキシ基は、ＯＭｅ、ＯＥｔ、ＯＰｒ、及びＯＢｕ；代替的にはＯＭｅによって例示される。アラルキルオキシ基は、フェニルメトキシ及びフェニルエトキシによって例示される。あるいは、一価のへテロ原子含有基は、環内の炭素原子に結合した１つ以上の置換基を有するアリール基又はアラルキル基であってもよく、かかる基における１つ以上の置換基はへテロ原子、例えば、上記のアラルキルオキシ、又は下記の基を含む。
【化１】
2014528499.tif 000002
この場合、「＊」は接着点を表す。
【００３２】
配位子は、一般式（ｉｉ）
【化２】
2014528499.tif 000003
を有し得る。
【００３３】
一般式（ｉｉ）において、下付き文字ａは０〜４、あるいは０〜３、あるいは０〜２、及びあるいは０〜１の整数である。Ｑ１はＯ及びＳから選択され得る。Ａ１及び各Ａ３は、Ｈ、一価の有機基、ハロゲン、及び無機基からそれぞれ独立して選択され得る。あるいは、下付き文字ａが＞１である場合、Ａ３は別のＡ３と結合して環状構造を形成し得る。Ａ２は、Ａ２が、別の構造（ｉｉ）に橋掛されたエチレンと結合して橋掛け構造を形成することができること、及びＡ２がメシチルでないことを条件として、一価の有機基である。一般式（ｉｉ）の配位子の例としては、表１の５、２３、３３、３７、６６、及び８３が挙げられる。
【００３４】
あるいは、配位子は、一般式（ｉｉｉ）
【化３】
2014528499.tif 000004
を有し得る。
【００３５】
一般式（ｉｉｉ）において、下付き文字ｂは、０〜４、あるいは０〜３、あるいは０〜２、及びあるいは０〜１の整数である。Ｑ２は、ＯＨ及びＳＡ１４から選択され、この場合、Ａ１４は、Ｈ、一価の有機基、ハロゲン、及び無機基から選択される。Ｑ４は、Ｏ、Ｓ及びＣから選択される。Ｑ３は、Ｎ及びＣから選択される。
【００３６】
一般式（ｉｉｉ）において、Ａ１１は、Ｈ、一価の有機基、ハロゲン、及び無機基から選択される。
【００３７】
一般式（ｉｉｉ）において、ｂ＞１が１の時にＡ１３が別のＡ１３と結合して環状構造を形成し得ることを条件として、各Ａ１３は、一価の有機基、ハロゲン、及び無機基から独立して選択される。
【００３８】
一般式（ｉｉｉ）において、Ａ１２及びＡ１０は、Ｈ、一価の有機基、ハロゲン、無機基、及び無（二重結合の存在の有無及びＱ４及びＱ３の結合価によって決まる）からそれぞれ独立して選択される。一般式（ｉｉｉ）の配位子の例としては、表１の８０、１０１、１０５、１０８、１６８、１６９、１７１、１７２、１７３、１７４、１７５、１７７、１７８、１７９、１８８、１８９及び１９２が挙げられる。
【００３９】
あるいは、配位子は、一般式（ｉｖ）を
【化４】
2014528499.tif 000005
有し得る。
【００４０】
一般式（ｉｖ）において、Ｑ５はＯ及びＳから選択される。
【００４１】
一般式（ｉｖ）において、Ａ２１、Ａ２３、Ａ２２及びＡ２０は、Ｈ、一価の有機基、ハロゲン、及び無機基からそれぞれ独立して選択される。Ａ２４は、Ｈ及び一価の有機基から選択される。
【００４２】
あるいは、一般式（ｉｖ）において、Ａ２０及びＡ２１が結合して環状構造を形成し得る。あるいは、Ａ２２及びＡ２１が結合して環状構造を形成し得る。あるいは、Ａ２３及びＡ２４が結合して環状構造を形成し得る。一般式（ｉｖ）の配位子の例としては、表１の１０、３２、８１、１００、１０３、１１０、１１６、１１８、１２２、１２３、１２５、１３１、及び１５４が挙げられる。
【００４３】
あるいは、配位子は、一般式（ｖ）を
【化５】
2014528499.tif 000006
有し得る。
【００４４】
一般式（ｖ）において、下付き文字ｃは、０〜４、あるいは０〜３、あるいは０〜２、及びあるいは０〜１の整数である。各Ａ３３は、ｃ＞が１の時に、Ａ３３が別のＡ３３をと結合して環状構造を形成し得ることを条件として、一価の有機基、ハロゲン、及び無機基から独立して選択される。
【００４５】
Ａ３１及びＡ３２は、Ｈ及び一価の有機基からそれぞれ独立して選択される。一般式（ｖ）の配位子の例としては、表１の４２、４３、４４、５０、５６、及び１１５が挙げられる。
【００４６】
あるいは、配位子は、一般式（ｖｉ）
【化６】
2014528499.tif 000007
を有し得る。
【００４７】
一般式（ｖｉ）において、Ｑ８はＯ及びＳから選択される。Ｑ９はＮ及びＰから選択される。下付き文字ｄは、０〜４、あるいは０〜３、あるいは０〜２、及びあるいは０〜１の整数である。各Ａ４３は、ｄ＞が１の時にＡ４３が別のＡ４３と結合して環状構造を形成し得ることを条件として、一価の有機基、ハロゲン、及び無機基から独立して選択される。
【００４８】
一般式（ｖｉ）において、Ａ４１、Ａ４４、及びＡ４０は、Ａ４０及びＡ４４がメシチル又はメチルフェノールではないことを条件として、Ｈ及び一価の有機基からそれぞれ独立して選択される。Ａ４２は、Ｈ、一価の有機基、ハロゲン、及び無機基から選択される。一般式（ｖｉ）の配位子の例としては、表１の４１、７８、１０９及び１１４が挙げられる。
【００４９】
あるいは、配位子は、一般式（ｖｉｉ）
【化７】
2014528499.tif 000008
を有し得る。
【００５０】
一般式（ｖｉｉ）において、下付き文字ｅは０〜４、あるいは０〜３、あるいは０〜２、及びあるいは０〜１の整数である。
【００５１】
一般式（ｖｉｉ）において、各Ａ５３は、ｅ＞１が１の時にＡ５３が別のＡ５３と結合して環状構造を形成し得ることを条件として、一価の有機基、ハロゲン、及び無機基から独立して選択される。
【００５２】
一般式（ｖｉｉ）において、Ａ５２及びＡ５１は、Ａ５１及びＡ５２が環状構造を形成し得ることを条件として、Ｈ、一価の有機基、ハロゲン、及び無機基からそれぞれ独立して選択される。一般式（ｖｉｉ）の配位子の例としては、表１の７６及び２０８が挙げられる。
【００５３】
あるいは、配位子は、一般式（ｖｉｉｉ）を
【化８】
2014528499.tif 000009
有し得る。
【００５４】
一般式（ｖｉｉｉ）において、Ａ６２及びＡ６１は、Ｈ、一価の有機基、ハロゲン、及び無機基からそれぞれ独立して選択される。Ａ６３及びＡ６４は一価の有機基及びハロゲンからそれぞれ独立して選択される。一般式（ｖｉｉｉ）の配位子の例としては、表１の１９５及び１９８が挙げられる。
【００５５】
あるいは、配位子は一般式（ｉｘ）：
【化９】
2014528499.tif 000010
を有し得る。
【００５６】
一般式（ｉｘ）において、下付き文字ｇ及びｈは、それぞれ独立して０〜４、あるいは０〜３、あるいは０〜２、及びあるいは０〜１の整数である。各Ａ７３及び各Ａ７４は、一価の有機基、ハロゲン、及び無機基からそれぞれ独立して選択される。
【００５７】
一般式（ｉｘ）において、Ａ７０、Ａ７５、Ａ７７、Ａ７８、及びＡ７６は、Ｈ、一価の有機基、ハロゲン、及び無機基からそれぞれ独立して選択される。
【００５８】
一般式（ｉｘ）において、Ａ７２及びＡ７１は、一価の有機基、ハロゲン、及び無機基からそれぞれ独立して選択される。一般式（ｉｘ）の配位子の例としては、表１の２０２及び２０３が挙げられる。
【００５９】
あるいは、配位子は、一般式（ｘ）を
【化１０】
2014528499.tif 000011
有し得る。
【００６０】
一般式（ｘ）において、Ａ８１、Ａ８２及びＡ８３は、Ａ８１及びＡ８２が結合して環状構造を形成し得ることを条件として、Ｈ、一価の有機基、ハロゲン、及び無機基からそれぞれ独立して選択される。一般式（ｘ）の配位子の例としては、表１の２２７、２３０、２８７、２８８、２８９、２９０、及び２９４が挙げられる。
【００６１】
あるいは、配位子は、一般式（ｘｉ）を
【化１１】
2014528499.tif 000012
有し得る。
【００６２】
一般式（ｘｉ）において、Ｑ１１及びＱ１２は、Ｏ及びＳからそれぞれ独立して選択される。Ａ９１、Ａ９２、及びＡ９３は、Ｈ、一価の有機基、ハロゲン、及び無機基からそれぞれ独立して選択される。一般式（ｘｉ）の配位子の例としては、表１の２６７及び２８５が挙げられる。
【００６３】
あるいは、配位子は一般式（ｘｉｉ）を
【化１２】
2014528499.tif 000013
有し得る。
【００６４】
一般式（ｘｉｉ）において、Ｑ１５はＯ及びＳから選択される。Ａ１０１、及びＡ１０３は、Ｈ、一価の有機基、ハロゲン、及び無機基からそれぞれ独立して選択される。Ａ１０２は、あるいは、Ａ１０１及びＡ１０２が結合して環状構造を形成し得ることを条件として、Ｈ、一価の有機基、及び無機基から選択される。一般式（ｘｉｉ）の配位子の例としては、表１の２６０、２６４、２７６、２７７、２７８、２７９、２８０、２８１、２８３、及び２８４が挙げられる。
【００６５】
あるいは、配位子は、一般式（ｘｉｉｉ）
【化１３】
2014528499.tif 000014
を有し得る。
【００６６】
一般式（ｘｉｉｉ）において、Ａ１１１は、Ｈ、一価の有機基、ハロゲン、及び無機基から選択される。Ａ１０２は、Ｈ及び一価の有機基から選択される。一般式（ｘｉｉｉ）の配位子の例としては、表１の配位子２６８が挙げられる。
【００６７】
あるいは、配位子は一般式（ｘｉｖ）
【化１４】
2014528499.tif 000015
を有し得る。
【００６８】
一般式（ｘｉｖ）において、下付き文字ｋは、０〜４、あるいは０〜３、あるいは０〜２、及びあるいは０〜１の整数である。各Ａ１２１は、一価の有機基、ハロゲン、及び無機基から独立して選択される。Ａ１２２及びＡ１２３は、Ｈ、一価の有機基、ハロゲン、及び無機基からそれぞれ独立して選択される。一般式（ｘｉｖ）の配位子の例としては、表１の配位子２３１が挙げられる。
【００６９】
あるいは、配位子は、一般式（ｘｖｉ）を
【化１５】
2014528499.tif 000016
有し得る。
【００７０】
一般式（ｘｖｉ）において、下付き文字ｔは０〜３、あるいは０〜２、及びあるいは０〜１の整数である。下付き文字ｕは、１〜３、あるいは１〜２、及びあるいは１の整数である。各Ａ１４１及び各Ａ１４２は、一価の有機基、ハロゲン、及び無機基からそれぞれ独立して選択される。一般式（ｘｖｉ）の配位子の例としては、表１の配位子２３９及び２４０が挙げられる。
【００７１】
あるいは、配位子は、一般式（ｘｖｉｉ）を
【化１６】
2014528499.tif 000017
有し得る。
【００７２】
一般式（ｘｖｉｉ）において、下付き文字ｗは０〜４、あるいは０〜３、あるいは０〜２、及びあるいは０〜１の整数である。各Ａ１５１、Ａ１５２及びＡ１５３は、一価の有機基、ハロゲン、及び無機基からそれぞれ独立して選択される。一般式（ｘｖｉｉ）の配位子の例としては、表１の２３４が挙げられる。
【００７３】
あるいは、配位子は、一般式（ｘｖｉｉｉ）を
【化１７】
2014528499.tif 000018
有し得る。
【００７４】
一般式（ｘｖｉｉｉ）において、下付き文字ｘは、０〜４、あるいは０〜３、あるいは０〜２、及びあるいは０〜１の整数である。各Ａ１６１は、一価有機基、ハロゲン、及び無機基から独立して選択される。Ａ１６２、Ａ１６３、及びＡ１６４は、一価の有機基からそれぞれ独立して選択される。一般式（ｘｖｉｉｉ）の配位子の例としては、表１の２５０が挙げられる。
【００７５】
あるいは、配位子は、一般式（ｘｉｘ）を
【化１８】
2014528499.tif 000019
有し得る。
【００７６】
一般式（ｘｉｘ）において、下付き文字ａａは０〜４、あるいは０〜３、あるいは０〜２、及びあるいは０〜１の整数である。下付き文字ｂｂは、０〜４、あるいは０〜３、あるいは０〜２、及びあるいは０〜１の整数である。各Ａ１７１は、一価の有機基、ハロゲン、及び無機基から独立して選択される。各Ａ１７２は、一価の有機基、ハロゲン、及び無機基から独立して選択される。
【００７７】
一般式（ｘｉｘ）において、Ａ１７３及びＡ１７４は一価の有機基からそれぞれ独立して選択される。一般式（ｘｉｘ）の配位子の例としては、表１の５８が挙げられる。
【００７８】
あるいは、配位子は、一般式（ｘｘ）を
【化１９】
2014528499.tif 000020
有し得る。
【００７９】
一般式（ｘｘ）において、下付き文字ｃｃは、０〜４、あるいは０〜３、あるいは０〜２、及びあるいは０〜１の整数である。各Ａ１８１は、一価の有機基、ハロゲン、及び無機基から独立して選択される。Ａ１８２は、一価の有機基である。一般式（ｘｘ）の配位子の例としては、表１の配位子６８が挙げられる。
【００８０】
あるいは、配位子は、一般式（ｘｘｉ）を
【化２０】
2014528499.tif 000021
有し得る。
【００８１】
一般式（ｘｘｉ）において、下付き文字ｄｄは、０〜４、あるいは０〜３、あるいは０〜２、及びあるいは０〜１の整数である。各Ａ１９１は、一価の有機基、ハロゲン、及び無機基から独立して選択される。
【００８２】
一般式（ｘｘｉ）において、Ａ１９２、Ａ１９４、及びＡ１９５は一価の有機基からそれぞれ独立して選択される。Ａ１９３は、一価の有機基、Ｈ、ハロゲン、及び無機基から選択される。一般式（ｘｘｉ）の配位子の例としては、表１の配位子１１３が挙げられる。
【００８３】
あるいは、配位子は、一般式（ｘｘｉｉ）を
【化２１】
2014528499.tif 000022
有し得る。
【００８４】
一般式（ｘｘｉｉ）において、下付き文字ｅｅは、０〜４、あるいは０〜３、あるいは０〜２、及びあるいは０〜１の整数である。各Ａ２０１は、一価の有機基、ハロゲン、及び無機基から独立して選択される。Ａ２０２は、一価の有機基、Ｈ、ハロゲン、及び無機基から選択される。一般式（ｘｘｉｉ）の配位子の例としては、表１の配位子１４１が挙げられる。
【００８５】
成分（Ａ）を調製するのに使用するために適切な配位子の例としては、以下の表１に示される配位子の中性の形態が挙げられる。あるいは、成分（Ａ）を調製するために使用する配位子は、表１の配位子のうちの１つであり得る。
【００８６】
【表１−１】
2014528499.tif 000023
【００８７】
【表１−２】
2014528499.tif 000024
【００８８】
【表１−３】
2014528499.tif 000025
【００８９】
【表１−４】
2014528499.tif 000026
【００９０】
【表１−５】
2014528499.tif 000027
【００９１】
【表１−６】
2014528499.tif 000028
【００９２】
【表１−７】
2014528499.tif 000029
【００９３】
【表１−８】
2014528499.tif 000030
【００９４】
【表１−９】
2014528499.tif 000031
【００９５】
表１の様々な配位子は、市販されている。配位子１０５は、２−（１Ｈ−１，３−ベンゾディアゾール（ＢＥＮＺＯＤＩＡＺＯＬ）−２−ＹＬ）−４−クロロフェノールで、アメリカ合衆国デラウェア州ニューワークのＡＳＤＩ，Ｉｎｃ．社から市販されている。配位子１２２は、２−チオフェン−２−ＹＬ−インドールで、ロシア国モスクワのＶｉｔａｓ−Ｍ  Ｌａｂｏｒａｔｏｒｙ  Ｌｔｄ．から市販されている。配位子２８１は、アメリカ合衆国マサチューセッツ州ワードヒルのＡｌｆａ  Ａｅｓａｒ社から市販されている。
【００９６】
下記の配位子は、アメリカ合衆国ミズリー州セントルイスのＳｉｇｍａ−Ａｌｄｒｉｃｈ，Ｉｎｃ．社から市販されている。配位子５は、Ｎ，Ｎ’−ビス（２−ヒドロキシ−アルファ−メチル−ベンジリデン）エチレンジアミンである。配位子３３は、Ｎ−サリチリデンアニリンである。配位子６８は、２，２’−ジヒドロキシアゾベンゼンである。配位子７６は、２−（２Ｈ−ベンゾトリアゾール−２−ＹＬ）−４，６−ビス（１−メチル−１−フェニルエチル）フェノールである。配位子２２７は、３，５−ヘプタンジオン９７％である。配位子２３０は、１，３−ジフェニル−１，３−プロパンジオンである。配位子２３１は、１’−ヒドロキシ−２’−アセトナフトンである。配位子２３３は、２−ヒドロキシ−４−メトキシベンゾフェノンである。配位子２６０は、アセト酢酸メチルである。配位子２６７は、メチル４−メトキシアセトアセテート（methoxyacetoacetate）である。配位子２６８は、エチル３−ヒドロキシブタノアートである。配位子２７７は、エチル２−エチル−３−オキソブタン酸である。配位子２７８は、エチル３−オキソペンタン酸である。配位子２７９は、イソブチル３−オキソブタン酸である。配位子２８０は、メチル４，４−ジメチル−３−オキソペンタン酸である。配位子２８３は、エチル２−オキソシクロヘキサンカーボキシレート（oxocyclohexanecarboxylate）である。配位子２８４は、エチル３−オキソペンタン酸である。配位子２８５は、ジエチル２−（アセチルアミノ）マロネートである。配位子２８７は、１−フェニル−１，３−ブタンジオンである。配位子２８８は、３−クロロ−２，４−ペンタンジオンである。配位子２８９は、３−メチル−２，４−ペンタンジオンである。配位子２９４は、２−アセチル−１−テトラロン９８％である。
【００９７】
下記の配位子は、アメリカ合衆国カリフォルニア州サンディエゴのＣｈｅｍＢｒｉｄｇｅ  Ｃｏｒｐｏｒａｔｉｏｎ社から入手可能である。配位子２３４は、１−（ピリジン−２−ｙｌ）アセトンである。配位子２３９は、７−メチル−８−キノリノールである。配位子２４０は、５−（エトキシメチル）−８−キノリノールである。配位子２５０は、２−モルホリン−４−イル安息香酸である。
【００９８】
下記の配位子は、アメリカ合衆国カリフォルニア州サンペドロのＩｎｔｅｒｃｈｉｍ，Ｉｎｃ．社から市販されている。配位子１１８は、Ｎ，５−ジフェニル−２−チオフェンカルボキサミドである。
【００９９】
配位子２６４と配位子２９０は、アメリカ合衆国ペンシルバニア州ピッツバーグのＦｉｓｈｅｒ  Ｓｃｉｅｎｔｉｆｉｃ  ＵＳＡ社の一部門である、Ａｃｒｏｓ  Ｏｒｇａｎｉｃｓ社から市販されている。配位子２９０は、２，４−ペンタンジオンである。
【０１００】
下記の配位子はフランス国パリのＡｍｂｉｎｔｅｒ社から市販されている。配位子８３は、１−［（Ｅ）−（２−フェニルフェニル）イミノメチル］ナフタリン−２−オルである。配位子１１６は、２−メチルスルファニル−Ｎ−［（５−フェニルチオフェン−２−ｙｌ）メチル］アニリンである。
【０１０１】
下記の配位子は、ウクライナ国チェルニゴフのＦＣＨ  Ｇｒｏｕｐ社から入手可能である。配位子１０は、２，４，６−トリメチル−Ｎ−［（５−メチルチオフェン−２−ＹＬ）メチル］アニリンであった。
【０１０２】
下記の配位子は、ベルギー国のＭａｙｂｒｉｄｇｅ  Ｃｈｅｍｉｃａｌ  Ｃｏ．，Ｌｔｄ．社から市販されている。配位子１２５は、４−ペンチル−Ｎ−（チオフェン−２−イルメチル）ベンズアミドである。配位子１３１は、３−メチル−Ｎ−（４−プロパン−２−イルフェニル）−１−ベンゾチオフェン−２−カルボチオアミドである。
【０１０３】
下記の配位子は、アメリカ合衆国ニュージャージ州プリンストンのＰｒｉｎｃｅｔｏｎ  Ｂｉｏｍｏｌｅｃｕｌａｒ  Ｒｅｓｅａｒｃｈ，Ｉｎｃ．社から市販されている。配位子３２は、（４−イソプロピル−フェニル）−チオフェン−２−イルメチル−アミンである。
【０１０４】
成分（Ａ）を調製するために使用される配位子は、表１に示されている配位子であり得る。あるいは、配位子は、配位子番号２３、４１、７８、８３、１０１、１０５、１４１、１７２〜１７４、１７８〜１７９、１８８，１８９，１９２，２２７，２３０，２３１，２３３，２３４，２３９〜２４０，２６０，２６４，２６７，２７６，２７８〜２８１，２８３，２８４，２８７，２８８，２８９，２９０、及び２９４から成るから成る群から選択し得る。あるいは、配位子は、配位子番号３３、３７、５８、１１２、１６８、１６９、１７１、１７５、１７７、１９５、２０３、及び２０８から成るから成る群から選択することができる。あるいは、配位子は、配位子番号５、１０、３２、４２、４３、４４、５０、５６、６６、７６、８１、１００、１０２〜１０３、１０８、１０９、１１０、１１３、１１４、１１５、１１６、１１８、１２２〜１２３、１２５、１３１、２０２、及び２８５から成るから成る群から選択し得る。あるいは、配位子は、配位子番号６８、２５０、２６８、及び２７７から成るから成る群から選択し得る。
【０１０５】
あるいは、成分（Ａ）の調製に使用する配位子は、Ｆｅ前駆体の選択を含む様々な要素に基づいて選択し得る。例えば、Ｆｅ前駆体がＦｅ（ステアレート）２の時は、配位子は、上記の表１に示す配位子５、１０、２３、３２〜３３、３７、４１〜４４、５０、５６、５８、６６、６８、７６、７８、８０〜８１、８３、１００〜１０１、１０３、１０５、１０８〜１１０、１１３〜１１６、１１８、１２２〜１２３、１２５、１３１、１４１、１５４、１６８〜１６９、１７１〜１７５、１７７〜１７９、１８８〜１８９、１９２、１９５、１９８、２０２〜２０３、及び２０８から成るから成る群から選択し得る。あるいは、Ｆｅ前駆体がＦｅ（アセテート）２の時は、配位子は、上記の表１に示す配位子２２６、２２７、２３０、２３４、２３９、２４０、及び２９４から成るから成る群から選択し得る。
【０１０６】
あるいは、配位子は、表１の化学的に類似な配位子（すなわち、類似の構造を有する配位子）の群から選択し得る。例えば、配位子は、上記の表１に示すケトン機能配位子２２７、２３０、２３１、２３３、２６０、２６４、２６７、２６８、２７６、２７７、２７８、２７９、２８０、２８１、２８２、２８３、２８４、２８７、２８８、２８９、２９０、及び２９４から成るから成る群から選択し得る。あるいは、配位子は、配位子１２２であり得る。あるいは、配位子は、配位子５、２３、３３、３７、６６、６８、及び８３から成るから成る群から選択し得る。あるいは、配位子は、配位子１０８であり得る。あるいは、配位子は、配位子５８であり得る。あるいは、配位子は、配位子４２、５０、及び５６から成るから成る群から選択し得る。あるいは、配位子は、配位子７８であり得る。あるいは、配位子は、配位子７６及び２０８から成るから成る群からできる。あるいは、配位子は、配位子１４１であり得る。あるいは、配位子は、配位子１６９、１７１、１７２、１７３、１７４、１７５、及び１７７から成るから成る群から選択し得る。あるいは、配位子は、配位子８１であり得る。あるいは、配位子は、配位子１９５、１９８、２０２、及び２０３から成るから成る群から選択し得る。あるいは、配位子は、配位子１０１及び１０５から成るから成る群から選択し得る。あるいは、配位子は、配位子２２７、２３０、２３１、２３３、２３４、２５０、２６０、２６４、２６７、２６８、２７６、２７７、２７８、２７９、２８０、２８１、２８３、２８４、２８５、２８７、２８８、２８９、２９０、及び２９４から成るから成る群から選択された配位子などのケトンであり得る。あるいは、配位子は、配位子１０、３２、４３、４４、１０３、１０９、１１０、１１２、１１３、１１４、１１５、１１６、１１８、１２３、及び１２５から成るから成る群から選択し得る。あるいは、配位子は、配位子４１及び１６８から成るから成る群から選択し得る。あるいは、配位子は、配位子１００、１３１、及び１５４から成る群から選択し得る。あるいは、配位子は、配位子２３９及び２４０から成る群から選択し得る。あるいは、配位子は、配位子１７８、１７９、及び１８８から成る群から選択し得る。あるいは、配位子は、配位子１８９及び１９２から成る群から選択し得る。
【０１０７】
代替的には、配位子は、化学的に類似の配位子（すなわち、類似の構造を有する）の群から選択され得る。例えば、配位子は、配位子１２２であり得る。あるいは、配位子は、配位子１０８であり得る。あるいは、配位子は、配位子５８であり得る。あるいは、配位子は、配位子４２、５０、及び５６から成る群から選択し得る。あるいは、配位子は、配位子７８であり得る。あるいは、配位子は、配位子７６及び２０８から成る群から選択され得る。あるいは、配位子は、配位子１４１であり得る。あるいは、配位子は、配位子１６９、１７１、１７２、１７３、１７４、１７５、及び１７７から成る群から選択し得る。あるいは、配位子は、配位子８１であり得る。あるいは、配位子は、配位子１９５、１９８、２０２、及び２０３から成る群から選択し得る。あるいは、配位子は、配位子１０１及び１０５から成る群から選択し得る。あるいは、配位子は、配位子２２７、２３０，２３１、２３３、２３４、２５０、２６０、２６４、２６７、２６８、２７６、２７７、２７８、２７９、２８０、２８１、２８３、２８４、２８５、２８７、２８８、２８９、２９０、及び２９４から成る群から選択された配位子などのケトンであり得る。あるいは、配位子は、配位子１０、３２、４３、４４、１０３、１０９、１１０、１１２、１１３、１１４、１１５、１１６、１１８、１２３、及び１２５から成る群から選択し得る。あるいは、配位子は、配位子４１及び１６８から成る群から選択し得る。あるいは、配位子は、配位子１００、１３１、及び１５４から成る群から選択し得る。あるいは、配位子は、配位子２３９及び２４０から成る群から選択し得る。あるいは、配位子は、配位子１７８、１７９、及び１８８から成る群から選択し得る。あるいは、配位子は、配位子１８９及び１９２から成る群から選択し得る。
【０１０８】
あるいは、配位子は、配位子がハプト数、帯電、又はそれらの結合について有する値によって選択し得る。以下の表２は、表１の各配位子のハプト数及び帯電を示す。成分（Ａ）の調製に使用する配位子は、ハプト数２を有する表２の配位子から成る群から選択し得る。あるいは、成分（Ａ）の調製に使用する配位子は、ハプト数３を有する表２の配位子から成る群から選択し得る。あるいは、成分（Ａ）の調製に使用する配位子は、ハプト数４を有する表２の配位子から成る群から選択し得る。あるいは、成分（Ａ）の調製に使用する配位子は、ハプト数０を有する表２の配位子から成る群から選択し得る。あるいは、成分（Ａ）の調製に使用する配位子は、ハプト数１を有する表２の配位子から成る群から選択し得る。あるいは、成分（Ａ）の調製に使用する配位子は、ハプト数２を有する表２の配位子から成る群から選択し得る。
【０１０９】
【表２】
2014528499.tif 000032
【０１１０】
成分（Ａ）は、上記の配位子とＦｅ前駆体を反応させ、Ｆｅ−配位子錯体から成る触媒活性反応生成物を形成することとから成る方法によって調製される。方法は、任意で、更に、Ｆｅ前駆体と配位子を結合する前に、Ｆｅ前駆体と配位子のいずれか又は両方を溶媒中で分解する工程を含み得る。好適な溶媒の例としては、成分（Ｓ）について下記に説明されるものが挙げられる。あるいは、配位子を容器中の溶剤で分解してもよく、その後で、Ｆｅ前駆体を配位子とともに容器に添加する前に、溶剤を除去し得る。配位子とＦｅ前駆体の量は、配位子のＦｅ前駆体に対するモル比（配位子対金属の比率）が、１０：１から１：１０、あるいは１：１から６：１、あるいは１：１から４：１、あるいは１：１から３：１、及びあるいは１：１から２：１になるように選択される。Ｆｅ前駆体と配位子との結合は、容器内で一緒に混合するか又は容器を振るなどの任意の便利な方法で行うことができる。
【０１１１】
Ｆｅ前駆体と配位子との反応は、上記のように調製されたＦｅ前駆体及び配位子が一定時間２５℃の室温（ＲＴ）において、あるいは加熱することによって反応できるような任意の便利な方法で行うことができる。加熱は、加熱マントル、加熱コイルを介する、又は容器をオーブンの中に配置するような任意の便利な手段により行われ得る。反応温度は、特定のＦｅ前駆体及び選択された配位子の反応度、及び配位子対金属の比率を含む様々な要素によって決まる。但し、温度は、２５℃から２００℃、あるいは２５℃から７５℃の範囲であってよい。反応時間は、選択される反応温度などの様々な因子に依存するが、反応時間は１分〜４８時間、あるいは４５分〜６０分であり得る。配位子及びＦｅ前駆体は、順次、結合及び加熱してもよい。あるいは、配位子及びＦｅ前駆体は、同時に、結合及び加熱してもよい。
【０１１２】
成分（Ａ）の触媒活性反応生成物を調製する方法は、反応後に溶媒を添加することを所望により更に含み得る。好適な溶媒の例としては、成分（Ｓ）について下記に説明されるものが挙げられる。あるいは、上記の方法は、任意で、更に、溶媒が存在する場合（例えば、加熱の前又は加熱中のＦｅ前駆体及び配位子の結合を促進するために使用する溶媒）、反応副生成物及び／又は溶媒を除去する工程を含み得る。副生成物は、例えば、Ｈ−Ａ（この場合、Ａは一般式（ｉ）において上記の通り定義されている）又は、配位子がＦｅ前駆体と反応した時にＦｅ前駆体から有機基が反応することによって生じる任意の種を含む。副生成物は、加熱又は減圧しながら、又はこれらの組み合わせのストリッピング又は蒸留といった任意の便利な手段により除去され得る。結果的に分離されたＦｅ−配位子錯体は、成分（Ａ）の触媒活性反応生成物として使用し得る。
【０１１３】
あるいは、反応副生成物は、成分（Ａ）として触媒活性反応生成物を使用する前に除去されない。例えば、配位子とＦｅ前駆体は、溶媒の除去の有無に関係なく、上記のように反応させることができ、結果的に生じる触媒活性反応生成物（Ｆｅ−配位子錯体及び反応副生成物、及び、任意で、溶媒又は希釈剤を含む）は、成分（Ａ）として使用し得る。理論に束縛されるものではないが、副生成物は、Ｆｅ−配位子錯体に加えて縮合反応触媒として、又は助触媒として、又はＦｅ−配位子錯体の活性剤として作用できると考えられる。それゆえに、反応生成物は縮合反応を触媒し得る。
【０１１４】
組成物は、１つの単触媒を含有し得る。あるいは、組成物は、成分（Ａ）として上記の２つ以上の触媒を含み得、この２つ以上の触媒は、配位子の選択、前駆体の選択、配位子：金属比、及び一般式（ｉ）におけるＡ基についての定義といった少なくとも１つの特性において異なる。組成物は、スズ触媒を含まない、あるいは組成物はチタン触媒を含まない、あるいは組成物はスズ触媒及びチタン触媒の両方を含まないものであり得る。あるいは、組成物は、成分（Ａ）以外の成分（Ｂ）上の加水分解基の縮合反応を触媒する一切のＦｅ化合物を含み得る。あるいは、組成物は、成分（Ａ）以外の金属縮合反応触媒を含まないものであり得る。あるいは、組成物は、成分（Ａ）以外の成分（Ｂ）の加水分解性基の縮合反応を触媒し得るいかなる成分も含まないものであり得る。
【０１１５】
成分（Ａ）は、触媒的に有効な量で組成物中に存在する。その精確な量は、成分（Ａ）の反応性、成分（Ｂ）の種類及び量、並びに、存在する場合、任意の追加成分の種類及び量といった様々な因子に依存する。しかしながら、組成物中の成分（Ａ）の量は、組成物中の全成分の合計重量に基づいて１百万重量部（ｐｐｍ）〜５％、あるいは０．１％〜２％、あるいは１ｐｐｍ〜１％の範囲であり得る。
【０１１６】
成分（Ｂ）は、ケイ素含有ベースポリマー（ベースポリマー）である。成分（Ｂ）は、１分子当たり平均で１個以上の、共有結合した加水分解性置換基を有するポリマー主鎖を含む。あるいは、この１個以上の加水分解性置換基は、加水分解性シリル置換基である。このポリマー主鎖は、ポリオルガノシロキサン（例えば、ポリジオルガノシロキサン）主鎖、有機ポリマー主鎖又はシリコーン−有機コポリマー主鎖（ポリマー主鎖内の原子に共有結合した１個以上の加水分解性シリル置換基を有する）から選択され得る。あるいは、成分（Ｂ）のポリマー主鎖は、ポリオルガノシロキサン主鎖又は有機主鎖であり得る。あるいは、成分（Ｂ）のポリマー主鎖は、ポリオルガノシロキサン主鎖であり得る。加水分解性置換基の例としては、水素原子、ハロゲン原子、アミド基（例えば、アセトアミド基、ベンズアミド基、又はメチルアセトアミド基）、アシルオキシ基（例えば、アセトキシ基）、ヒドロカルボンオキシ基（例えば、アルコキシ基又はアルケニルオキシ基）、アミノ基、アミノキシ基、ヒドロキシル基、メルカプト基、オキシモ基、ケトキシモ（ketoximo）基、アルコキシシリルヒドロカルビレン基、又はこれらの組み合わせが挙げられる。あるいは、成分（Ｂ）は、１分子当たり平均で２個以上の加水分解性置換基を有し得る。成分（Ｂ）中の加水分解性置換基は、ポリマー主鎖上の末端位置、側鎖位置又は末端位置と側鎖位置の両方に位置し得る。あるいは、成分（Ｂ）中の加水分解性置換基は、ポリマー主鎖上の１つ以上の末端位置に位置し得る。成分（Ｂ）は、直鎖、側鎖、環状又は樹脂性構造を含み得る。あるいは、成分（Ｂ）は、直鎖、側鎖、又は環状構造を含み得る。あるいは、成分（Ｂ）は、直鎖又は側鎖構造を含み得る。あるいは、成分（Ｂ）は、直鎖構造を含み得る。あるいは、成分（Ｂ）は、直鎖構造及び樹脂状構造を含み得る。成分（Ｂ）は、ホモポリマー又はコポリマー又はこれらの組み合わせを含み得る。
【０１１７】
成分（Ｂ）は、以下の式（ｉｉ）の基の中に含有される加水分解性置換基を有し得る。
【化２２】
2014528499.tif 000033
式中、各Ｄは独立して、酸素原子、二価の有機基、二価シリコーン有機基、又は二価の炭化水素基と二価シロキサン基の組み合わせを表し、各Ｘは独立して加水分解性置換基を表し、各Ｒは独立して一価の炭化水素基を表し、下付き文字ｃは０、１、２又は３を表し、下付き文字ａは０、１又は２を表し、下付き文字ｂは０以上の値を有し、但し、平均で少なくとも１個のＸが式中に存在するように、和（ａ＋ｃ）は少なくとも１である。あるいは、添字ｂは、０〜１８の範囲の値を有し得る。
【０１１８】
あるいは、各Ｄは独立して、酸素原子及び二価の炭化水素基から選択され得る。あるいは、各Ｄは、酸素原子であり得る。あるいは、各Ｄは、アルキレン基（例えば、エチレン、プロピレン、ブチレン又はヘキシレン）、アリーレン基（例えば、フェニレン）、又はアルキルアリーレン基、（例えば、
【化２３】
2014528499.tif 000034
）。あるいは、Ｄの例は酸素原子であり得、一方、Ｄの異なる例は二価の炭化水素基である。
【０１１９】
あるいは、各Ｘは、アミド基（例えば、アルコキシ基、アルケニルオキシ基、アセタミド）、アシロキシ基（例えば、メチルアセトアミド基、ベンズアミド基、アセトキシ）、アミノ基、アミノオキシ基、ヒドロキシル基、メルカプト基、オキシム基、ケトオキシム基、及びハロゲン基から成る群から独立して選択される加水分解性置換基であり得る。あるいは、各Ｘは独立して、アルコキシ基、アミド基、アシルオキシ基、アミノ基、ヒドロキシル基及びオキシモ基から成る群から選択され得る。
【０１２０】
あるいは、上記の式中の各Ｒは独立して、１〜２０個の炭素原子のアルキル基、６〜２０個の炭素原子のアリル基、及び７〜２０個の炭素原子のアラルキル基から選択され得る。
【０１２１】
あるいは、添字ｂは０であり得る。
【０１２２】
成分（Ｂ）は、ベースポリマーの０．２ｍｏｌ％〜１０ｍｏｌ％、あるいは０．５ｍｏｌ％〜５ｍｏｌ％、あるいは０．５ｍｏｌ％〜２．０ｍｏｌ％、あるいは０．５ｍｏｌ％〜１．５ｍｏｌ％、あるいは０．６ｍｏｌ％〜１．２ｍｏｌ％の範囲の量で上記の式（ｉｉ）により説明されている基を含み得る。
【０１２３】
成分（Ｂ）は、直鎖構造を持つポリオルガノシロキサン主鎖、すなわち、ポリジオルガノシロキサン主鎖を有し得る。成分（Ｂ）がポリジオルガノシロキサン主鎖を有する場合、成分（Ｂ）は、アルコキシ末端封鎖ポリジオルガノシロキサン、アルコキシシリルヒドロカルビレン末端封鎖ポリジオルガノシロキサン、ヒドロキシル末端封鎖ポリジオルガノシロキサン、又はこれらの組み合わせを含み得る。
【０１２４】
成分（Ｂ）は、以下の式（Ｉ）のポリジオルガノシロキサンを含み得る。
【化２４】
2014528499.tif 000035
式中、各Ｒ１は独立して加水分解性置換基であって、各Ｒ２は独立して一価の有機基であって、各Ｒ３は独立して酸素原子又は二価の炭化水素基であって、各下付き文字ｄは独立して１、２又は３であって、下付き文字ｅは、２５℃にて少なくとも１００ｍＰａ・ｓの粘度を有し、及び／又は少なくとも８７のＤＰを有するポリジオルガノシロキサンをもたらすのに十分な値を有する整数である。ＤＰは、ポリスチレン標準物質較正を用いて、ＧＰＣにより測定され得る。あるいは、添字ｅは、１〜２００，０００の範囲の値を有し得る。
【０１２５】
Ｒ１に好適な加水分解性置換基としては、Ｘ基について上述した加水分解性置換基が挙げられるが、これに限定されるものではない。あるいは、Ｒ１の加水分解性置換基は、ハロゲン原子、アセトアミド基、アシロキシ基（アセトキシなど）、アルコキシ基、アミド基、アミノ基、アミノキシ基、ヒドロキシル基、オキシモ基、ケトオキシム基、及びメチルアセトアミド基から選択し得る。
【０１２６】
Ｒ２に好適な有機基としては、炭化水素基及びハロゲン化炭化水素基のような一価の有機基が挙げられるが、これらに限定されない。Ｒ２の一価の炭化水素基の例としては、アルキル（例えば、メチル、エチル、プロピル、ペンチル、オクチル、デシル、ドデシル、ウンデシル及びオクタデシル）、シクロアルキル（例えば、シクロペンチル及びシクロヘキシル）、アリール（例えば、フェニル、トリル、キシリル及びベンジル）、及びアラルキル（例えば、２−フェニルエチル）なが挙げられるが、これらに限定されない。Ｒ２の一価のハロゲン化炭化水素基の例としては、塩素化アルキル基（例えば、クロロメチル及びクロロプロピル基）、フッ素化アルキル基（例えば、フルオロメチル、２−フルオロプロピル、３，３，３−トリフルオロプロピル、４，４，４−トリフルオロブチル、４，４，４，３，３−ペンタフルオロブチル、５，５，５，４，４，３，３−ヘプタフルオロペンチル、６，６，６，５，５，４，４，３，３−ノナフルオロヘキシル及び８，８，８，７，７−ペンタフルオロオクチル）、塩素化シクロアルキル基（例えば、２，２−ジクロロシクロプロピル、２，３−ジクロロシクロペンチル）、及びフッ素化シクロアルキル基（例えば、２，２−ジフルオロシクロプロピル、２，３−ジフルオロシクロブチル、３，４−ジフルオロシクロヘキシル及び３，４−ジフルオロ−５−メチルシクロヘプチル）が挙げられるが、これらに限定されない。Ｒ２の他の一価の有機基の例としては、酸素原子で置換された炭化水素基（例えば、グリシドキシアルキル）、及び窒素原子で置換された炭化水素基（例えば、アミノアルキル）、及びシアノ官能基（例えば、シアノエチル及びシアノプロピル）が挙げられるが、これらに限定されない。あるいは、各Ｒ２は、メチルなどのアルキル基であり得る。
【０１２７】
成分（Ｂ）は、上記の式（Ｉ）において各下付き文字ｄが１であって、各Ｒ３が酸素原子である場合、α，ω−二官能性ポリジオルガノシロキサンを含み得る。例えば、成分（Ｂ）は、式（ＩＩ）Ｒ１Ｒ２２ＳｉＯ−（Ｒ２２ＳｉＯ）ｅ’−ＳｉＲ２２Ｒ１を有してもよく、式中、Ｒ１及びＲ２は上記の通りであって、下付き文字ｅ’は、式（ＩＩ）のポリジオルガノシロキサンに上記の粘度をもたらすのに十分な値を有する整数である。あるいは、添字ｅ’は、１〜２００，０００、あるいは５０〜１，０００、あるいは２００〜７００の範囲の値を有し得る。
【０１２８】
あるいは、成分（Ｂ）は、上記の式（ＩＩ）の水酸官能性ポリジオルガノシロキサンを含んでもよく、式中、各Ｒ１は水酸基であってもよく、各Ｒ２は、メチルなどのアルキル基であってもよく、及び下付き文字ｅ’は水酸官能性ポリジオルガノシロキサンが２５℃にて少なくとも１００ｍＰａ・ｓの粘度を有するような値を有し得る。あるいは、下付き文字ｅ’は、５０〜７００の範囲の値を有し得る。例示的なヒドロキシル末端封鎖ポリジオルガノシロキサンは、ヒドロキシル末端封鎖ポリジメチルシロキサンである。成分（Ｂ）としての使用に好適なヒドロキシル末端封鎖ポリジオルガノシロキサンは、対応するオルガノハロシランの加水分解及び縮合、又は、環式ポリジオルガノシロキサンの平衡化といった、当該技術分野において既知の方法により調製され得る。
【０１２９】
あるいは、成分（Ｂ）は、例えば、上記の式（Ｉ）において各Ｒ３が二価の炭化水素基、又は二価の炭化水素基と二価シロキサン基の組み合わせである場合に、アルコキシシリルヒドロカルビレン末端封鎖ポリジオルガノシロキサンを含み得る。各Ｒ３は、アルキレン基（例えば、エチレン、プロピレン又はヘキシレン）、アリーレン基（例えば、フェニレン）、又は次のようなアルキルアリーレン基であり得る。
【化２５】
2014528499.tif 000036
あるいは、各Ｒ１及び各Ｒ２はアルキルであってもよく、各Ｒ３は、アルキレン（例えば、エチレン）であってもよく、各下付き文字ｄは３であり得る。
【０１３０】
アルコキシシリルヒドロカルビレン末端封鎖ポリジオルガノシロキサンは、ビニル末端ポリジメチルシロキサンを（アルコキシシリルヒドロカルビル）テトラメチルジシロキサンと反応させることにより、調製され得る。
【０１３１】
あるいは、成分（Ｂ）は、水分硬化性シラン官能性有機ポリマーを含み得る。あるいは、有機ポリマーは、ポリマー主鎖中の少なくとも半分の原子が、ケイ素原子に結合された加水分解性置換基を含有する末端水分硬化性シリル基を有する炭素原子である、ポリマーであり得る。有機ポリマーは、例えば、炭化水素ポリマー、ポリエーテル、アクリレートポリマー、ポリウレタン及びポリ尿素から選択し得る。
【０１３２】
成分（Ｂ）は、エラストマーであってよく、すなわち、０℃未満のガラス転移温度（Ｔｇ）を有し得る。成分（Ｂ）がエラストマーである場合、成分（Ｂ）は、半結晶質及び非晶質ポリオレフィン（例えば、α−オレフィン）とはＴｇに基づいて区別することができ、一般に熱可塑性ポリマーと呼ばれる。
【０１３３】
成分（Ｂ）は、シリル化ポリ（α−オレフィン）、イソ−モノ−オレフィンとビニル芳香族モノマーのシリル化コポリマー、ジエンとビニル芳香族モノマーのシリル化コポリマー、オレフィンとジエンのシリル化コポリマー（ポリイソブチレンとイソプレンから調製されたシリル化ブチルゴム、場合によりハロゲン化され得る）、又はこれらの組み合わせ（シリル化コポリマー）、イソ−モノ−オレフィンのシリル化ホモポリマー、ビニル芳香族モノマーのシリル化ホモポリマー、ジエンのシリル化ホモポリマー（例えば、シリル化ポリブタジエン又はシリル化水素添加ポリブタジエン）、又はこれらの組み合わせ（シリル化ホモポリマー）、又はシリル化コポリマーとシリル化ホモポリマーの組み合わせを含み得る。議論を進めるため、シリル化コポリマー及びシリル化ホモポリマーは、集合的に「シリル化ポリマー」と表される。シリル化ポリマーは、任意選択で、シリル化ポリマーの原子に共有結合した１個以上のハロゲン基、特に臭素基を含有し得る。
【０１３４】
好適なモノ−イソ−オレフィンの例としては、限定するものではないが、イソアルキレン（例えば、イソブチレン、イソペンチレン、イソヘキシレン及びイソヘプチレン）、あるいはイソブチレンが挙げられる。好適なビニル芳香族モノマーの例としては、限定するものではないが、アルキルスチレン（例えば、α−メチルスチレン、ｔ−ブチルスチレン及びパラ−メチルスチレン）、あるいはパラ−メチルスチレンが挙げられる。好適なアルキル基の例としては、メチル、エチル、ｎ−プロピル、イソプロピル、ｎ−ブチル、イソブチル及びｔ−ブチル、あるいはメチルが挙げられる。好適なアルケニル基の例としては、ビニル、アリル、プロペニル、ブテニル及びヘキセニル、あるいはビニルが挙げられる。シリル化有機ポリマーは、２０，０００〜５００，０００、あるいは５０，０００〜２００，０００、あるいは２０，０００〜１００，０００、あるいは２５，０００〜５０，０００、あるいは２８，０００〜３５，０００の範囲のＭｎを有し得る。Ｍｎの値はグラム毎モル（ｇ／ｍｏｌ）で表されｍトリプル検出サイズ排除クロマトグラフィーにより測定し、ポリスチレン分子量標準に基づいて計算した。
【０１３５】
好適なシリル化ポリ（α−オレフィン）の例は、当該技術分野において既知であり、市販されている。例としては、ＶＥＳＴＯＰＬＡＳＴ（登録商標）として流通している縮合反応硬化性シリル化ポリマーが挙げられ、これはＤｅｇｕｓｓａ  ＡＧ  Ｃｏａｔｉｎｇｓ  ＆  Ｃｏｌｏｒａｎｔｓ（Ｍａｒｌ，Ｇｅｒｍａｎｙ，Ｅｕｒｏｐｅ）から市販されている。
【０１３６】
簡単に述べると、シリル化コポリマーの調製方法は、ｉ）４〜７個の炭素原子を有するイソ−モノ−オレフィンの残基を含む繰り返し単位を少なくとも５０ｍｏｌ％と、ビニル芳香族モノマーの残基を含む繰り返し単位を最大で５０ｍｏｌ％と、を有するオレフィンコポリマーと、ｉｉ）少なくとも２個の加水分解性基と、少なくとも１個のオレフィン不飽和炭化水素又はヒドロカルボンオキシ基と、を有するシランと、ｉｉｉ）遊離ラジカル発生剤と、を接触させることを伴う。
【０１３７】
あるいは、シリル化コポリマーは、既知の方法（例えば、イソシアネート官能性アルコキシシランと反応させる手法、Ｎａの存在下で塩化アリルと反応させ、その後、ヒドロシリル化する手法）により、市販のヒドロキシル化ポリブタジエン（例えば、Ｃｒａｙ  Ｖａｌｌｅｙ  ＳＡ（Ｐａｒｉｓ，Ｆｒａｎｃｅ）から商品名Ｐｏｌｙ  ＢＤ及びＫｒａｓｏｌで市販されているもの）を転化する工程を含む方法により、調製され得る。
【０１３８】
あるいは、好適なシリル改質炭化水素ポリマーの例としては、シリル改質ポリイソブチレンが挙げられ、これはテレケリックポリマーの形態で市販されている。シラン改質ポリイソブチレンは、例えば、シリル置換アルキルアクリレート又はメタクリレートモノマー（例えば、ジアルコキシアルキルシリルプロピルメタクリレート又はトリアルコキシシリルプロピルメタクリレート）から誘導された硬化性シリル基を含有することができ、これは、リビングアニオン重合、原子移動ラジカル重合又は連鎖移動重合により調製されたポリイソブチレンと反応することができる。
【０１３９】
あるいは、成分（Ｂ）は、ポリエーテルを含み得る。ポリエーテルの１つのタイプは、下付き文字ｔが２〜４の範囲の値を有する整数である、式（−ＣｔＨ２ｔ−Ｏ−）の循環オキシアルキレン単位を含むポリオキシアルキレンポリマーである。ポリオキシアルキレンポリマーは典型的には末端ヒドロキシル基を有し、例えば、末端ヒドロキシル基を過剰なアルキルトリアルコキシシランと反応させて末端アルキルジアルコキシシリル基を導入することにより、ケイ素原子に結合した加水分解性置換基を有するシリル基で容易に末端封鎖することができる。あるいは、重合は、ヒドロシリル化型プロセスによって生じ得る。ほとんどオキシプロピレン単位から構成されるポリオキシアルキレンは、多くの封止剤用途に好適な特性を有し得る。末端アルキルジアルコキシシリル又はトリアルコキシシリル基を有するポリオキシアルキレンポリマー（特にポリオキシプロピレン）は、成分（Ａ）及び水分の存在下で互いに反応し得る。これらのベースポリマーを含有する組成物は、任意選択で、架橋剤を更に含み得る。
【０１４０】
あるいは、加水分解性シリル基を有する有機ポリマーは、アクリレートポリマーとすることができ、これはアクリレート及び／又はメタクリレートエステルモノマーの付加ポリマーであり、アクリレートポリマー中に少なくとも５０モル％のモノマー繰り返し単位を含み得る。好適なアクリレートエステルモノマーの例は、ｎ−ブチル、イソブチル、ｎ−プロピル、エチル、メチル、ｎ−ヘキシル、ｎ−オクチル及び２−エチルヘキシルアクリレートである。好適なメタクリレートエステルモノマーの例は、ｎ−ブチル、イソブチル、メチル、ｎ−ヘキシル、ｎ−オクチル、２−エチルヘキシル及びラウリルメタクリレートである。一部の適用例では、アクリレートポリマーは、周囲温度よりも低いＴｇを有し得、アクリレートポリマーはメタクリレートポリマーよりも低いＴｇのポリマーを生成し得る。例示的なアクリレートポリマーは、ポリブチルアクリレートである。アクリレートポリマーは、スチレン、アクリロニトリル又はアクリルアミドのような他のモノマーをより少量含有する。アクリレートポリマーは、従来のラジカル重合又はリビングラジカル重合（例えば、原子移動ラジカル重合）、可逆的付加開裂連鎖移動重合、又はアニオン重合（例えば、リビングアニオン重合）といった様々な方法により調製することができる。硬化性シリル基は、例えば、シリル置換アルキルアクリレート又はメタクリレートモノマーから誘導することができる。加水分解性シリル基（例えば、ジアルコキシアルキルシリル又はトリアルコキシシリル基）は、例えば、ジアルコキシアルキルシリルプロピルメタクリレート又はトリアルコキシシリルプロピルメタクリレートから誘導することができる。アクリレートポリマーが、反応性末端基を形成する重合プロセス（例えば、原子移動ラジカル重合、連鎖移動重合又はリビングアニオン重合）により調製された場合、アクリレートポリマーは、シリル置換アルキルアクリレート又はメタクリレートモノマーと容易に反応して、末端加水分解性シリル基を形成することができる。
【０１４１】
シラン改質ポリウレタン又はポリ尿素は、例えば、末端エチレン性不飽和基を有するポリウレタン又はポリ尿素を、加水分解性基とＳｉ−Ｈ基とを含有するシリルモノマー（例えば、ジアルコキシアルキルケイ素水素化物又はトリアルコキシケイ素水素化物）と反応させることにより、調製することができる。
【０１４２】
あるいは、ベースポリマーは、少なくとも１ブロックのポリオルガノシロキサン基と、少なくとも１ブロックの有機ポリマー鎖とを含む、シリコーン−有機ブロックコポリマー主鎖を有し得る。ポリオルガノシロキサン基は、式−（Ｒ４ｆＳｉＯ（４−ｆ）／２）−の基を含んでもよく、式中、各Ｒ４は、独立して、１〜１８個の炭素原子を有する有機基（例えば、炭化水素基）、１〜１８個の炭素原子を有するハロゲン化炭化水素基（例えば、クロロメチル、ペルフルオロブチル、トリフルオロエチル、及びナフルオロヘキシル）、１８個以下の炭素原子を有するハイドロカーボンオキシ基、又は、酸素原子含有基（例えば、（メタ）アクリル又はカルボキシル）によって例示される別の有機基、窒素原子含有基（例えば、アミノ官能基、アミド官能基、及びシアノ官能基）、イオウ原子含有基（例えば、メルカプト基）であり、下付き文字ｆは平均で１〜３、あるいは１．８〜２．２の範囲の値を有する。
【０１４３】
あるいは、各Ｒ４は、１〜１０個の炭素原子を有する炭化水素基、又はハロゲン化炭化水素基であってもよく、下付き文字ｆは０、１又は２であり得る。Ｒ４に好適な基の例としては、メチル、エチル、プロピル、ブチル、ビニル、シクロヘキシル、フェニル、トリル基、塩素又はフッ素で置換されたプロピル基（例えば、３，３，３−トリフルオロプロピル、クロロフェニル、β−（ペルフルオロブチル）エチル、又はクロロシクロヘキシル基が挙げられる。
【０１４４】
ポリマー主鎖中の有機ブロックは、例えば、ポリスチレン及び／又は置換ポリスチレン、例えば、ポリ（α−メチルスチレン）、ポリ（ビニルメチルスチレン）、ジエン、ポリ（ｐ−トリメチルシリルスチレン）及びポリ（ｐ−トリメチルシリル−α−メチルスチレン）を含み得る。ポリマー主鎖中に組み込まれ得る他の有機基としては、アセチレン末端オリゴフェニレン、ビニルベンジル末端芳香族ポリスルホンオリゴマー、芳香族ポリエステル、芳香族ポリエステル系モノマー、ポリアルキレン、ポリウレタン、脂肪族ポリエステル、脂肪族ポリアミド、及び芳香族ポリアミドを挙げることができる。
【０１４５】
あるいは、成分（Ｂ）のシロキサン有機ブロックコポリマー中の有機ポリマーブロックは、平均式（−ＣｇＨ２ｇ−Ｏ−）ｈにより例示される循環オキシアルキレン単位を含むポリオキシアルキレン系ブロックであってもよく、式中、下付き文字ｇは、２〜４の範囲の値を有する整数であって、下付き文字ｈは少なくとも４の整数である。各ポリオキシアルキレンポリマーブロックの数平均分子量（Ｍｎ）の範囲は、３００〜１０，０００であり得る。その上、オキシアルキレン単位は、ポリオキシアルキレンブロックを通して必ずしも同じでなくてもよく、単位毎に異なり得る。ポリオキシアルキレンブロックは、例えば、オキシエチレン単位（−Ｃ２Ｈ４−Ｏ−）、オキシプロピレン単位（−Ｃ３Ｈ６−Ｏ−）又はオキシブチレン単位（−Ｃ４Ｈ８−Ｏ−）又はこれらの組み合わせを含み得る。あるいは、ポリオキシアルキレンポリマー主鎖は、オキシエチレン単位及び／又はオキシプロピレン単位から本質的になり得る。他のポリオキシアルキレンブロックは、例えば、構造体−［−Ｒ５−Ｏ−（−Ｒ６−Ｏ−）ｉ−Ｐｎ−ＣＲ７２−Ｐｎ−Ｏ−（−Ｒ６−Ｏ−）ｊ−Ｒ５］−の単位を含んでもよく、式中、Ｐｎは、１，４−フェニレン基であって、各Ｒ５は、同一又は異なり、かつ、２〜８個の炭素原子を有する二価の炭化水素基であって、各Ｒ６は、同一又は異なり、かつ、エチレン基又はプロピレン基であって、各Ｒ７は、同一又は異なり、かつ水素原子又はメチル基であって、各下付き文字ｉ及びｊは、３〜３０の範囲の値を有する正の整数を表す。
【０１４６】
あるいは、成分（Ｂ）は、成分（Ｂ）について上述したポリマーのうちの１つに加えて又はその代わりに、シリコーン樹脂を含み得る。好適なシリコーン樹脂は、ＭＱ樹脂により例示され、これは、次の式のシロキサン単位を含む：
Ｒ２９ｗＲ３０（３−ｗ）ＳｉＯ１／２及びＳｉＯ４／２であって、式中、Ｒ２９及びＲ３０は、アルキル（例えば、メチル、エチル、プロピル、ペンチル、オクチル、デシル、ドデシル、ウンデシル及びオクタデシル）により例示される一価の有機基（例えば、一価の炭化水素基）；シクロアルキル（例えば、シクロペンチル及びシクロヘキシル）；アリル（例えば、フェニル、トリル、キシリル及びベンジル）；及びアラルキル（例えば、２−フェニルエチル）；塩化アルキル基（例えばクロロメチル及びクロロプロピル基）により例示されるハロゲン化炭化水素基；フッ素化アルキル基（例えば、フルオロメチル、２−フルオロプロピル、３，３，３−トリフルオロプロピル、４，４，４−トリフルオロブチル、４，４，４，３，３−ペンタフルオロブチル、５，５，５，４，４，３，３−ヘプタフルオロペンチル、６，６，６，５，５，４，４，３，３−ノナフルオロヘキシル、及び８，８，８，７，７−ペンタフルオロオクチル）；フッ素化シクロアルキル基（例えば、２，２−ジフルロシクロプロピル、２，３−ジクロロシクロペンチル、３，４−ジフルオロシクロヘキシル、及び３，４−ジフルオロ−５−メチルシクロヘプチル）；及び、酸素原子（例えば、グリシドキシアルキル）で置換された炭化水素基、窒素原子（例えば、アミノアルキル）で置換された炭化水素基、シアノエチル、及びシアノプロピルなどのシアノ官能基、などの別の一価の有機基であって、下付き文字ｗの各インスタンスは、０、１又は２である。あるいは、各Ｒ２９及び各Ｒ３０は、アルキル基であり得る。ＭＱ樹脂は、０．５：１〜１．５：１の、Ｍユニット対Ｑユニットのモル比（Ｍ：Ｑ）を有し得る。これらのモル比は、Ｓｉ２９ＮＭＲ分光法により簡単に測定される。この方法は、シリコーン樹脂の総ヒドロキシル量に加えて、シリコーン樹脂及び最初のシリコーン樹脂中に存在するネオペンタマー（neopentamer）Ｓｉ（ＯＳｉＭｅ３）４から誘導されたＲ２９３ＳｉＯ１／２（「Ｍ」）単位とＳｉＯ４／２（「Ｑ」）単位の濃度を量的に決定することができる。
【０１４７】
ＭＱシリコーン樹脂は、液体炭化水素（ベンゼン、トルエン、キシレン及びヘプタンにより例示される）のような溶媒又は液体有機ケイ素化合物（低粘度環状及び直鎖ポリジオルガノシロキサン）に可溶性である。
【０１４８】
ＭＱシリコーン樹脂は、式Ｘ”ＳｉＯ３／２により表される、２．０％以下、あるいは０．７％以下、あるいは０．３％以下の末端単位を含有してもよく、式中、Ｘ”は、アルコキシ（例えば、メトキシ及びエトキシ）、アルケニルオキシ（例えば、イソプロペニルオキシ）、ケトキシム（例えば、メチルエチルケトキシモ）、カルボキシ（例えば、アセトキシ）、アミドオキシ（例えば、アセトアミドオキシ）、及びアミノキシ（例えば、Ｎ，Ｎ−ジメチルアミノキシ）などのヒロドキシル、又は、加水分解性基を表す。シリコーン樹脂中に存在するシラノール基の濃度は、ＦＴＩＲを使用して測定することができる。
【０１４９】
ＭＱシリコーン樹脂の望ましい流動特性を達成するために望ましいＭｎは、少なくとも部分的に、シリコーン樹脂のＭｎ及びこの成分中に存在するＲ２９により表される有機基のタイプによって決まる。ＭＱシリコーン樹脂のＭｎは、典型的には３，０００超、より典型的には４５００〜７５００である。
【０１５０】
ＭＱシリコーン樹脂は、任意の好適な方法により調製することができる。このタイプのシリコーン樹脂は、報告によると、対応するシランの共加水分解により、又は当該技術分野において既知のシリカヒドロゾルキャッピング法（silica hydrosol capping methods）により、調製されている。簡単に述べると、この方法は、酸性条件下でシリカヒドロゾルをトリメチルクロロシランなどの加水分解性トリオルガノシラン、ヘキサメチルジシロキサンなどのシロキサン又はそれらの組み合わせと反応させる工程と、Ｍ及びＱ単位を含む生成物（ＭＱ樹脂）を回収する工程を包含する。得られるＭＱ樹脂は、２〜５重量パーセントのケイ素結合ヒドロキシル基を含有し得る。
【０１５１】
ＭＱシリコーン樹脂の調製に使用される中間体は、式Ｒ２９３ＳｉＸのトリオルガノシランであってもよく、式中、Ｘは、成分（Ｂ）について上述している加水分解基、及び４個の加水分解基を有するシラン（例えば、ハロゲン、アルコキシ又はヒドロキシ）と、アルカリ金属ケイ酸塩（例えば、ケイ酸ナトリウム）とのいずれかを表す。
【０１５２】
いくつかの組成物では、シリコーン樹脂中のケイ素結合ヒドロキシル基（すなわち、ＨＯＲ２９ＳｉＯ１／２又はＨＯＳｉＯ３／２基）の量は、シリコーン樹脂の総重量の０．７重量％以下、あるいは０．３重量％以下であることが望ましい。シリコーン樹脂の調製中に形成されるケイ素結合ヒドロキシル基は、シリコーン樹脂を、適切な末端基を含有するシラン、ジシロキサン又はジシラザンと反応させることにより、トリヒドロカルビルシロキシ基又は加水分解性基に転化される。加水分解性基を含有するシランは、シリコーン樹脂のケイ素結合ヒドロキシル基ノ化学量論的量よりも過剰に添加され得る。
【０１５３】
様々な好適なＭＱ樹脂が、例えばＤｏｗ  Ｃｏｒｎｉｎｇ  Ｃｏｒｐｏｒａｔｉｏｎ（Ｍｉｄｌａｎｄ、ＭＩ、Ｕ．Ｓ．Ａ．）、Ｍｏｍｅｎｔｉｖｅ  Ｐｅｒｆｏｒｍａｎｃｅ  Ｍａｔｅｒｉａｌｓ（Ａｌｂａｎｙ、Ｎ．Ｙ．、Ｕ．Ｓ．Ａ．）、及びＢｌｕｅｓｔａｒ  Ｓｉｌｉｃｏｎｅｓ  ＵＳＡ  Ｃｏｒｐ．（Ｅａｓｔ  Ｂｒｕｎｓｗｉｃｋ、Ｎ．Ｊ．、Ｕ．Ｓ．Ａ．）などの企業から市販されている。例えば、ＤＯＷ  ＣＯＲＮＩＮＧ（登録商標）ＭＱ−１６００固形樹脂、ＤＯＷ  ＣＯＲＮＩＮＧ（登録商標）ＭＱ−１６０１固形樹脂、及びＤＯＷ  ＣＯＲＮＩＮＧ（登録商標）１２５０界面活性剤、ＤＯＷ  ＣＯＲＮＩＮＧ（登録商標）７４６６樹脂、及びＤＯＷ  ＣＯＲＮＩＮＧ（登録商標）７３６６樹脂（これらはすべてＤｏｗ  Ｃｏｒｎｉｎｇ  Ｃｏｒｐｏｒａｔｉｏｎから市販されている）が、本明細書に記述されている方法での使用に好適である。あるいは、これもＤｏｗ  Ｃｏｒｎｉｎｇ  Ｃｏｒｐｏｒａｔｉｏｎから市販されているＤＯＷ  ＣＯＲＮＩＮＧ（登録商標）ＭＱ−１６４０  Ｆｌａｋｅ樹脂のようなＭ、Ｔ及びＱ単位を含有する樹脂が使用され得る。このような樹脂は、有機溶媒の溶液として供給され得る。
【０１５４】
あるいは、シリコーン樹脂は、シルセスキオキサン樹脂、すなわち、式（Ｒ３１ＳｉＯ３／２）のＴ単位を含有する樹脂を含み得る。各Ｒ３１は、水素原子、一価の有機基例えば、アルキル（例えば、メチル、エチル、プロピル、ペンチル、オクチル、デシル、ドデシル、ウンデシル及びオクタデシル）によって例示される一価の炭化水素基；及び、シクロアルキル（例えば、シクロペンチル及びシクロヘキシル）；アリール（例えば、フェニル、トリル、キシリル及びベンジル）；アラルキル（例えば、２−フェニルエチル）；塩素化アルキル基（例えば、クロロメチル及びクロロプロピル基）により例示されるハロゲン化炭化水素基；フッ素化アルキル基（例えば、フルオロメチル、２−フルオロプロピル、３，３，３−トリフルオロプロピル、４，４，４−トリフルオロブチル、４，４，４，３，３−ペンタフルオロブチル、５，５，５，４，４，３，３−ヘプタフルオロペンチル、６，６，６，５，５，４，４，３，３−ノナフルオロヘキシル、及び８，８，８，７，７−ペンタフルオロオクチル）；塩素化シクロアルキル基（例えば、２，２−ジクロロシクロプロピル、２，３−ジクロロシクロペンチル）；フッ素化シクロアルキル基（例えば、２，２−ジフルオロシクロプロピル、２，３−ジフルオロシクロブチル、３，４−ジフルオロシクロヘキシル、及び３，４−ジフルオロ−５−メチルシクロヘプチル）；及び、酸素原子で置換された炭化水素基（例えば、グリシドキシアルキル）、及びアミノアルキル及びシアノ官能基などの窒素原子で置換された炭化水素基（例えば、シアノエチル及びシアノプロピル）などの、もう１つの一価の有機基から独立して選択し得る。本明細書での使用に好適なシルセスキオキサン樹脂は、当該技術分野において既知であり、市販されている。例えば、１５のＤＰを有するメチルメトキシシロキサンメチルシルセスキオキサン樹脂及び１２００ｇ／ｍｏｌの重量平均分子量（Ｍｗ）は、Ｄｏｗ  Ｃｏｒｎｉｎｇ  Ｃｏｒｐｏｒａｔｉｏｎ（米国ミシガン州、Ｍｉｄｌａｎｄ）からＤＯＷ  ＣＯＲＮＩＮＧ（登録商標）ＵＳ−ＣＦ  ２４０３  Ｒｅｓｉｎとして市販されている。あるいは、シルセスキオキサン樹脂は、フェニルシルセスキオキサン単位、メチルシルセスキオキサン単位、又はこれらの組み合わせを有し得る。このような樹脂は、当該技術分野において既知であり、これもまたＤｏｗ  Ｃｏｒｎｉｎｇ  ＣｏｒｐｏｒａｔｉｏｎからＤＯＷ  ＣＯＲＮＩＮＧ（登録商標）２００  Ｆｌａｋｅ樹脂として市販されている。あるいは、シリコーン樹脂は、式（Ｒ３１２ＳｉＯ２／２）及び／又は（Ｒ３１Ｒ３２ＳｉＯ２／２）のＤ単位と、式（Ｒ３１ＳｉＯ３／２）及び／又は（Ｒ３２ＳｉＯ３／２）のＴ単位とを含み得る、すなわち、ＤＴ樹脂であって、式中、Ｒ３１は上記の通りであり、Ｒ３２は、上記のＸ基などの加水分解基である。ＤＴ樹脂は当該技術分野において既知であり、市販されており、例えば、メトキシ官能性ＤＴ樹脂としては、ＤＯＷ  ＣＯＲＮＩＮＧ（登録商標）３０７４及びＤＯＷ  ＣＯＲＮＩＮＧ（登録商標）３０３７樹脂が挙げられ、シラノール官能性樹脂としては、ＤＯＷ  ＣＯＲＮＩＮＧ（登録商標）８００  Ｓｅｒｉｅｓ樹脂が挙げられ、これ���もまたＤｏｗ  Ｃｏｒｎｉｎｇ  Ｃｏｒｐｏｒａｔｉｏｎから市販されている。他の好適な樹脂としては、メチル及びフェニル基を含有するＤＴ樹脂が挙げられる。
【０１５５】
組成物に添加されるシリコーン樹脂の量は、組成物の最終用途に応じ変動し得る。例えば、組成物の反応生成物がゲルである場合、シリコーン樹脂はほとんど又は全く添加されない可能性もある。しかしながら、組成物中のシリコーン樹脂の量は、組成物の全成分の重量に基づいて０〜９０重量％、あるいは０．１〜５０重量％の範囲であり得る。
【０１５６】
成分（Ｂ）の量は、組成物の反応生成物の最終用途、成分（Ｂ）に選択されるベースポリマーのタイプ、並びに、該当する場合、存在する任意の追加の成分（複数可）のタイプ（複数可）及び量（複数可）を含む様々な要素によって決まる。しかしながら、成分（Ｂ）の量は、組成物の０．０１〜９９重量％、あるいは１０〜９５重量％、あるいは１０〜６５重量％の範囲であり得る。
【０１５７】
成分（Ｂ）は、１つの単一ベースポリマー、又は以下の特性のうちの少なくとも１つが異なる２つ以上のベースポリマーを含む組み合わせであり得る：平均分子量、加水分解性置換基、シロキサン単位、配列、及び粘度。成分（Ｂ）の１つのベースポリマーが１分子当たり平均で１〜２個のみの加水分解性置換基を含有する場合、組成物は、１分子当たり平均で２個を超える加水分解性置換基を有する追加のベースポリマー、又は成分（Ｃ）架橋剤、又は両方を更に含み得る。
【０１５８】
組成物は、場合により、１つ以上の追加成分を更に含み得る、すなわち、成分（Ａ）及び（Ｂ）に加えて、成分（Ａ）及び（Ｂ）とは異なる１つ以上の追加の成分を更に含み得る。追加成分は、存在する場合、組成物の使用方法及び／又は組成物の硬化生成物の最終用途のような因子に基づいて選択され得る。追加成分は、（Ｃ）架橋剤；（Ｄ）乾燥剤；（Ｅ）増量剤、可塑剤又はこれらの組み合わせ；（Ｆ）充填剤（例えば、（ｆ１）補強充填剤、（ｆ２）増量充填剤、（ｆ３）伝導性充填剤（例えば、導電性、熱伝導性又はその両方））；（Ｇ）充填剤処理剤；（Ｈ）殺生物剤（例えば、（ｈ１）殺真菌剤、（ｈ２）除草剤、（ｈ３）殺虫剤又は（ｈ４）抗菌剤）；（Ｊ）難燃剤；（Ｋ）表面改質剤（例えば、（ｋ１）接着促進剤又は（ｋ２）離型剤）；（Ｌ）鎖延長剤；（Ｍ）末端封鎖剤；（Ｎ）非反応性結合剤；（Ｏ）老化防止添加剤；（Ｐ）水放出剤；（Ｑ）顔料；（Ｒ）レオロジー添加剤；（Ｓ）ビヒクル；（Ｔ）粘着付与剤；（Ｕ）腐食防止剤及びこれらの組み合わせであり得る。追加成分は互いに異なる。一部の実施形態では、成分（Ｃ）〜（Ｕ）の少なくとも１つ、あるいはそれぞれ及びこれらの組み合わせは、成分（Ｂ）の縮合反応を完全には抑制しない。
【０１５９】
成分（Ｃ）は、例えば、成分（Ｂ）が１分子当たり、平均して１又は２個のみの加水分解性置換基を含有する場合に、並びに／あるいは、組成物の縮合反応により調製される反応生成物の架橋密度を増加させるために、組成物に添加され得る架橋剤である。一般に、成分（Ｃ）は、組成物の反応生成物において所望される架橋度に依存して変動し得る官能基により、並びに、反応生成物が縮合反応の副生成物に起因する重量喪失を著しく示すことのないように、選択される。一般に、成分（Ｃ）の選択は、組成物が、水分不透過性パッケージにおいて、数ヶ月にわたる保存中に有用であるべく十分な反応性を保つように、行われる。一般に、成分（Ｃ）は、成分（Ｃ）の加水分解性置換基が成分（Ｂ）と反応性であるように、選択される。例えば、成分（Ｂ）中のＸがヒドロキシル基である場合、成分（Ｃ）についての加水分解性置換基は、水素原子、ハロゲン原子、アミド基、アシルオキシ基、ヒドロカルボンオキシ基、アミノ基、アミノキシ基、メルカプト基、オキシモ基、ケトオキシモ基又はアルコキシリルヒドロカルビレン基又はこれらの組み合わせであり得る。成分（Ｃ）の正確な量は、選択されるベースポリマー及び架橋剤のタイプ、ベースポリマー及び架橋剤の加水分解性置換基の反応性、並びに、反応生成物に所望される架橋密度といった因子に応じて変動し得る。しかしながら、架橋剤の量は、成分（Ｂ）１００重量部に基づいて、０．５〜１００重量部の範囲であり得る。
【０１６０】
成分（Ｃ）は、加水分解性基を有するシラン架橋剤、又はその部分若しくは完全加水分解生成物を含み得る。成分（Ｃ）は、成分（Ｂ）の加水分解性置換基と反応性である置換基を、１分子当たり平均で２個を超えて有する。成分（Ｃ）に好適なシラン架橋剤の例は、一般式（ＩＩＩ）Ｒ８ｋＳｉ（Ｒ９）（４−ｋ）を有してもよく、式中、各Ｒ８は、独立してアルキル基などの一価の炭化水素基であって、各Ｒ９は加水分解性置換基であって、これは成分（Ｂ）について上述したＸと同じであり得る。あるいは、各Ｒ９は、例えば、アシルオキシ基（例えば、水素原子、ハロゲン原子、アセトアミド基、アセトキシ）、アルコキシ基、アミド基、アミノ基、アミノキシ基、ヒドロキシル基、オキシモ基、ケトキシモ基、又はメチルアセトアミド基であってよく、下付き文字ｋの各インスタンスは、０、１、２、又は３であり得る。成分（Ｃ）について、添字ｋは、２より大きい平均値を有する。あるいは、添字ｋは、３〜４の範囲の値を有し得る。あるいは、各Ｒ９はヒドロキシル、アルコキシ、アセトキシ、アミド又はオキシムから独立して選択し得る。あるいは、成分（Ｃ）は、アシルオキシシラン、アルコキシシラン、ケトキシモシラン、及びオキシモシランから選択され得る。
【０１６１】
成分（Ｃ）は、アルコキシシラン（ジアルコキシシラン（例えば、ジアルキルジアルコキシシラン）、トリアルコキシシラン（例えば、アルキルトリアルコキシシラン）、テトラアルコキシシランにより例示される）、又は、その部分若しくは完全加水分解生成物、又はこれらの別の組み合わせを含み得る。好適なトリアルコキシシランの例としては、メチルトリメトキシシラン、メチルトリエトキシシラン、エチルトリメトキシシラン、エチルトリエトキシシラン、イソブチルトリメトキシシラン、イソブチルトリエトキシシラン、及びこれらの組み合わせ、あるいは、メチルメトキシシランが挙げられる。好適なテトラアルコキシシランの例としては、テトラエトキシシランが挙げられる。硬化性シリコーン組成物中で使用されるアルコキシシランの量は、成分（Ｂ）１００重量部当たり０．５〜１５重量部の範囲であり得る。
【０１６２】
成分（Ｃ）は、アシルオキシシラン（例えば、アセトキシシラン）を含み得る。アセトキシシランとしては、テトラアセトキシシラン、オルガノトリアセトキシシラン、ジオルガノジアセトキシシラン、又はこれらの組み合わせが挙げられる。このアセトキシシランは、アルキル基（例えば、メチル、エチル、プロピル、イソプロピル、ブチル及び三級ブチル）、アルケニル基（例えば、ビニル、アリル又はヘキセニル）、アリル基（例えば、フェニル、トリル、又はキシリル）、アラルキル基（例えば、ベンジル又は２−フェニルエチル）、及びフッ素化アルキル基（例えば、３，３，３−トリフルオロプロピル）を含有し得る。例示のアセトキシシランとしては、限定するものではないが、テトラアセトキシシラン、メチルトリアセトキシシラン、エチルトリアセトキシシラン、ビニルトリアセトキシシラン、プロピルトリアセトキシシラン、ブチルトリアセトキシシラン、フェニルトリアセトキシシラン、オクチルトリアセトキシシラン、ジメチルジアセトキシシラン、フェニルメチルジアセトキシシラン、ビニルメチルジアセトキシシラン、ジフェニルジアセトキシシラン、テトラアセトキシシラン、及びこれらの組み合わせが挙げられる。あるいは、成分（Ｃ）は、オルガノトリアセトキシシラン、例えば、メチルトリアセトキシシランとエチルトリアセトキシシランとを含む混合物、を含み得る。硬化性シリコーン組成物中で使用されるアセトキシシランの量は、成分（Ｂ）１００重量部当たり０．５〜１５重量部、あるいは成分（Ｂ）１００重量部当たり３〜１０重量部の範囲であり得る。
【０１６３】
組成物中で使用され得るアルコキシ基とアセトキシ基とを両方含有する成分（Ｃ）に好適なシランの例としては、メチルジアセトキシメトキシシラン、メチルアセトキシジメトキシシラン、ビニルジアセトキシシラン、ビニルアセトキシジメトキシシラン、メチルジアセトキシエトキシシラン、メチルアセトキシジエトキシシラン、及びこれらの組み合わせが挙げられる。
【０１６４】
成分（Ｃ）に好適なアミノ官能性アルコキシシランは、Ｈ２Ｎ（ＣＨ２）２Ｓｉ（ＯＣＨ３）３、Ｈ２Ｎ（ＣＨ２）２Ｓｉ（ＯＣＨ２ＣＨ３）３、Ｈ２Ｎ（ＣＨ２）３Ｓｉ（ＯＣＨ３）３、Ｈ２Ｎ（ＣＨ２）３Ｓｉ（ＯＣＨ２ＣＨ３）３、ＣＨ３ＮＨ（ＣＨ２）３Ｓｉ（ＯＣＨ３）３、ＣＨ３ＮＨ（ＣＨ２）３Ｓｉ（ＯＣＨ２ＣＨ３）３、ＣＨ３ＮＨ（ＣＨ２）５Ｓｉ（ＯＣＨ３）３、ＣＨ３ＮＨ（ＣＨ２）５Ｓｉ（ＯＣＨ２ＣＨ３）３、Ｈ２Ｎ（ＣＨ２）２ＮＨ（ＣＨ２）３Ｓｉ（ＯＣＨ３）３、Ｈ２Ｎ（ＣＨ２）２ＮＨ（ＣＨ２）３Ｓｉ（ＯＣＨ２ＣＨ３）３、ＣＨ３ＮＨ（ＣＨ２）２ＮＨ（ＣＨ２）３Ｓｉ（ＯＣＨ３）３、ＣＨ３ＮＨ（ＣＨ２）２ＮＨ（ＣＨ２）３Ｓｉ（ＯＣＨ２ＣＨ３）３、Ｃ４Ｈ９ＮＨ（ＣＨ２）２ＮＨ（ＣＨ２）３Ｓｉ（ＯＣＨ３）３、Ｃ４Ｈ９ＮＨ（ＣＨ２）２ＮＨ（ＣＨ２）３Ｓｉ（ＯＣＨ２ＣＨ３）３、Ｈ２Ｎ（ＣＨ２）２ＳｉＣＨ３（ＯＣＨ３）２、Ｈ２Ｎ（ＣＨ２）２ＳｉＣＨ３（ＯＣＨ２ＣＨ３）２、Ｈ２Ｎ（ＣＨ２）３ＳｉＣＨ３（ＯＣＨ３）２、Ｈ２Ｎ（ＣＨ２）３ＳｉＣＨ３（ＯＣＨ２ＣＨ３）２、ＣＨ３ＮＨ（ＣＨ２）３ＳｉＣＨ３（ＯＣＨ３）２、ＣＨ３ＮＨ（ＣＨ２）３ＳｉＣＨ３（ＯＣＨ２ＣＨ３）２、ＣＨ３ＮＨ（ＣＨ２）５ＳｉＣＨ３（ＯＣＨ３）２、ＣＨ３ＮＨ（ＣＨ２）５ＳｉＣＨ３（ＯＣＨ２ＣＨ３）２、Ｈ２Ｎ（ＣＨ２）２ＮＨ（ＣＨ２）３ＳｉＣＨ３（ＯＣＨ３）２、Ｈ２Ｎ（ＣＨ２）２ＮＨ（ＣＨ２）３ＳｉＣＨ３（ＯＣＨ２ＣＨ３）２、ＣＨ３ＮＨ（ＣＨ２）２ＮＨ（ＣＨ２）３ＳｉＣＨ３（ＯＣＨ３）２、ＣＨ３ＮＨ（ＣＨ２）２ＮＨ（ＣＨ２）３ＳｉＣＨ３（ＯＣＨ２ＣＨ３）２、Ｃ４Ｈ９ＮＨ（ＣＨ２）２ＮＨ（ＣＨ２）３ＳｉＣＨ３（ＯＣＨ３）２、Ｃ４Ｈ９ＮＨ（ＣＨ２）２ＮＨ（ＣＨ２）３ＳｉＣＨ３（ＯＣＨ２ＣＨ３）２，及びこれらの組み合わせによって例示される。
【０１６５】
成分（Ｃ）に好適なオキシモシランとしては、アルキルトリオキシモシラン（例えば、メチルトリオキシモシラン、エチルトリオキシモシラン、プロピルトリオキシモシラン、及びブチルトリオキシモシラン）、アルコキシトリオキシモシラン（例えば、メトキシトリオキシモシラン、エトキシトリオキシモシラン及びプロポキシトリオキシモシラン）、又はアルケニルトリオキシモシラン（例えば、プロペニルトリオキシモシラン又はブテニルトリオキシモシラン）、アルケニルオキシモシラン（例えば、ビニルオキシモシラン）、アルケニルアルキルジオキシモシラン（例えば、ビニルメチルジオキシモシラン、ビニルエチルジオキシモシラン、ビニルメチルジオキシモシラン、又はビニルエチルジオキシモシラン）、又はこれらの組み合わせが挙げられる。
【０１６６】
成分（Ｃ）に好適なケトキシモシランとしては、メチルトリス（ジメチルケトキシモ）シラン、メチルトリス（メチルエチルケトキシモ）シラン、メチルトリス（メチルプロピルケトキシモ）シラン（methyl tris（methylpropylketoximo）silane）、メチルトリス（メチルイソブチルケトキシモ）シラン、エチルトリス（ジメチルケトキシモ）シラン（ethyl tris（dimethylketoximo）silane）、エチルトリス（メチルエチルケトキシモ）シラン（ethyl tris（methylethylketoximo）silane）、エチルトリス（メチルプロピルケトキシモ）シラン（ethyl tris（methylpropylketoximo）silane）、エチルトリス（メチルイソブチルケトキシモ）シラン（ethyl tris（methylisobutylketoximo）silane）、ビニルトリス（ジメチルケトキシモ）シラン、ビニルトリス（メチルエチルケトキシモ）シラン、ビニルトリス（メチルプロピルケトキシモ）シラン（vinyl tris（methylpropylketoximo）silane）、ビニルトリス（メチルイソブチルケトキシモ）シラン、テトラキス（ジメチルケトキシモ）シラン（tetrakis（dimethylketoximo）silane）、テトラキス（メチルエチルケトキシモ）シラン、テトラキス（メチルプロピルケトキシモ）シラン（tetrakis（methylpropylketoximo）silane）、テトラキス（メチルイソブチルケトキシモ）シラン（tetrakis（methylisobutylketoximo）silane）、メチルビス（ジメチルケトキシモ）シラン（methylbis（dimethylketoximo）silane）、メチルビス（シクロヘキシルケトキシモ）シラン（methylbis（cyclohexylketoximo）silane）、トリエトキシ（エチルメチルケトキシム）シラン（triethoxy（ethylmethylketoxime）silane）、ジエトキシジ（エチルメチルケトキシム）シラン（diethoxydi（ethylmethylketoxime）silane）、エトキシトリ（エチルメチルケトキシム）シラン、メチルビニルビス（メチルイソブチルケトキシモ）シラン（methylvinylbis（methylisobutylketoximo）silane）、又はこれらの組み合わせが挙げられる。
【０１６７】
あるいは、成分（Ｃ）は、高分子であり得る。例えば、成分（Ｃ）は、ビス（トリエトキシシリル）ヘキサン）、１，４−ビス［トリメトキシシリル（エチル）］ベンゼン、及びビス［３−（トリエトキシシリル）プロピル］テトラスルフィドといった、ジシランを含み得る。
【０１６８】
成分（Ｃ）は、１つの単一の架橋剤、又は、以下の特性のうちの少なくとも１つにおいて異なる２つ以上の架橋剤を含む組み合わせであり得る：加水分解性置換基、及びケイ素に結合した他の有機基、並びに、高分子架橋剤が使用される場合には、シロキサン単位、構造、分子量及び配列。
【０１６９】
成分（Ｄ）は、乾燥剤である。乾燥剤は、様々な供給源由来の水を捕捉する。例えば、乾燥剤は、水及びアルコールといった、縮合反応の副生成物を捕捉し得る。
【０１７０】
成分（Ｄ）に好適な吸着剤の例としては、無機粒子を挙げることができる。吸着剤は、１０マイクロメートル以下、あるいは５マイクロメートル以下の粒径を有し得る。吸着剤は、例えば、１０Å（オングストローム）以下、あるいは５Å以下、あるいは３Å以下といった、水及びアルコールを吸着するのに十分な平均孔径を有し得る。吸着剤の例としては、沸石（例えば、菱沸石、モルデン沸石及び方沸石）、分子篩（例えば、アルカリ金属のアルミノケイ酸塩、シリカゲル、シリカマグネシアゲル、活性炭、活性アルミナ、酸化カルシウム）及びこれらの組み合わせが挙げられる。
【０１７１】
市販の乾燥剤の例としては、乾燥分子篩（例えば、Ｇｒａｃｅ  Ｄａｖｉｄｓｏｎから商品名ＳＹＬＯＳＩＶ（登録商標）で、及びＺｅｏｃｈｅｍ（Ｌｏｕｉｓｖｉｌｌｅ，Ｋｅｎｔｕｃｋｙ，Ｕ．Ｓ．Ａ．）から商品名ＰＵＲＭＯＬで市販されている３Å（オングストローム）の分子篩、並びに、Ｉｎｅｏｓ  Ｓｉｌｉｃａｓ（Ｗａｒｒｉｎｇｔｏｎ，Ｅｎｇｌａｎｄ）から入手可能なＤｏｕｃｉｌゼオライト４Ａなどの４Å（オングストローム）の分子篩）が挙げられる。その他の有用なモレキュラーシーブとして、ＭＯＬＳＩＶ  ＡＢＳＯＲＢＥＮＴ  ＴＹＰＥ  １３Ｘ、３Ａ、４Ａ及び５Ａが挙げられるが、これらすべては、アメリカ合衆国イリノイ州のＵＰＯ社から市販されており、ＳＩＬＩＰＯＲＩＴＥ  ＮＫ  ３０ＡＰ及び６５ｘＰはアメリカ合衆国ペンシルバニア州フィラデルフィアのＡｔｏｆｉｎａ社から市販されており、モレキュラーシーブは、アメリカ合衆国メリーランドのＷ．Ｒ  Ｇｒａｃｅ社から入手可能である。
【０１７２】
あるいは、乾燥剤は、化学的手段により水及び／又は他の副生成物を捕捉し得る。（成分（Ｃ）に加えて）組成物に添加された一定量のシラン架橋剤は、化学的乾燥剤としても機能し得る。理論に束縛されるものではないが、化学的乾燥剤は、組成物の複数の構成部分を一緒に混合した後に、この組成物を水に触れさせないようにするために、多部構成組成物（multiple part composition）の乾燥部分に添加され得る、と考えられる。例えば、乾燥剤として好適なアルコキシシランとしては、ビニルトリメトキシシラン、ビニルトリエトキシシラン、及びこれらの組み合わせが挙げられる。
【０１７３】
成分（Ｄ）の量は、選択される具体的な乾燥剤に依存する。しかしながら、成分（Ｄ）が化学的乾燥剤である場合、その量は、０部〜５部、あるいは０．１部〜０．５部の範囲であり得る。成分（Ｄ）は、１つの化学的乾燥剤であり得る。あるいは、成分（Ｄ）は、２つ以上の異なる化学的乾燥剤を含み得る。
【０１７４】
成分（Ｅ）は、増量剤及び／又は可塑剤である。非官能性ポリオルガノシロキサンを含む増量剤を、組成物に使用し得る。例えば、非官能性ポリオルガノシロキサンは、式Ｒ２２２ＳｉＯ２／２の二官能性単位及び式Ｒ２３３ＳｉＤ’−の末端単位を有してもよく、式中、各Ｒ２２及び各Ｒ２３は、アルキル（例えば、メチル、エチル、プロピル及びブチル）、アルケニル（例えば、ビニル、アリール及びヘキセニル）、アリール（例えば、フェニル、トリル、キシリル及びナフチル）、及びアラルキル基（例えば、フェニルエチル）、で例示される一価の炭化水素基などの独立して一価の有機基であって、及びＤ’は、酸素原子、又は末端単位のケイ素原子を別のケイ素原子（成分（Ｂ）について上述した基Ｄなど）と連結する二価基であって、あるいは、Ｄ’は酸素原子である。非官能性ポリオルガノシロキサンは、当該技術分野において既知であり、市販されている。好適な非官能性ポリオルガノシロキサンは、限定するものではないが、ポリジメチルシロキサンにより例示される。このようなポリジメチルシロキサンには、ＤＯＷ  ＣＯＲＮＩＮＧ（登録商標）２００  Ｆｌｕｉｄｓが挙げられるが、この製品は、アメリカ合衆国ミシガン州ミッドランドのＤｏｗ  Ｃｏｒｎｉｎｇ  Ｃｏｒｐｏｒａｔｉｏｎ社から市販されており、粘度は５Ｅ〜５ｍ２／ｓから０．１ｍ２／ｓ（５０ｃＳｔから１００，０００ｃＳｔ）、あるいは５Ｅ〜５ｍ２／ｓから０．００５ｍ２／ｓ（５０ｃＳｔから５０，０００ｃＳｔ）及びあるいは１．２５Ｅ−２〜０．００６ｍ２／ｓ（１２，５００から６０，０００ｃＳｔ）であり得る。
【０１７５】
有機可塑剤は、上記の非官能性ポリオルガノシロキサン増量剤に加えて、又はその代わりに、使用され得る。有機可塑剤は、当該技術分野において既知であり、市販されている。有機可塑剤は、フタル酸塩、カルボン酸塩、カルボン酸エステル、アジピン酸塩、又はこれらの組み合わせを含み得る。有機可塑剤は、ビス（２−エチルヘキシル）テレフタレート、ビス（２−エチルヘキシル）−１，４−ベンゼンジカルボキシレート、２−エチルヘキシルメチル−１，４−ベンゼンジカルボキシレート、分枝状及び直鎖の１，２シクロヘキサンジカルボン酸、ジノニルエステル、ビス（２−プロピルへプチル）フタレート、ジイソノニルアジペート、及びこれらの組み合わせから成る群より選択され得る。
【０１７６】
有機可塑剤は、１分子当たり平均して少なくとも１つの基の式
【化２６】
2014528499.tif 000037
を有することができ、式中、Ｒ１８は、水素原子又は一価の有機基を表す。あるいは、Ｒ１８は、分枝状又は直鎖状の一価の炭化水素基を表し得る。一価の有機基は、４〜１５個の炭素原子、あるいは９個〜１２個の炭素原子のアルキル基といった、分枝状又は直鎖の一価の炭化水素基であり得る。好適な可塑剤は、アジピン酸塩、カルボン酸塩、フタル酸塩及びこれらの組み合わせから成る群より選択され得る。
【０１７７】
あるいは、有機可塑剤は、環式炭化水素中の炭素原子に結合した上記の式の基を、１分子当たり平均で少なくとも２個有し得る。有機可塑剤は、次の一般式を有し得る：
【化２７】
2014528499.tif 000038
この式中、Ｚ基は、３個以上の炭素原子、あるいは３〜１５個の炭素原子を有する炭素環基を表す。添字ｓは、１〜１２の範囲の値を有し得る。Ｚ基は、飽和又は芳香族であり得る。各Ｒ２０は独立して水素原子、又は分枝状若しくは直鎖状の一価の有機基である。Ｒ１９の一価の有機基は、アルキル基（例えば、メチル、エチル又はブチル）であり得る。あるいは、Ｒ２０の一価の有機基は、エステル官能基であり得る。各Ｒ１９は、４〜１５個の炭素原子のアルキル基などの、独立して分枝状又は直鎖状の一価の炭化水素基である。
【０１７８】
好適な有機可塑剤は、当該技術分野において既知であり、市販されている。可塑剤は、フタル酸、例えば、ジアルキルフタレート（例えば、ジブチルフタレート（Ｅａｓｔｍａｎ（商標）ＤＢＰ  Ｐｌａｓｔｉｃｉｚｅｒ）、フタル酸ジヘプチル、ジ（２−エチルヘキシル）フタレート、又はフタル酸ジイソデシル（ＤＩＤＰ）、ビス（２−プロピルヘプチル）フタレート（ＢＡＳＦ  Ｐａｌａｔｉｎｏｌ（登録商標）ＤＰＨＰ）、ジ（２−エチルヘキシル）フタレート（Ｅａｓｔｍａｎ（商標）ＤＯＰ  Ｐｌａｓｔｉｃｉｚｅｒ）、フタル酸ジメチル（Ｅａｓｔｍａｎ（商標）ＤＭＰ  Ｐｌａｓｔｉｃｉｚｅｒ））；フタル酸ブチルベンジル、及びビス（２−エチルヘキシル）テレフタレート（Ｅａｓｔｍａｎ（商標）４２５  Ｐｌａｓｔｉｃｉｚｅｒ））；ジカルボン酸塩（例えば、ベンジル、Ｃ７〜Ｃ９直鎖及び分枝状アルキルエステル、１，２，ベンゼンジカルボン酸（Ｆｅｒｒｏ  ＳＡＮＴＩＣＩＺＥＲ（登録商標）２６１Ａ）、１，２，４−ベンゼントリカルボン酸（ＢＡＳＦ  Ｐａｌａｔｉｎｏｌ（登録商標）ＴＯＴＭ−Ｉ）、ビス（２−エチルヘキシル）−１，４−ベンゼンジカルボン酸塩（Ｅａｓｔｍａｎ（商標）１６８  Ｐｌａｓｔｉｃｉｚｅｒ）；２−エチルヘキシルメチル−１，４−ベンゼンジカルボン酸塩；１，２シクロヘキサンジカルボン酸、ジノニルエステル、分枝状及び直鎖（ＢＡＳＦ  Ｈｅｘａｍｏｌｌ  ＊ＤＩＮＣＨ））；ジイソノニルアジパート；トリメリタート（例えば、トリオクチルトリメリテート（Ｅａｓｔｍａｎ（商標）ＴＯＴＭ  Ｐｌａｓｔｉｃｉｚｅｒ））；トリエチレングリコールビス（２−エチルヘキサノエート）（Ｅａｓｔｍａｎ（商標）ＴＥＧ−ＥＨ  Ｐｌａｓｔｉｃｉｚｅｒ）；トリアセチン（Ｅａｓｔｍａｎ（商標）Ｔｒｉａｃｅｔｉｎ）；非芳香族二塩基エステル（例えばジオクチルアジパート、ビス（２−エチルヘキシル）アジパート（Ｅａｓｔｍａｎ（商標）ＤＯＡ  Ｐｌａｓｔｉｃｉｚｅｒ及びＥａｓｔｍａｎ（商標）ＤＯＡ  Ｐｌａｓｔｉｃｉｚｅｒ、Ｋｏｓｈｅｒ）、ジ−２−エチルヘキシルアジパート（ＢＡＳＦ  Ｐｌａｓｔｏｍｏｌｌ（登録商標）ＤＯＡ）、セバシン酸ジオクチル、セバシン酸ジブチル、及びコハク酸ジイソデシル）、脂肪族エステル（例えば、エステル、オレイン酸ブチル及びリシノール酸メチルアセチル）；リン酸塩（例えば、リン酸トリクレシル及びリン酸トリブチル）；塩素化パラフィン；炭化水素油（例えば、アルキルジフェニル及び部分的に水素添加したテルフェニル）プロセス油；エポキシ可塑剤（例えば、エポキシ化した大豆油及びベンジルエポキシステアレート）、トリス（２−エチルヘキシル）エステル；脂肪酸エステル、及びこれらの組み合わせなどの、フタレートを含み得る。他の好適な可塑剤及びこれらの商業的供給元の例としては、ＢＡＳＦ  Ｐａｌａｍｏｌｌ（登録商標）６５２及びＥａｓｔｍａｎ  １６８  Ｘｔｒｅｍｅ（商標）可塑剤が挙げられる。
【０１７９】
あるいは、ポリマー可塑剤を使用することもできる。ポリマー可塑剤の例としては、様々な方法によりビニル若しくはアリルモノマーを重合することによって得られるアルケニルポリマー；ポリアルキレングリコールエステル（例えば、ジエチレングリコールジベンゾエート、トリエチレングリコールジベンゾエート、及びペンタエリスリトールエステル）；二塩基酸（例えば、セバシン酸、アジピン酸、アゼライン酸及びフタル酸）と二価アルコール（例えば、エチレングリコール、ジエチレングリコール、トリエチレングリコール、プロピレングリコール及びジプロピレングリコール）から得られるポリエステル可塑剤；それぞれ５００以上の分子量を有するポリエーテルポリオール（例えば、ポリエチレングリコール、プロピレングリコール及びポリテトラメチレングリコール）、ポリスチレン（例えば、ポリスチレン及びポリ−α−メチルスチレン）；並びに、ポリブタジエン、ポリブテン、ポリイソブチレン、ブタジエンアクリロニトリル及びポリクロロプレンが挙げられる。
【０１８０】
有機可塑剤が存在する場合、有機可塑剤の量は、組成物中の全成分の総重量に基づいて、５〜１５０重量部の範囲であり得る。
【０１８１】
成分（Ｅ）について上述したポリオルガノシロキサン増量剤及び有機可塑剤は、それぞれ単独で、又は、これらを２つ以上組み合わせて、のいずれかで使用され得る。低分子量有機可塑剤と高分子量ポリマー可塑剤を組み合わせて使用し得る。組成物中で使用される成分（Ｅ）の正確な量は、組成物及びその硬化生成物の所望される最終用途といった様々な因子によって異なり得る。しかしながら、成分（Ｅ）の量は、組成物中の全成分の総重量に基づいて０．１〜１０重量％の範囲であり得る。
【０１８２】
成分（Ｆ）は、充填剤である。充填剤は、補強充填剤、増量充填剤、伝導性充填剤、又はこれらの組み合わせを含み得る。例えば、組成物は、場合により、成分（ｆ１）補強充填剤を更に含み得、これは、存在する場合には、組成物の０．１〜９５重量％、あるいは１〜６０重量％の範囲の量で添加され得る。成分（ｆ１）の正確な量は、組成物の反応生成物の形態、及び、他の充填剤が添加されるかどうか、といった様々な因子によって異なる。好適な補強充填剤の例としては、補強シリカ充填剤（例えば、ヒュームシリカ、シリカエアロゲル、シリカキセロゲル及び沈殿シリカ）が挙げられる。ヒュームドシリカは、当該技術分野において既知であり、市販されている：例えば、Ｃａｂｏｔ  Ｃｏｒｐｏｒａｔｉｏｎ（Ｍａｓｓａｃｈｕｓｅｔｔｓ，Ｕ．Ｓ．Ａ．）から名称ＣＡＢ−Ｏ−ＳＩＬで販売されているヒュームドシリカ。
【０１８３】
組成物は、場合により、成分（ｆ２）増量充填剤を、組成物の重量に基づいて０．１〜９５重量％、あるいは１〜６０重量％、あるいは１〜２０重量％の範囲の量で更に含み得る。増量充填剤の例としては、破砕石英、酸化アルミニウム、酸化マグネシウム、炭酸カルシウム（例えば、軽質炭酸カルシウム）、酸化亜鉛、タルク、珪藻土、酸化鉄、粘土、雲母、白亜、二酸化チタン、ジルコニア、砂、カーボンブラック、グラファイト、又はこれらの組み合わせが挙げられる。増量充填剤は、当該技術分野において既知であり、例えば、Ｕ．Ｓ．Ｓｉｌｉｃａ（Ｂｅｒｋｅｌｅｙ  Ｓｐｒｉｎｇｓ，ＷＶ）により名称ＭＩＮ−Ｕ−ＳＩＬで販売されている破砕シリカといったように、市販されている。好適な軽質炭酸カルシウムとしては、ＳｏｌｖａｙからのＷｉｎｎｏｆｉｌ（登録商標）ＳＰＭ、並びに、ＳＭＩからのＵｌｔｒａｐｆｌｅｘ（登録商標）及びＵｌｔｒａｐｆｌｅｘ（登録商標）１００が挙げられる。
【０１８４】
組成物は、場合により、成分（ｆ３）伝導性充填剤を更に含む。伝導性充填剤は、熱伝導性又は導電性であってよく、あるいは両方でもあり得る。伝導性充填剤は、当該技術分野において既知であり、金属粒子（例えば、アルミニウム、銅、金、ニッケル、銀、及びこれらの組み合わせ）；非伝導性基材上にコーティングされたこのような金属；金属酸化物（例えば、酸化アルミニウム、酸化ベリリウム、酸化マグネシウム、酸化亜鉛及びこれらの組み合わせ）、溶融性充填剤（例えば、はんだ）、窒化アルミニウム、アルミニウム三水和物、チタン酸バリウム、窒化ホウ素、炭素繊維、ダイヤモンド、グラファイト、水酸化マグネシウム、オニキス、炭化ケイ素、炭化タングステン、及びこれらの組み合わせにより例示される。
【０１８５】
あるいは、他の充填剤が組成物に添加されてもよく、タイプ及び量は、組成物の硬化生成物の最終用途などの因子によって異なる。このような他の充填剤の例としては、磁気粒子（例えば、フェライト）、及び誘電性粒子（例えば、溶融ガラス微小球、チタニア、及び炭酸カルシウム）が挙げられる。
【０１８６】
組成物は、場合により、成分（Ｇ）処理剤を更に含み得る。成分（Ｇ）の量は、選択される処理剤のタイプ、処理される粒子のタイプ及び量、粒子が組成物の添加前に処理されるのかどうか、又は、粒子がその場で処理されるのかどうか、といった因子に応じて変動し得る。しかしながら、成分（Ｇ）は、組成物の重量に基づいて、０．０１〜２０重量％、あるいは０．１〜１５重量％、あるいは０．５〜５重量％の範囲の量で使用され得る。粒子、例えば、充填剤、物理的乾燥剤、特定の難燃剤、特定の顔料、及び／又は、特定の水放出剤は、存在する場合には、場合により、成分（Ｇ）で表面処理され得る。粒子は、組成物に添加される前に、又は、その場にて、成分（Ｇ）で処理され得る。成分（Ｇ）は、アルコキシシラン、アルコキシ官能性オリゴシロキサン、環式ポリオルガノシロキサン、ヒドロキシル官能性オリゴシロキサン、例えば、ジメチルシロキサン、又はメチルフェニルシロキサン、又は脂肪酸を含み得る。脂肪酸の例としては、ステアリン酸カルシウムといったステアリン酸塩が挙げられる。
【０１８７】
成分（Ｇ）として使用できるいくつかの代表的な有機ケイ素充填剤処理剤としては、オルガノクロロシラン、オルガノシロキサン、ヘキサアルキルジシラザンなどのオルガノシラザン、及びＣ６Ｈ１３Ｓｉ（ＯＣＨ３）３、Ｃ８Ｈ１７Ｓｉ（ＯＣ２Ｈ５）３、Ｃ１０Ｈ２１Ｓｉ（ＯＣＨ３）３、Ｃ１２Ｈ２５Ｓｉ（ＯＣＨ３）３、Ｃ１４Ｈ２９Ｓｉ（ＯＣ２Ｈ５）３及びＣ６Ｈ５ＣＨ２ＣＨ２Ｓｉ（ＯＣＨ３）３などのオルガノアルコキシシランなどの、シリカ充填剤の処理に通常使用される組成物が挙げられる。使用できる他の処理剤としては、アルキルチオール、脂肪酸、チタン酸塩、チタン酸塩カップリング剤、ジルコン酸塩カップリング剤、及びこれらの組み合わせが挙げられる。
【０１８８】
あるいは、成分（Ｇ）は、式Ｒ１３ｏＳｉ（ＯＲ１４）（４−ｐ）を有するアルコキシシランを含んでもよく、式中、下付き文字ｐは１〜３の範囲の値を有してもよく、あるいは下付き文字ｐは３である。各Ｒ１３は、独立して１〜５０個の炭素原子、あるいは８〜３０個の炭素原子、あるいは８〜１８個の炭素原子の一価の炭化水素基などの一価の有機基である。Ｒ１３は、アルキル基（例えば、ヘキシル、オクチル、ドデシル、テトラデシル、ヘキサデシル及びオクタデシル）、及び芳香族基（例えば、ベンジル及びフェニルエチル）によって例示される。Ｒ１３は、飽和状態又は不飽和状態、及び、分枝状又は非分枝状であり得る。あるいは、Ｒ１３は、飽和状態及び非分枝状であり得る。
【０１８９】
各Ｒ１４は、独立して１から４個の炭素原子、あるいは１から２個の炭素原子の飽和炭化水素基である。成分（Ｇ）は、ヘキシルトリメトキシシラン、オクチルトリエトキシシラン、デシルトリメトキシシラン、ドデシルトリメトキシシラン、テトラデシルトリメトキシシラン、フェニルエチルトリメトキシシラン、オクタデシルトリメトキシシラン、オクタデシルトリエトキシシラン、及びこれらの組み合わせにより例示される。
【０１９０】
アルコキシ官能性オリゴシロキサンはまた、処理剤としても使用され得る。例えば、好適なアルコキシ官能性オリゴシロキサンとしては、式（Ｒ１５Ｏ）ｑＳｉ（ＯＳｉＲ１６２Ｒ１７）（４−ｑ）のものが挙げられる。式中、添字ｑは１、２、又は３であり、あるいは添字ｑは３である。各Ｒ１５は、アルキル基であり得る。各Ｒ１６は、１から１０個の炭素原子の不飽和状態の一価の炭化水素基であり得る。各Ｒ１７は、少なくとも１０個の炭素原子を有する不飽和状態の一価の炭化水素基であり得る。
【０１９１】
金属充填剤などの特定の粒子は、アルキルチオール（例えば、オクタデシルメルカプタン）、脂肪酸（例えば、オレイン酸及びステアリン酸）、及びこれらの組み合わせで処理され得る。
【０１９２】
他の処理剤としては、アルケニル官能性ポリオルガノシロキサンが挙げられる。好適なアルケニル官能性ポリオルガノシロキサンとしては、限定するものではないが、以下のものが挙げられる：
【化２８】
2014528499.tif 000039
式中、下付き文字ｒは、最大で１，５００の値を有する。
【０１９３】
あるいは、水素結合可能なポリオルガノシロキサンが、処理剤として有用である。充填剤の表面を処理するためのこの方法は、相溶性の部分を充填剤表面に繋ぎ止める手段として、集積している又は分散している又はその両方のいずれかの多数の水素結合を利用する。水素結合可能なポリオルガノシロキサンは、水素結合可能なケイ素結合基を１分子当たり平均で少なくとも１個有する。この基は、多数のヒドロキシル官能基を有する有機基、又は、少なくとも１個のアミノ官能基を有する有機基から選択され得る。水素結合可能なポリオルガノシロキサンは、水素結合が、充填剤に対するポリオルガノシロキサンにとっての主な取り付け様式であることを意味する。ポリオルガノシロキサンは、充填剤と共有結合を形成できなくてもよい。ポリオルガノシロキサンは、縮合可能なシリル基（例えば、ケイ素が結合したアルコキシ基、シラザン、及びシラノール）を含まなくてもよい。水素結合可能なポリオルガノシロキサンは、糖−シロキサンポリマー、アミノ官能性ポリオルガノシロキサン、及びこれらの組み合わせから成る群より選択され得る。あるいは、水素結合可能なポリオルガノシロキサンは、糖−シロキサンポリマーであり得る。
【０１９４】
成分（Ｈ）は、殺生物剤である。成分（Ｈ）の量は、選択される殺生物剤のタイプ及び所望される効果といった因子に応じて変動し得る。しかしながら、成分（Ｈ）の量は、組成物の全成分の重量に基づいて０重量％超〜５重量％の範囲であり得る。成分（Ｈ）の例としては、（ｈ１）殺真菌剤、（ｈ２）除草剤、（ｈ３）殺虫剤、（ｈ４）抗菌剤又はこれらの組み合わせが挙げられる。
【０１９５】
成分（ｈ１）は、殺真菌剤であって、例えば、殺真菌剤としては、Ｎ−置換ベンゾイミダゾールカルバメート、ベンゾイミダゾリルカルバメート（例えば、メチル２−ベンゾイミダゾリルカルバメート、エチル２−ベンゾイミダゾリルカルバメート、イソプロピル２−ベンゾイミダゾリルカルバメート、メチルＮ−｛２−［１−（Ｎ，Ｎ−ジメチルカルバモイル）ベンゾイミダゾリル］｝カルバメート）、メチルＮ−｛２−［１−（Ｎ，Ｎ−ジメチルカルバモイル）−６−メチルベンゾイミダゾリル］｝カルバメート、メチルＮ−｛２−［１−（Ｎ，Ｎ−ジメチルカルバモイル）−５−メチルベンゾイミダゾリル］｝カルバメート、メチルＮ−｛２−［１−（Ｎ−メチルカルバモイル）ベンゾイミダゾリル］｝カルバメート、メチルＮ−｛２−［１−（Ｎ−メチルカルバモイル）−６−メチルベンゾイミダゾリル］｝カルバメート、メチルＮ−｛２−［１−（Ｎ−メチルカルバモイル）−５−メチルベンゾイミダゾリル］｝カルバメート、エチルＮ−｛２−［１−（Ｎ，Ｎ−ジメチルカルバモイル）ベンゾイミダゾリル］｝カルバメート、エチルＮ−｛２−［２−（Ｎ−メチルカルバモイル）ベンゾイミダゾリル］｝カルバメート、エチルＮ−｛２−［１−（Ｎ，Ｎ−ジメチルカルバモイル）−６−メチルベンゾイミダゾリル］｝カルバメート、エチルＮ−｛２−［１−（Ｎ−メチルカルバモイル）−６−メチルベンゾイミダゾリル］｝カルバメート、イソプロピルＮ−｛２−［１−（Ｎ，Ｎ−ジメチルカルバモイル）ベンゾイミダゾリル］｝カルバメート、イソプロピルＮ−｛２−［１−（Ｎ−メチルカルバモイル）ベンゾイミダゾリル］｝カルバメート、メチルＮ−｛２−［１−（Ｎ−プロピルカルバモイル）ベンゾイミダゾリル］｝カルバメート、メチルＮ−｛２−［１−（Ｎ−ブチルカルバモイル）ベンゾイミダゾリル］｝カルバメート、メトキシエチルＮ−｛２−［１−（Ｎ−プロピルカルバモイル）ベンゾイミダゾリル］｝カルバメート、メトキシエチルＮ−｛２−［１−（Ｎ−ブチルカルバモイル）ベンゾイミダゾリル］｝カルバメート、エトキシエチルＮ−｛２−［１−（Ｎ−プロピルカルバモイル）ベンゾイミダゾリル］｝カルバメート、エトキシエチルＮ−｛２−［１−（Ｎ−ブチルカルバモイル）ベンゾイミダゾリル］｝カルバメート、メチルＮ−｛１−（Ｎ，Ｎ−ジメチルカルバモイルオキシ）ベンゾイミダゾリル］｝カルバメート、メチルＮ−｛２−［Ｎ−メチルカルバモイルオキシ）ベンゾイミダゾリル］｝カルバメート、メチルＮ−｛２−［１−（Ｎ−ブチルカルバモイルオキシ）ベンゾイミダゾリル］｝カルバメート、エトキシエチルＮ−｛２−［１−（Ｎ−プロピルカルバモイル）ベンゾイミダゾリル］｝カルバメート、エトキシエチルＮ−｛２−［１−（Ｎ−ブチルカルバモイルオキシ）ベンゾイミダゾリル］｝カルバメート、メチルＮ−｛２−［１−（Ｎ，Ｎ−ジメチルカルバモイル）−６−クロロベンゾイミダゾリル］｝カルバメート、及びメチルＮ−｛２−［１−（Ｎ，Ｎ−ジメチルカルバモイル）−６−ニトロベンゾイミダゾリル］｝カルバメート）、１０，１０’−オキシビスフェノキサルシン（商品名：Ｖｉｎｙｚｅｎｅ，ＯＢＰＡ）、ジ−ヨードメチル−パラ−トリルスルホン、ベンゾチオフェン−２−シクロヘキシルカルボキサミド−Ｓ，Ｓ−ジオキシド、Ｎ−（フルオロジクロリド（fluordichloride）メチルチオ）フタルイミド（商品名：Ｆｌｕｏｒ−Ｆｏｌｐｅｒ，Ｐｒｅｖｅｎｔｏｌ  Ａ３）、メチル−ベンゾイミダゾール−２−イルカルバメート（商品名：Ｃａｒｂｅｎｄａｚｉｍ，Ｐｒｅｖｅｎｔｏｌ  ＢＣＭ）、亜鉛−ビス（２−ピリジルチオ−１−オキシド）（亜鉛ピリチオン）２−（４−チアゾリル）−ベンゾイミダゾール、Ｎ−フェニル−ヨードプロパルギルカルバメート、Ｎ−オクチル−４−イソチアゾリン−３−オン、４，５−ジクロリド−２−ｎ−オクチル−４−イソチアゾリン−３−オン、Ｎ−ブチル−１，２−ベンズイソチアゾリン−３−オン、及び／又は、トリアゾリル化合物（例えば、銀を含有するゼオライトと組み合わせたテブコナゾール）が挙げられる。
【０１９６】
成分（ｈ２）は除草剤であり、例えば、好適な除草剤としては、アミド系除草剤（例えば、アリドクロルＮ，Ｎ−ジアリル−２−クロロアセトアミド；ＣＤＥＡ  ２−クロロ−Ｎ，Ｎ−ジエチルアセトアミド；エトニプロミド（ＲＳ）−２−［５−（２，４−ジクロロフェノキシ）−２−ニトロフェノキシ］−Ｎ−エチルプロピオンアミド）；アニリド系除草剤（例えば、シサニリドシス−２，５−ジメチルピロリジン−１−カルボキシアニリド；フルフェナセット４’−フルオロ−Ｎ−イソプロピル−２−［５−（トリフルオロメチル）−１，３，４−チアジアゾール−２−イルオキシ］アセトアニリド、ナプロアニリド（ＲＳ）−α−２−ナフトキシプロピオンアニリド）；アリルアラニン系除草剤（例えば、ベンゾイルプロップＮ−ベンゾイル−Ｎ−（３，４−ジクロロフェニル）−ＤＬ−アラニン；フラムプロップ−Ｍ  Ｎ−ベンゾイル−Ｎ−（３−クロロ−４−フルオロフェニル）−Ｄ−アラニン）、クロロアセトアニリド系除草剤（例えば、ブタクロールＮ−ブトキシメチル−２−クロロ−２’，６’−ジエチルアセトアニリド；メタザクロル２−クロロ−Ｎ−（ピラゾール−１−イルメチル）アセト−２’，６’−キシリジド；プリナクロル（ＲＳ）−２−クロロ−Ｎ−（１−メチルプロパ−２−イニル）アセトアニリド）；スルホンアニリド系除草剤（例えば、クロランスラム３−クロロ−２−（５−エトキシ−７−フルオロ［１，２，４］トリアゾロ［１，５−ｃ］ピリミジン−２−イルスルホンアミド）安息香酸；メトスラム２’，６’−ジクロロ−５，７−ジメトキシ−３’−メチル［１，２，４］トリアゾロ［１，５−ａ］ピリミジン−２−スルホンアニリド）；抗生物質系除草剤（例えば、ビラナホス４−［ヒドロキシ（メチル）ホスフィノイル］−Ｌ−ホモアラニル−Ｌ−アラニル−Ｌ−アラニン）；安息香酸系除草剤（例えば、クロランベン３−アミノ−２，５−ジクロロ安息香酸、２，３，６−ＴＢＡ  ２，３，６−トリクロロ安息香酸）；ピリミジニルオキシ安息香酸系除草剤（例えば、ビスピリバック２，６−ビス（４，６−ジメトキシピリミジン−２−イルオキシ）安息香酸）；ピリミジニルチオ安息香酸系除草剤（例えば、ピリチオバック２−クロロ−６−（４，６−ジメトキシピリミジン−２−イルチオ）安息香酸）；フタル酸系除草剤（例えば、クロルタールテトラクロロテレフタル酸）；ピコリン酸系除草剤（例えば、アミノピラリド４−アミノ−３，６−ジクロロピリジン−２−カルボン酸）；キノリンカルボン酸系除草剤（例えば、キンクロラック３，７−ジクロロキノリン−８−カルボン酸）；ヒ素系除草剤（例えば、ＣＭＡカルシウムビス（ハイドロジェンメチルアルソネート）；ＭＡＭＡアンモニウムハイドロジェンメチルアルソネート；亜ヒ酸）；ベンゾイルシクロヘキサンジオン系除草剤（例えば、メソトリオン２−（４−メシル−２−ニトロベンゾイル）シクロヘキサン−１，３−ジオン）；ベンゾフラニルアルキルスルホネート系除草剤（例えば、ベンフレセート２，３−ジヒドロ−３，３−ジメチルベンゾフラン−５−イルエタンスルホネート）；カルバミン酸塩系除草剤（例えば、カルボキサゾールメチル５−ｔｅｒｔ−ブチル−１，２−オキサゾール−３−イ���カルバメート；フェナスラム（fenasulam）メチル４−［２−（４−クロロ−ｏ−トリルオキシ）アセトアミド］フェニルスルホニルカルバメート）；カルバニル酸塩系除草剤（例えば、ＢＣＰＣ（ＲＳ）−ｓｅｃ−ブチル３−クロロカルバニレート；デスメジファムエチル３−フェニルカルバモイルオキシフェニルカルバニレート；スウェップメチル３，４−ジクロロカルバニレート）；シクロヘキセンオキシム系除草剤（例えば、ブトロキシジム（ＲＳ）−（ＥＺ）−５−（３−ブチリル−２，４，６−トリメチルフェニル）−２−（１−エトキシイミノプロピル）−３−ヒドロキシシクロヘキサ−２−エン−１−オン）；テプラロキシジム（ＲＳ）−（ＥＺ）−２−｛１−［（２Ｅ）−３−クロロアリルオキシイミノ］プロピル｝−３−ヒドロキシ−５−ペルヒドロピラン−４−イルシクロヘキサ−２−エン−１−オン、シクロプロピルイソオキサゾール系除草剤（例えば、イソキサクロルトール４−クロロ−２−メシルフェニル５−シクロプロピル−１，２−オキサゾール−４−イルケトン）；ジカルボキシミド系除草剤（例えば、フルメジン２−メチル−４−（α，α，α−トリフルオロ−ｍ−トリル）−１，２，４−オキサジアジナン−３，５−ジオン）；ジニトロアニリン系除草剤（例えば、エタフルラリンＮ−エチル−α，α，α−トリフルオロ−−Ｎ−（２−メチルアリル）−２，６−ジニトロ−ｐ−トルイジン；プロジアミン５−ジプロピルアミノ−α，α，α−トリフルオロ−４，６−ジニトロ−ｏ−トルイジン；ジニトロフェノール系除草剤（例えば、ジノプロップ４，６−ジニトロ−ｏ−シメン−３−オール）；エチノフェンα−エトキシ−４，６−ジニトロ−ｏ−クレソル；ジフェニルエーテル系除草剤（例えば、エトキシフェンＯ−［２−クロロ−５−（２−クロロ−α，α，α−トリフルオロ−ｐ−トリルオキシ）ベンゾイル］−Ｌ乳酸）；ニトロフェニルエーテル系除草剤（例えば、アクロニフェン２−クロロ−６−ニトロ−３−フェノキシアニリン；ニトロフェン２，４−ジクロロフェニル４−ニトロフェニルエーテル）；ジチオカルバメート系除草剤（例えば、ダゾメット３，５−ジメチル−１，３，５−チアジアジナン−２−チオン）；ハロゲン化脂肪族系除草剤（例えば、ダラポン２，２−ジクロロプロピオン酸）；クロロ酢酸；イミダゾリノン系除草剤（例えば、イマザピル（ＲＳ）−２−（４−イソプロピル−４−メチル−５−オキソ−２−イミダゾリン−２−イル）ニコチン酸）；無機除草剤（例えば、四ホウ酸二ナトリウム十水和物；アジ化ナトリウム）；ニトリル系除草剤（例えば、クロロキシニル３，５−ジクロロ−４−ヒドロキシベンゾニトリル）；イオキシニル４−ヒドロキシ−３，５−ジ−ヨードベンゾニトリル；有機リン系除草剤（例えば、アニロホスＳ−４−クロロ−Ｎ−イソプロピルカルバニロイルメチルＯ，Ｏ−ジメチルホスホロジチオネート；グルホシネート４−［ヒドロキシ（メチル）ホスフィノイル］−ＤＬ−ホモアラニン）；フェノキシ系除草剤（例えば、クロメプロップ（ＲＳ）−２−（２，４−ジクロロ−ｍ−トリルオキシ）プロピオンアニリド；フェンテラコール２−（２，４，５−トリクロロフェノキシ）エタノール；フェノキシ酢酸系除草剤（例えば��ＭＣＰＡ（４−クロロ−２−メチルフェノキシ）酢酸）；フェノキシ酪酸系除草剤（例えば、ＭＣＰＢ  ４−（４−クロロ−ｏ−トリルオキシ）酪酸）；フェノキシプロピオン酸系除草剤（例えば、フェノプロップ（ＲＳ）−２−（２，４，５−トリクロロフェノキシ）プロピオン酸）；アリルオキシフェノキシプロピオン酸系除草剤（例えば、イソキサピリホップ（ＲＳ）−２−［２−［４−（３，５−ジクロロ−２−ピリジルオキシ）フェノキシ］プロピオニル］イソオキサゾリジン）；フェニレンジアミン系除草剤（例えば、ジニトラミンＮ１，Ｎ１−ジエチル−２，６−ジニトロ−４−トリフルオロメチル−ｍ−フェニレンジアミン）；ピラゾリルオキシアセトフェノン系除草剤（例えば、ピラゾキシフェン２−［４−（２，４−ジクロロベンゾイル）−１，３−ジメチルピラゾール−５−イルオキシ］アセトフェノン）；ピラゾリルフェニル系除草剤（例えば、ピラフルフェン２−クロロ−５−（４−クロロ−５−ジフルオロメトキシ−１−メチルピラゾール−３−イル）−４−フルオロフェノキシ酢酸）、ピリダジン系除草剤（例えば、ピリダフォル６−クロロ−３−フェニルピリダジン−４−オール）；ピリダジノン系除草剤（例えば、クロリダゾン５−アミノ−４−クロロ−２−フェニルピリダジン−３（２Ｈ）−オン；オキサピラゾン５−ブロモ−１，６−ジヒドロ−６−オキソ−１−フェニルピリダジン−４−イルオキサム酸）；ピリジン系除草剤（例えば、フルロキシピル４−アミノ−３，５−ジクロロ−６−フルオロ−２−ピリジルオキシ酢酸；チアゾピルメチル２−ジフルオロメチル−５−（４，５−ジヒドロ−１，３−チアゾール−２−イル）−４−イソブチル−６−トリフルオロメチルニコチネート）；ピリミジニルチオ安息香酸系除草剤（例えば、イプリダム６−クロロ−Ｎ４−イソプロピルピリミジン−２，４−ジアミン）；四級アンモニウム系除草剤（例えば、ジエタムクアット１，１’−ビス（ジエチルカルバモイルメチル）−４，４’−ビピリジニウム；パラクアット１，１’−ジメチル−４，４’−ビピリジニウム）；チオカルバメート系除草剤（例えば、シクロエートＳ−エチルシクロヘキシル（エチル）チオカルバメート；チオカルバジルＳ−ベンジルジ−ｓｅｃ−ブチルチオカルバメート）；チオカルボネート除草剤（例えば、ＥＸＤ  Ｏ，Ｏ−ジエチルジチオビス（チオホルメート））、チオ尿素系除草剤（例えば、メチウロン１，１−ジメチル−３−ｍ−トリル−２−チオ尿素）；トリアジン系除草剤（例えば、トリアジフラム（ＲＳ）−２−［２−（３，５−ジメチルフェノキシ）−１−メチルエチル］−６−（１−フルオロ−１−メチルエチル）−１，３，５−トリアジン−２，４−ジアミン）；クロロトリアジン系除草剤（例えば、シプラジン６−クロロ−Ｎ２−シクロプロピル−Ｎ４−イソプロピル−１，３，５−トリアジン−２，４−ジアミン；プロパジン６−クロロ−Ｎ２，Ｎ４−ジ−イソプロピル−１，３，５−トリアジン−２，４−ジアミン）；メトキシトリアジン系除草剤（例えば、プロメトンＮ２，Ｎ４−ジ−イソプロピル−６−メトキシ−１，３，５−トリアジン−２，４−ジアミン）；メチルチオトリアジン系除草剤（例えば、シアナトリン２−（４���エチルアミノ−６−メチルチオ−１，３，５−トリアジン−２−イルアミノ）−２−メチルプロピオニトリル）；トリアジノン系除草剤（例えば、ヘキサジノン３−シクロヘキシル−６−ジメチルアミノ−１−メチル−１，３，５−トリアジン−２，４（１Ｈ，３Ｈ）−ジオン）；トリアゾール系除草剤（例えば、エプロナズＮ−エチル−Ｎ−プロピル−３−プロピルスルホニル−１Ｈ−１，２，４−トリアゾール−１−カルボキサミド）；トリアゾロン系除草剤（例えば、カルフェントラゾン（ＲＳ）−２−クロロ−３−｛２−クロロ−５−［４−（ジフルオロメチル）−４，５−ジヒドロ−３−メチル−５−オキソ−１Ｈ−１，２，４−トリアゾール−１−イル］−４−フルオロフェニル｝プロピオン酸；トリアゾールピリミジン系除草剤（例えば、フロラスラム２’，６’，８−トリフルオロ−５−メトキシ［１，２，４］トリアゾロ［１，５−ｃ］ピリミジン−２−スルホンアニリド）；ウラシル系除草剤（例えば、フルプロパシルイソプロピル２−クロロ−５−（１，２，３，６−テトラヒドロ−３−メチル−２，６−ジオキソ−４−トリフルオロメチルピリミジン−１−イル）ベンゾエート）；尿素系除草剤（例えば、シクルロン３−シクロ−オクチル−１，１−ジメチル尿素；モニソウロン（monisouron）１−（５−ｔｅｒｔ−ブチル−１，２−オキサゾール−３−イル）−３−メチル尿素）；フェニル尿素系除草剤（例えば、クロロクスロン３−［４−（４−クロロフェノキシ）フェニル］−１，１−ジメチル尿素、シデュロン１−（２−メチルシクロヘキシル）−３−フェニル尿素）；ピリミジニルスルホニル尿素系除草剤（例えば、フラザスルフロン１−（４，６−ジメトキシピリミジン−２−イル）−３−（３−トリフルオロメチル−２−ピリジルスルホニル）尿素；ピラゾスルフロン５−［（４，６−ジメトキシピリミジン−２−イルカルバモイル）スルファモイル］−１−メチルピラゾール−４−カルボン酸）；トリアジニルスルホニル尿素除草剤（例えば、チフェンスルフロン３−（４−メトキシ−６−メチル−１，３，５−トリアジン−２−イルカルバモイルスルファモイル）チオフェン−２−カルボン酸）；
チアジアゾリル尿素除草剤（例えば、テブチウロン１−（５−ｔｅｒｔ−ブチル−１，３，４−チアジアゾール−２−イル）−１，３−ジメチル尿素）；及び／又は未分類除草剤（例えば、クロルフェナック（２，３，６−トリクロロフェニル）酢酸；メタゾール２−（３，４−ジクロロフェニル）−４−メチル−１，２，４−オキサジアゾリジン−３，５−ジオン、トリタック（tritac）（ＲＳ）−１−（２，３，６−トリクロロベンジルオキシ）プロパン−２−オール；２，４−Ｄ、クロリムロン、及びフェノキサプロップ、及びこれらの組み合わせ）が挙げられる。
【０１９７】
成分（ｈ３）は、殺虫剤である。好適な殺虫剤は、アトラジン、ダイアジノン、及びクロロピリホスにより、例示される。議論を進めるため、殺虫剤は、昆虫忌避剤（例えば、Ｎ，Ｎ−ジエチル−メタ−トルアミド）及びプレスロイド（例えば、ピレトリン）を包含するものとする。
【０１９８】
成分（ｈ４）は、抗菌剤である。好適な抗菌剤は市販されており、例えば、ＤＯＷ  ＣＯＲＮＩＮＧ（登録商標）５７００及びＤＯＷ  ＣＯＲＮＩＮＧ（登録商標）５７７２が挙げられ、これらはＤｏｗ  Ｃｏｒｎｉｎｇ  Ｃｏｒｐｏｒａｔｉｏｎ（Ｍｉｄｌａｎｄ，Ｍｉｃｈｉｇａｎ，Ｕ．Ｓ．Ａ．）からのものである。
【０１９９】
あるいは、成分（Ｈ）は、例えば、ホウ素無水物、ホウ砂又は八ホウ酸二ナトリウム四水和物といったホウ素含有物質を含んでよく、これは殺虫剤、殺真菌剤、及び／又は難燃剤として機能し得る。
【０２００】
成分（Ｊ）は、難燃剤である。好適な難燃剤としては、例えば、カーボンブラック、水酸化アルミニウム水和物、及びケイ酸塩（例えば、ウォラストナイト）、白金及び白金化合物を挙げることができる。あるいは、難燃剤は、ハロゲン系難燃剤（例えば、デカブロモジフェニルオキシド、オクタブロモジフェニルオキシド（octabromordiphenyl oxide）、ヘキサブロモシクロドデカン、デカブロモビフェニルオキシド、ジフェニルオキシベンゼン、エチレンビス−テトラブロモフタルアミド、ペンタブロモエチルベンゼン、ペンタブロモベンジルアクリレート、トリブロモフェニルマレイン酸イミド、テトラブロモビスフェニルＡ、ビス−（トリブロモフェノキシ）エタン、ビス−（ペンタブロモフェノキシ）エタン、ポリジブロモフェニレンオキシド、トリブロモフェニルアリルエーテル、ビス−ジブロモプロピルエーテル、テトラブロモフタル酸無水物、ジブロモネオペンチルグリコール、ジブロモエチルジブロモシクロヘキサン、ペンタブロモジフェニルオキシド、トリブロモスチレン、ペンタブロモクロロシクロヘキサン、テトラブロモキシレン、ヘキサブロモシクロドデカン、臭素化ポリスチレン、テトラデカブロモジフェノキシベンゼン、トリフルオロプロペン及びＰＶＣ）から選択され得る。あるいは、難燃剤は、リン系難燃剤（例えば、（２，３−ジブロモプロピル）−ホスフェート、リン、環式リン酸塩、トリアリルホスフェート、ビス−メラミニウムペンテート、ペンタエリスリトール二環式ホスフェート、ジメチルメチルホスフェート、ホスフィンオキシドジオール、トリフェニルホスフェート、トリス−（２−クロロエチル）ホスフェート）、リン酸エステル（例えば、トリクレイル（tricreyl）、トリキシレニル、イソデシルジフェニル、エチルヘキシルジフェニル）、様々なアミンのリン酸塩（例えば、リン酸アンモニウム、トリオクチル、トリブチル又はトリス−ブトキシエチルホスフェートエステル）から選択され得る。他の難燃剤としては、テトラアルキル鉛化合物（例えば、テトラエチル鉛）、ペンタカルボニル鉄、メチルシクロペンタジエニルマンガントリカルボニル、メラミン及び誘導体（例えば、メラミン塩）、グアニジン、ジシアンジアミド、スルファミン酸アンモニウム、アルミナ三水和物、及び水酸化マグネシウムとアルミナ三水和物を挙げることができる。
【０２０１】
難燃剤の量は、選択される難燃剤、及び溶媒が存在するかどうかといった因子に応じて変動し得る。しかしながら、組成物中の難燃剤の量は、組成物の全成分の総重量に基づいて０重量％超〜１０重量％の範囲であり得る。
【０２０２】
成分（Ｋ）は、表面改質剤である。好適な表面改質剤は、（ｋ１）接着促進剤又は（ｋ２）離型剤により、例示される。成分（ｋ１）に好適な接着促進剤は、遷移金属キレート、ハイドロカーボンオキシシラン、例えば、アルコキシシラン、アルコキシシランとヒドロキシ官能性ポリオルガノシロキサンの組み合わせ、アミノ官能性シラン、又はこれらの組み合わせを含み得る。接着促進剤は、当該技術分野において既知であり、式Ｒ２４ｔＲ２５ｕＳｉ（ＯＲ２６）４−（ｔ＋ｕ）を有するシランを含むことができ、式中、各Ｒ２４は少なくとも３個の炭素原子を有する独立して一価の有機基であって、Ｒ２５は、アミノ、エポキシ、メルカプト、又はアクリレート基などの接着促進基を有する少なくとも１個のＳｉｃ結合置換基を含有し、下付き文字ｔは０〜２の範囲の値を有し、下付き文字ｕは１又は２のいずれかであって、（ｔ＋ｕ）の合計は３以下である。あるいは、接着促進剤は、上記シランの部分縮合体を含み得る。あるいは、接着促進剤は、アルコキシシランとヒドロキシ官能性ポリオルガノシロキサンの組み合わせを含み得る。
【０２０３】
あるいは、接着促進剤は、不飽和又はエポキシ官能性化合物を含み得る。あるいは、接着促進剤は、不飽和又はエポキシ官能性アルコキシシランを含み得る。例えば、官能性アルコキシシランは、式Ｒ２７ｖＳｉ（ＯＲ２８）（４−ｖ）を有することができ、式中、下付き文字ｖは１、２又は３であって、あるいは、下付き文字ｖは１である。各Ｒ２７は、少なくとも１つのＲ２７が、不飽和有機基又はエポキシ官能性有機基であることを条件とした、独立して一価の有機基である。Ｒ２７のエポキシ官能性有機基は、３−グリシドキシプロピル及び（エポキシシクロヘキシル）エチルにより例示される。Ｒ２７の不飽和有機基は、３−メタクリロイルオキシプロピル、３−アクリロイルオキシプロピル、及び、不飽和一価の炭化水素基（例えば、ビニル、アリル、ヘキセニル、ウンデシレノイル（undecylenyl））により例示される。各Ｒ２８は、独立して１〜４個の炭素原子、あるいは１〜２個の炭素原子の飽和炭化水素基である。Ｒ２８は、メチル、エチル、プロピル及びブチルにより例示される。
【０２０４】
好適なエポキシ官能性アルコキシシランの例としては、３−グリシドキシプロピルトリメトキシシラン、３−グリシドキシプロピルトリエトキシシラン、（エポキシシクロヘキシル）エチルジメトキシシラン、（エポキシシクロヘキシル）エチルジエトキシシラン及びこれらの組み合わせが挙げられる。好適な不飽和アルコキシシランの例としては、ビニルトリメトキシシラン、アリルトリメトキシシラン、アリルトリエトキシシラン、ヘキセニルトリメトキシシラン、ウンデシレノイル（undecylenyl）トリメトキシシラン、３−メタクリロイルオキシプロピルトリメトキシシラン、３−メタクリロイルオキシプロピルトリエトキシシラン、３−アクリロイルオキシプロピルトリメトキシシラン、３−アクリロイルオキシプロピルトリエトキシシラン及びこれらの組み合わせが挙げられる。
【０２０５】
あるいは、接着促進剤は、上記のようなヒドロキシ末端ポリオルガノシロキサンとエポキシ官能性アルコキシシランの反応生成物、又は、ヒドロキシ末端ポリオルガノシロキサンとエポキシ官能性アルコキシシランの物理的ブレンドなどのエポキシ官能性シロキサンを含み得る。接着促進剤は、エポキシ官能性アルコキシシランとエポキシ官能性シロキサンの組み合わせを含み得る。例えば、接着促進剤は、３−グリシドキシプロピルトリメトキシシランと、ヒドロキシ末端メチルビニルシロキサンと３−グリシドキシプロピルトリメトキシシランの反応生成物と、の混合物、あるいは、３−グリシドキシプロピルトリメトキシシランとヒドロキシ末端メチルビニルシロキサンの混合物、あるいは、３−グリシドキシプロピルトリメトキシシランとヒドロキシ末端メチルビニル／ジメチルシロキサンコポリマーの混合物により、例示される。
【０２０６】
あるいは、接着促進剤は、Ｈ２Ｎ（ＣＨ２）２Ｓｉ（ＯＣＨ３）３、Ｈ２Ｎ（ＣＨ２）２Ｓｉ（ＯＣＨ２ＣＨ３）３、Ｈ２Ｎ（ＣＨ２）３Ｓｉ（ＯＣＨ３）３、Ｈ２Ｎ（ＣＨ２）３Ｓｉ（ＯＣＨ２ＣＨ３）３、ＣＨ３ＮＨ（ＣＨ２）３Ｓｉ（ＯＣＨ３）３、ＣＨ３ＮＨ（ＣＨ２）３Ｓｉ（ＯＣＨ２ＣＨ３）３、ＣＨ３ＮＨ（ＣＨ２）５Ｓｉ（ＯＣＨ３）３、ＣＨ３ＮＨ（ＣＨ２）５Ｓｉ（ＯＣＨ２ＣＨ３）３、Ｈ２Ｎ（ＣＨ２）２ＮＨ（ＣＨ２）３Ｓｉ（ＯＣＨ３）３、Ｈ２Ｎ（ＣＨ２）２ＮＨ（ＣＨ２）３Ｓｉ（ＯＣＨ２ＣＨ３）３、ＣＨ３ＮＨ（ＣＨ２）２ＮＨ（ＣＨ２）３Ｓｉ（ＯＣＨ３）３、ＣＨ３ＮＨ（ＣＨ２）２ＮＨ（ＣＨ２）３Ｓｉ（ＯＣＨ２ＣＨ３）３、Ｃ４Ｈ９ＮＨ（ＣＨ２）２ＮＨ（ＣＨ２）３Ｓｉ（ＯＣＨ３）３、Ｃ４Ｈ９ＮＨ（ＣＨ２）２ＮＨ（ＣＨ２）３Ｓｉ（ＯＣＨ２ＣＨ３）３、Ｈ２Ｎ（ＣＨ２）２ＳｉＣＨ３（ＯＣＨ３）２、Ｈ２Ｎ（ＣＨ２）２ＳｉＣＨ３（ＯＣＨ２ＣＨ３）２、Ｈ２Ｎ（ＣＨ２）３ＳｉＣＨ３（ＯＣＨ３）２、Ｈ２Ｎ（ＣＨ２）３ＳｉＣＨ３（ＯＣＨ２ＣＨ３）２、ＣＨ３ＮＨ（ＣＨ２）３ＳｉＣＨ３（ＯＣＨ３）２、ＣＨ３ＮＨ（ＣＨ２）３ＳｉＣＨ３（ＯＣＨ２ＣＨ３）２、ＣＨ３ＮＨ（ＣＨ２）５ＳｉＣＨ３（ＯＣＨ３）２、ＣＨ３ＮＨ（ＣＨ２）５ＳｉＣＨ３（ＯＣＨ２ＣＨ３）２、Ｈ２Ｎ（ＣＨ２）２ＮＨ（ＣＨ２）３ＳｉＣＨ３（ＯＣＨ３）２、Ｈ２Ｎ（ＣＨ２）２ＮＨ（ＣＨ２）３ＳｉＣＨ３（ＯＣＨ２ＣＨ３）２、ＣＨ３ＮＨ（ＣＨ２）２ＮＨ（ＣＨ２）３ＳｉＣＨ３（ＯＣＨ３）２、ＣＨ３ＮＨ（ＣＨ２）２ＮＨ（ＣＨ２）３ＳｉＣＨ３（ＯＣＨ２ＣＨ３）２、Ｃ４Ｈ９ＮＨ（ＣＨ２）２ＮＨ（ＣＨ２）３ＳｉＣＨ３（ＯＣＨ３）２、Ｃ４Ｈ９ＮＨ（ＣＨ２）２ＮＨ（ＣＨ２）３ＳｉＣＨ３（ＯＣＨ２ＣＨ３）２及びこれらの組み合わせなどで例示されるアミノ官能性アルコキシシランなどのアミノ官能性シランを含み得る。
【０２０７】
あるいは、接着促進剤は、遷移金属キレートを含み得る。好適な遷移金属キレートとしては、チタン酸塩、アセチルアセトナトジルコニウムなどのジルコン酸塩、アセチルアセトナトアルミニウムなどのアルミニウムキレート、及びこれらの組み合わせが挙げられる。
【０２０８】
成分（ｋ２）は、離型剤である。好適な離型剤は、フッ素化化合物（例えば、フルオロ官能性シリコーン又はフルオロ官能性有機化合物）により、例示される。
【０２０９】
あるいは、成分（Ｋ）にの表面改質剤は、組成物の反応生成物の表面の外観を変化させるために使用し得る。例えば、表面改質剤は、組成物の反応生成物の表面の光沢を増加させるために使用し得る。このような表面改質剤は、アルキル及びアリル基を有するポリジオルガノシロキサンを含み得る。例えば、ＤＯＷ  ＣＯＲＮＩＮＧ（登録商標）５５０  Ｆｌｕｉｄは、Ｄｏｗ  Ｃｏｒｎｉｎｇ  Ｃｏｒｐｏｒａｔｉｏｎから市販されている１．２５Ｅｍ２／ｓ（１２５ｃＳｔ）の粘度を有するトリメチルシロキシ末端ポリ（ジメチル／メチルフェニル）シロキサンである。
【０２１０】
あるいは、成分（Ｋ）は、亜麻仁油、桐油、大豆油、ヒマシ油、魚油、麻実油、綿実油、オイチシカ油及び菜種油といった、植物又は動物資源から得られる天然油であり得る。
【０２１１】
成分（Ｋ）の正確な量は、成分（Ｋ）として選択される表面改質剤のタイプ、並びに、組成物及びその反応生成物の最終用途といった、様々な因子に応じて異なる。しかしながら、成分（Ｋ）は、存在する場合、組成物の重量に基づいて０．０１〜５０重量部、あるいは０．０１〜１０重量部、あるいは０．０１〜５重量部の範囲の量で組成物に添加され得る。成分（Ｋ）は、１つの接着促進剤であり得る。あるいは、成分（Ｋ）は、以下の特性のうちの少なくとも１つが異なる２つ以上の異なる表面改質剤を含み得る：構造、粘度、平均分子量、ポリマー単位、及び配列。
【０２１２】
鎖延長剤は、二官能性シラン及び二官能性シロキサンを含んでよく、これらは、架橋が生じる前にポリオルガノシロキサン鎖の長さを延長する。鎖延長剤は、硬化生成物の引張弾性率を減少させるために使用し得る。鎖延長剤と架橋剤は、成分（Ｂ）中の加水分解性置換基との反応において競合する。顕著な鎖延長を得るためには、二官能性シランは、これと共に使用される三官能性架橋剤よりもかなり高い反応性を有する必要がある。好適な鎖延長剤としては、ジアミノシラン（例えば、ジアルキルジアセトアミドシラン又はアルケニルアルキルジアセトアミドシラン、特にメチルビニルジ（Ｎ−メチルアセトアミド）シラン又はジメチルジ（Ｎ−メチルアセトアミド）シラン）、ジアセトキシシラン（例えば、ジアルキルジアセトキシシラン又はアルキルアルケニルジアセトキシシラン）、ジアミノシラン（例えば、ジアルキルジアミノシラン又はアルキルアルケニルジアミノシラン）、ジアルコキシシラン（例えば、ジメチルジメトキシシラン、ジメチルジエトキシシラン）、並びに、α−アミノアルキルジアルコキシアルキルシラン、２〜２５の重合度を有し、１分子当たり平均で少なくとも２個の加水分解性基（例えば、アセトアミド又はアセトキシ又はアミノ又はアルコキシ又はアミド又はケトキシモ置換基）を有するポリジアルキルシロキサン、並びに、ジケトキシミノシラン（diketoximinosilanes）（例えば、ジアルキルケトキシミノシラン及びアルキルアルケニルジケトキシミノシラン）が挙げられる。成分（Ｌ）は、１つの鎖延長剤であり得る。あるいは、成分（Ｌ）は、以下の特性のうちの少なくとも１つが異なる２つ以上の異なる鎖延長剤を含み得る：構造、粘度、平均分子量、ポリマー単位、及び配列。
【０２１３】
成分（Ｍ）は、Ｍ単位、即ち、式Ｒ２９３ＳｉＯ１／２のシロキサン単位から成る末端封鎖剤であり、式中、各Ｒ２９は、一価の炭化水素基などの一価の有機基の非反応性成分（Ｂ）を独立して表す。成分（Ｍ）は、一方の末端をトリオルガノシリル基（例えば、（ＣＨ３）３ＳｉＯ−）により、もう一方の末端をヒドロキシル基により末端封鎖されたポリオルガノシロキサンを含み得る。成分（Ｍ）は、ポリジオルガノシロキサン（例えば、ポリジメチルシロキサン）であり得る。ヒドロキシル末端基とトリオルガノシリル末端基の両方を有するポリジオルガノシロキサンは、全ての末端基の５０％超、あるいは７５％超をヒドロキシル基として有し得る。ポリジメチルシロキサン中のトリオルガノシリル基の量は、組成物の縮合反応により調製される反応生成物の弾性率を制御するために使用し得る。理論に束縛されるものではないが、トリオルガノシリル末端基の濃度が高いほど、特定の硬化生成物における弾性率が低くなり得ると考えられている。成分（Ｍ）は、１つの末端封鎖剤であり得る。あるいは、成分（Ｍ）は、以下の特性のうちの少なくとも１つが異なる２つ以上の異なる末端封鎖剤を含み得る：構造、粘度、平均分子量、ポリマー単位、及び配列。
【０２１４】
成分（Ｎ）は、非反応性のエラストマー有機ポリマーであり、すなわち、成分（Ｂ）と反応しないエラストマー有機ポリマーである。成分（Ｎ）は成分（Ｂ）と相溶性であり、すなわち、成分（Ｎ）は成分（Ｂ）と二相系を形成しない。成分（Ｎ）の気体及び水分透過性は低くてもよい。成分（Ｎ）は、３０，０００〜７５，０００の範囲のＭｎを有し得る。あるいは、成分（Ｎ）は、高分子量の非反応性エラストマー有機ポリマーと低分子量の非反応性エラストマー有機ポリマーとのブレンドであり得る。この場合、高分子量ポリマーは１００，０００〜６００，０００の範囲のＭｎを有し、低分子量ポリマーは９００〜１０，０００、あるいは９００〜３，０００の範囲のＭｎを有する。Ｍｎの範囲の下端の値は、成分（Ｎ）が成分（Ｂ）及び組成物の他の成分と相溶性を有するように、選択され得る。
【０２１５】
成分（Ｎ）は、ポリイソブチレンを含み得る。ポリイソブチレンは当該技術分野において既知であり、市販されている。成分（Ｎ）として使用に好適な例としては、ＢＡＳＦ  Ｃｏｒｐｏｒａｔｉｏｎ（ドイツ）により商品名ＯＰＰＡＮＯＬ（登録商標）で流通しているポリイソブチレンが挙げられる。
【０２１６】
他のポリイソブチレンとしては、郵便番号１５０−６０１９、日本国東京都渋谷区恵比寿四丁目２０番３号恵比寿ガーデンプレイスタワーの日油株式会社化成事業部から入手できる最高分子量の水素添加ポリイソブテンＰＡＲＬＥＡＭ（登録商標）ＳＶ（ＰＯＬＹＳＹＮＬＡＮＥ  ＳＶ）などの異なるＰａｒｌｅａｍ等級（運動粘度（９８．９℃）４７００）が挙げられる。他のポリイソブチレンは、ＥｘｘｏｎＭｏｂｉｌ  Ｃｈｅｍｉｃａｌ  Ｃｏ．（Ｂａｙｔｏｗｎ，Ｔｅｘａｓ，Ｕ．Ｓ．Ａ．）から市販されており、例としては、商品名ＶＩＳＴＡＮＥＸ（登録商標）（例えば、ＭＭＬ−８０、ＭＭＬ−１００、ＭＭＬ−１２０、及びＭＭＬ−１４０）で流通しているポリイソブチレンが挙げられる。ＶＩＳＴＡＮＥＸ（登録商標）ポリイソブチレンは、鎖末端オレフィン結合のみを含有する長い直鎖マクロ分子から構成されるパラフィン系炭化水素である。ＶＩＳＴＡＮＥＸ（登録商標）ＭＭポリイソブチレンは、７０，０００〜９０，０００の範囲の粘度平均分子量を有する。低分子量ポリイソブチレンとしては、ＶＩＳＴＡＮＥＸ（登録商標）ＬＭ（例えば、ＬＭ−ＭＳ（８，７００〜１０，０００の範囲の粘度平均分子量、これもまたＥｘｘｏｎＭｏｂｉｌ  Ｃｈｅｍｉｃａｌ  Ｃｏ．製））及びＶＩＳＴＡＮＥＸ  ＬＭ−ＭＨ（１０，０００〜１１，７００の粘度平均分子量）、並びに、ＡｍｏｃｏからのＳｏｌｔｅｘ  ＰＢ−２４（Ｍｎ  ９５０）及びＩｎｄｏｐｏｌ（登録商標）Ｈ−１００（Ｍｎ  ９１０）及びＩｎｄｏｐｏｌ（登録商標）Ｈ−１２００（Ｍｎ  ２１００）が挙げられる。他のポリイソブチレンは、ＢＰ  Ｃｈｅｍｉｃａｌｓ（Ｌｏｎｄｏｎ，Ｅｎｇｌａｎｄ）により商品名ＮＡＰＶＩＳ（登録商標）及びＨＹＶＩＳ（登録商標）で流通している。これらのポリイソブチレンとしては、ＮＡＰＶＩＳ（登録商標）２００、Ｄ１０及びＤＥ３、並びに、ＨＹＶＩＳ（登録商標）２００が挙げられる。ＮＡＰＶＩＳ（登録商標）ポリイソブチレンは、９００〜１３００の範囲のＭｎを有し得る。
【０２１７】
あるいは、成分（Ｎ）は、ブチルゴムを含み得る。あるいは、成分（Ｎ）は、スチレン−エチレン／ブチレン−スチレン（ＳＥＢＳ）ブロックコポリマー、スチレン−エチレン／プロピレン−スチレン（ＳＥＰＳ）ブロックコポリマー、又はこれらの組み合わせを含み得る。ＳＥＢＳ及びＳＥＰＳブロックコポリマーは、当該技術分野において既知であり、かつＫｒａｔｏｎ  Ｐｏｌｙｍｅｒｓ  Ｕ．Ｓ．ＬＬＣ（米国、テキサス州、Ｈｏｕｓｔｏｎ）からＫｒａｔｏｎ（登録商標）Ｇ  ｐｏｌｙｍｅｒｓとして、及びＫｕｒａｒａｙ  Ａｍｅｒｉｃａ，Ｉｎｃ．（米国、ニューヨーク州、Ｎｅｗ  Ｙｏｒｋ）からＳｅｐｔｏｎ  ｐｏｌｙｍｅｒｓとして市販されている。あるいは、成分（Ｎ）は、ポリオレフィンプラストマーを含み得る。ポリオレフィンプラストマーは、当該技術分野において既知であり、Ｄｏｗ  Ｃｈｅｍｉｃａｌ  Ｃｏｍｐａｎｙ，Ｅｌａｓｔｏｍｅｒｓ  ＆  Ｓｐｅｃｉａｌｔｙ  Ｐｒｏｄｕｃｔｓ  Ｄｉｖｉｓｉｏｎ（Ｍｉｄｌａｎｄ，Ｍｉｃｈｉｇａｎ，Ｕ．Ｓ．Ａ．）からＡＦＦＩＮＩＴＹ（登録商標）ＧＡ  １９００及びＡＦＦＩＮＩＴＹ（登録商標）ＧＡ  １９５０として市販されている。
【０２１８】
成分（Ｎ）の量は、組成物の重量に基づいて０部〜５０部、あるいは１０部〜４０部、あるいは５部〜３５部の範囲であり得る。成分（Ｎ）は、１つの非反応性エラストマー有機ポリマーであり得る。あるいは、成分（Ｎ）は、以下の特性のうちの少なくとも１つが異なる２つ以上の異なる非反応性エラストマー有機ポリマーを含み得る：構造、粘度、平均分子量、ポリマー単位、及び配列。あるいは、成分（Ｎ）は、成分（Ｂ）が有機ポリマー主鎖を有するベースポリマーを含む場合に、組成物に添加され得る。
【０２１９】
成分（Ｏ）は、老化防止添加剤である。老化防止添加剤は、酸化防止剤、紫外線吸収剤、紫外線安定剤、熱安定剤、又はこれらの組み合わせを含み得る。好適な酸化防止剤は、当該技術分野において既知であり、市販されている。好適な酸化防止剤としては、フェノール系酸化防止剤、及び、フェノール系酸化防止剤と安定剤の組み合わせが挙げられる。フェノール系酸化防止剤は、完全立体障害フェノール及び部分障害フェノールを含む。あるいは、安定剤は、テトラメチル−ピペリジン誘導体のような立体障害アミンであり得る。適切なフェノール系酸化防止剤としては、ビタミンＥ及びＣｉｂａ  Ｓｐｅｃｉａｌｔｙ  Ｃｈｅｍｉｃａｌｓ（米国）からのＩＲＧＡＮＯＸ（登録商標）１０１０が挙げられる。ＩＲＧＡＮＯＸ（登録商標）１０１０は、ペンタエリスリトールテトラキス（３−（３，５−ジ−ｔ−ブチル−４−ヒドロキシフェニル）プロピオネート）を含む。紫外線吸収剤の例としては、分枝状及び直鎖の、２−（２Ｈ−ベンゾトリアゾール−２−イル）−６−ドデシル−４−メチル−フェノール（ＴＩＮＵＶＩＮ（登録商標）５７１）が挙げられる。紫外線安定剤の例としては、ビス（１，２，２，６，６−ペンタメチル−４−ピペリジル）セバケート、メチル１，２，２，６，６−ペンタメチル−４−ピぺリジル／セバケート、及びこれらの組み合わせ（ＴＩＮＵＶＩＮ（登録商標）２７２）が挙げられる。ＴＩＮＵＶＩＮ（登録商標）７６５などのこれら及びその他のＴＩＮＵＶＩＮ（登録商標）添加材は、アメリカ合衆国ニューヨーク州、タリータウンのＣｉｂａ  Ｓｐｅｃｉａｌｔｙ  Ｃｈｅｍｉｃａｌｓ社から市販されている。その他のＵＶ及び光安定剤は、Ｃｈｅｍｔｕｒａ社及びＰｏｌｙＯｎｅ社から市販されており、それぞれ、ＬｏｗＬｉｔｅ及びＯｎＣａｐによって例示されており、光安定剤２１０は、アメリカ合衆国デラウェア州のＥ．Ｉ  ｄｕ  Ｐｏｎｔ  ｄｅ  Ｎｅｍｏｕｒｓ  ａｎｄ  Ｃｏｍｐａｎｙから市販されている。オリゴマー（分子量がより多い）安定剤は、例えば、組成物又はその硬化製品から安定剤の移動する可能性を最小限に抑えるために代替的に使用し得る。オリゴマーの酸化防止剤安定剤（特に障害アミン光安定剤（ＨＡＬＳ））は、Ｃｉｂａ  ＴＩＮＵＶＩＮ（登録商標）６２２であり、これは、４−ヒドロキシ−２，２，６，６−テトラメチル−１−ピペリジンエタノールと共重合したブタン二酸のジメチルエステルである。熱安定剤は、酸化鉄及びカーボンブラック、カルボン酸鉄、セリウム水和物、ジルコン酸バリウム、オクタン酸セリウム及びオクタン酸ジルコニウム、並びにポルフィリンを含み得る。
【０２２０】
成分（Ｏ）の量は、選択される特定の老化防止添加剤及び所望される老化防止効果といった様々な因子に応じて異なる。しかしながら、成分（Ｏ）の量は、組成物の重量に基づいて０〜５重量％、あるいは０．１〜４重量％、あるいは０．５〜３重量％の範囲であり得る。成分（Ｏ）は、１つの老化防止添加剤であり得る。あるいは、成分（Ｏ）は、２つ以上の異なる老化防止添加剤であり得る。
【０２２１】
成分（Ｐ）は、適用温度範囲にわたって水を放出する水放出剤である。成分（Ｐ）は、組成物と部分的又は完全に反応するのに十分な量の水を成分（Ｐ）が含有するように、並びに、使用温度（すなわち、組成物が使用される温度）に十分な時間にわたって曝露されたときに成分（Ｐ）が十分な量の水を放出するように、選択される。しかしながら、成分（Ｐ）は、組成物の製造工程の間及び組成物を貯蔵する間に過度の水が放出されないように水を十分に捕捉する。例えば、成分（Ｐ）は、組成物が使用される適用プロセスの間又はその後に、十分な水が組成物の縮合反応に利用可能であるように、組成物の混練中に水を十分に捕捉する。この「制御放出」特性はまた、過度の水が適用プロセス中にあまりにも急速に放出されないようにするという効果をもたらし得るが、それは、これが組成物の縮合反応により形成される反応組成物中に発泡又は空隙を生じ得るからである。軽質炭酸カルシウムは、適用温度が８０℃〜１２０℃、あるいは９０℃〜１１０、あるいは９０℃〜１００℃の範囲である場合に、成分（Ｐ）として使用され得る。しかしながら、組成物が連続（二軸）混練装置で調製される場合、成分は、短い時間にわたって適合温度よりも２０℃〜３０℃高い温度にて混練され得る。それゆえに、成分（Ｐ）は、混練中に含水量の全てを放出せず、しかしながら、十分な時間にわたって適用範囲の温度に曝露されると成分（Ｐ）が組成物の縮合反応に十分な量の水を放出するように、選択される。
【０２２２】
好適な水放出剤の例は、金属塩水和物、水和分子篩、及びＳｏｌｖａｙから商品名ＷＩＮＮＯＦＩＬ（登録商標）ＳＰＭで入手可能な軽質炭酸カルシウムにより、例示される。選択される水放出剤は、組成物のために選択される他の成分（例えば、触媒のタイプ及び量）、混練、包装及び適用中のプロセス条件といった、様々な因子に応じて異なり得る。二軸混練装置において、滞留時間は、数分未満、典型的には１〜２分未満であり得る。成分は急速に加熱されるが、それは、容器における及び軸に沿った表面積／容積比が高く、成分をせん断することにより熱が生じるからである。どれだけの量の水が成分（Ｐ）から得られるかは、水結合能力、温度、曝露時間（持続時間）、及び混練装置の中を通過する組成物を剥離するために使用される真空のレベルに応じて異なる。理論に束縛されるものではないが、１２０℃の二軸配合温度では、組成物が９０℃にて適用された場合、室温にて１〜２週間にわたる縮合反応により組成物を反応させるのに十分な水が析出したＣａＣＯ３上に残るものと考えられる。
【０２２３】
水放出剤は、例えば、ベースポリマーの水透過性が低い場合（例えば、ベースポリマーが有機ポリマー主鎖を有する場合）に、組成物に添加することができ、並びに／又は、組成物中の成分（Ｐ）の量は、成分（Ａ）、（Ｂ）及び（Ｃ）の選択、及び、任意の追加成分が存在するかどうかといった様々な因子に応じて異なるが、成分（Ｐ）の量は、組成物の重量に基づいて５〜３０部の範囲であり得る。
【０２２４】
理論に束縛されるものではないが、組成物を適用温度に加熱すると、熱は水を遊離させ、水は、成分（Ｂ）の加水分解性基と反応して組成物を反応させると考えられる。組成物中に残されるアルコール及び／又は水などの副生成物は、乾燥剤により捕捉され得、これにより、縮合反応（平衡反応である）は完了に向かって進行する。
【０２２５】
成分（Ｑ）は、顔料である。議論を進めるため、用語「顔料」は、本明細書に記載の組成物の反応生成物に色を付与するのに使用される任意の成分を包含するものとする。顔料の量は、選択される顔料のタイプ及び反応生成物の所望される色合いといった様々な因子に応じて異なる。例えば、組成物は、組成物中の全成分の量に基づいて、０〜２０重量％、あるいは０．００１〜５重量％の顔料を含み得る。
【０２２６】
好適な顔料の例としては、インディゴ、二酸化チタンＳｔａｎ−Ｔｏｎｅ  ５０ＳＰ０１  Ｇｒｅｅｎ（ＰｏｌｙＯｎｅから市販されている）及びカーボンブラックが挙げられる。カーボンブラックの代表的な非限定例としては、Ｓｈａｗｉｎｉｇａｎアセチレンブラック（Ｃｈｅｖｒｏｎ  Ｐｈｉｌｌｉｐｓ  Ｃｈｅｍｉｃａｌ  Ｃｏｍｐａｎｙ  ＬＰから市販されている）、ＳＵＰＥＲＪＥＴ（登録商標）カーボンブラック（ＬＢ−１０１１）（Ｅｌｅｍｅｎｔｉｓ  Ｐｉｇｍｅｎｔｓ  Ｉｎｃ．（Ｆａｉｒｖｉｅｗ  Ｈｅｉｇｈｔｓ，ＩＬ  Ｕ．Ｓ．Ａ．）により供給されている）、ＳＲ  ５１１（Ｓｉｄ  Ｒｉｃｈａｒｄｓｏｎ  Ｃａｒｂｏｎ  Ｃｏ，（Ａｋｒｏｎ，ＯＨ  Ｕ．Ｓ．Ａ．）により供給されている）、並びに、Ｎ３３０、Ｎ５５０、Ｎ７６２、Ｎ９９０（Ｄｅｇｕｓｓａ  Ｅｎｇｉｎｅｅｒｅｄ  Ｃａｒｂｏｎｓ（Ｐａｒｓｉｐｐａｎｙ，ＮＪ，Ｕ．Ｓ．Ａ．））が挙げられる。
【０２２７】
組成物は、場合により、組成物のレオロジーを改質するために、組成物の重量に基づいて最大で５重量％、あるいは１〜２重量％の成分（Ｒ）レオロジー添加剤を更に含み得る。レオロジー添加剤は、当該技術分野において既知であり、市販されている。例としては、ポリアミド、Ｅｖｏｎｉｋから市販されているＰｏｌｙｖｅｓｔ、Ｋｉｎｇ  Ｉｎｄｕｓｔｒｉｅｓから市販されているＤｉｓｐａｒｌｏｎ、Ｄｕ  Ｐｏｎｔから市販されているＫｅｖｌａｒ  Ｆｉｂｒｅ  Ｐｕｌｐ、Ｎａｎｏｃｏｒから市販されているＲｈｅｏｓｐａｎ、Ｌｕｂｒｉｚｏｌから市販されているＩｒｃｏｇｅｌが挙げられる。他の好適なレオロジー添加剤としては、ポリアミド蝋、硬化ヒマシ油誘導体、及び金属石鹸（例えば、ステアリン酸カルシウム、ステアリン酸アルミニウム及びステアリン酸バリウム）、及びこれらの組み合わせが挙げられる。
【０２２８】
あるいは、成分（Ｒ）は、２５℃にて固体（蝋）である微結晶性ワックスを含み得る。融点は、所望される温度の適用範囲の下端にて蝋が融点を有するように、選択し得る。理論に束縛されるものではないが、成分（Ｒ）は、流動特性を改善する一方で、例えば、組成物を基材に適用した後に、組成物を数度冷却する際に生強度を急激に増大（すなわち、温度降下に伴って組成物から生成されるシールの負荷保持能力の増加に対応する粘度の大幅な増加）を可能にする加工助剤として働くと考えられる。理論に束縛されるものではないが、蝋の組み込みは、充填剤の組み込み、（組成物の製造中の）混練及び脱気、及び混合（多部構成組成物の複数の構成部分の適用中の静的又は動的混合）を促進し得ると考えられる。蝋は、溶融すると加工助剤として働き、混練中の組成物において充填剤の組み込み、混練プロセスそれ自体、並びに、使用される場合には脱気工程を実質的に容易にすると考えられる。蝋は、１００℃以下の溶融温度では、単純な静的ミキサーでも、適用前の多部構成組成物の複数の構成部分の混合を促進し得る。蝋はまた、８０℃〜１１０℃、あるいは９０℃〜１００℃の範囲の温度にて、良好なレオロジーを伴って、組成物の適用を促進し得る。
【０２２９】
成分（Ｒ）としての使用に好適な蝋は、無極性炭化水素であり得る。蝋は、分枝状構造、環状構造、又はこれらの組み合わせを有し得る。例えば、石油微結晶性ワックスは、Ｓｔｒａｈｌ  ＆  Ｐｉｔｓｃｈ，Ｉｎｃ．（Ｗｅｓｔ  Ｂａｂｙｌｏｎ，ＮＹ，Ｕ．Ｓ．Ａ．）から入手可能であり、例としては、ＳＰ  ９６（６２℃〜６９℃の範囲の融点）、ＳＰ  １８（７３℃〜８０℃の範囲の融点）、ＳＰ  １９（７６℃〜８３℃の範囲の融点）、ＳＰ  ２６（７６℃〜８３℃の範囲の融点）、ＳＰ  ６０（７９℃〜８５℃の範囲の融点）、ＳＰ  ６１７（８８℃〜９３℃の範囲の融点）、ＳＰ  ８９（９０℃〜９５℃の範囲の融点）、及びＳＰ  ６２４（９０℃〜９５℃の範囲の融点）が挙げられる。他の石油ミクロクリスタリンワックスとしては、Ｃｒｏｍｐｔｏｎ  Ｃｏｒｐｏｒａｔｉｏｎ  ｏｆ  Ｐｅｔｒｏｌｉａ（米国、ペンシルバニア州）によってＭｕｌｔｉｗａｘ（登録商標）の商標で販売されているワックスが挙げられる。これらのワックスとしては、飽和分枝状かつ環式無極性の炭化水素を含み、７９℃〜８７℃の範囲の融点を有する１８０−Ｗ；飽和分枝状かつ環式無極性の炭化水素を含み、７６℃〜８３℃の範囲の融点を有するＭｕｌｔｉｗａｘ（登録商標）Ｗ−４４５、並びに飽和分枝状かつ環式無極性の炭化水素を含み、７３℃〜８０℃の範囲の融点を有するＭｕｌｔｉｗａｘ（登録商標）Ｗ−８３５が挙げられる。
【０２３０】
成分（Ｒ）の量は、選択される特定のレオロジー添加剤及び組成物の他の成分の選択といった様々な因子に応じて異なる。しかしながら、成分（Ｒ）の量は、組成物の重量に基づいて０部〜２０部、あるいは１部〜１５部、あるいは１部〜５部の範囲であり得る。成分（Ｒ）は、１つのレオロジー添加剤であり得る。あるいは、成分（Ｒ）は、２つ以上の異なるレオロジー添加剤を含み得る。
【０２３１】
ビヒクル（例えば、溶媒及び／又は希釈剤）は、組成物中で使用され得る。ビヒクルは、組成物の流動及びシリコーン樹脂のような特定の成分の導入を促進し得る。本明細書で使用されるビヒクルは、組成物の成分の流動化を促進するがこれらの成分のいずれとも本質的に反応しないものである。ビヒクルは、組成物中の成分の溶解性及び揮発性に基づいて選択され得る。「溶解性」は、ビヒクルが組成物の成分を溶解及び／又は分散させるのに十分であることを指す。「揮発性」は、ビヒクルの蒸気圧を指す。ビヒクルの揮発性が高すぎる（高すぎる蒸気圧を有する）場合、適用温度にて組成物中に気泡が生成する場合があり、この気泡は亀裂の原因となり得る、又は他の方法により硬化組成物の特性を弱める、又は負の影響を与えるおそれがある。しかしながら、ビヒクルが十分に揮発性でない（蒸気圧が低すぎる）場合には、ビヒクルは、組成物の反応生成物において可塑剤のままとなる、又は反応生成物が物理特性を発現する時間が所望されるよりも長くなるおそれがある。
【０２３２】
好適なビヒクルとしては、好適な蒸気圧を有するポリオルガノシロキサン、例えば、ヘキサメチルジシロキサン、オクタメチルトリシロキサン、ヘキサメチルシクロトリシロキサン及び他の低分子量ポリオルガノシロキサン、例えば、５Ｅ−７〜１．５Ｅ−６ｍ２／ｓ（０．５〜１．５センチストークス（ｃＳｔ））のＤｏｗ  Ｃｏｒｎｉｎｇ（登録商標）２００  Ｆｌｕｉｄｓ及びＤＯＷ  ＣＯＲＮＩＮＧ（登録商標）ＯＳ  ＦＬＵＩＤＳ（これらは、Ｄｏｗ  Ｃｏｒｎｉｎｇ  Ｃｏｒｐｏｒａｔｉｏｎ（米国、ミシガン州、Ｍｉｄｌａｎｄ）から市販されている）が挙げられる。
【０２３３】
あるいは、ビヒクルは有機溶媒であり得る。有機溶媒は、アルコール（例えば、メタノール、エタノール、イソプロパノール、ブタノール、又はｎ−プロパノール）、ケトン（例えば、アセトン、メチルエチルケトン、又はメチルイソブチルケトン）、芳香族炭化水素（例えば、ベンゼン、トルエン、又はキシレン）、脂肪族炭化水素（例えば、ヘプタン、ヘキサン、又はオクタン）、グリコールエーテル（例えば、プロピレングリコールメチルエーテル、ジプロピレングリコールメチルエーテル、プロピレングリコールｎ−ブチルエーテル、プロピレングリコールｎ−プロピルエーテル、又はエチレングリコールｎ−ブチルエーテル）、ハロゲン化炭化水素（例えば、ジクロロメタン、１，１，１−トリクロロエタン、又は塩化メチレン）、クロロホルム、ジメチルスルホキシド、ジメチルホルムアミド、アセトニトリル、テトラヒドロフラン、ホワイトスピリット、ミネラルスピリット、ナフサ、ｎ−メチルピロリドン、又はこれらの組み合わせであり得る。
【０２３４】
ビヒクルの量は、選択されるビヒクルのタイプ並びに組成物のために選択される他の成分の量及びタイプといった様々な因子に応じて異なり得る。しかしながら、ビヒクルの量は、組成物の１重量％〜９９重量％、あるいは２重量％〜５０重量％の範囲であり得る。
【０２３５】
組成物は、場合により、成分（Ｔ）粘着付与剤を更に含み得る。粘着付与剤は、脂肪族炭化水素樹脂、例えば、６〜２０個の炭素原子を有する水素添加ポリオレフィン、水素添加テルペン樹脂、ロジンエステル、水素添加ロジングリセロールエステル、又はこれらの組み合わせを含み得る。粘着付与樹脂は、市販されている。脂肪族炭化水素樹脂は、Ｅｘｘｏｎ  ＣｈｅｍｉｃａｌからのＥＳＣＯＲＥＺ  １１０２、１３０４、１３１０、１３１５及び５６００、ＥａｓｔｍａｎからのＥａｓｔｏｔａｃ樹脂（例えば、１００℃の環球式軟化点を有するＥａｓｔｏｔａｃ  Ｈ−１００、１１５℃の環球式軟化点を有するＥａｓｔｏｔａｃ  Ｈ−１１５Ｅ、及び１３０℃の環球式軟化点を有するＥａｓｔｏｔａｃ  Ｈ−１３０Ｌ）により、例示される。水素添加テルペン樹脂は、荒川化学工業株式会社のＡｒｋｏｎ  Ｐ１００、及びＧｏｏｄｙｅａｒのＷｉｎｇｔａｃｋ  ９５により、例示される。水素添加ロジングリセロールエステルは、ＨｅｒｃｕｌｅｓのＳｔａｙｂｅｌｉｔｅ  Ｅｓｔｅｒ  １０及びＦｏｒａｌにより、例示される。市販のポリテルペンの例としては、ＨｅｒｃｕｌｅｓのＰｉｃｃｏｌｙｔｅ  Ａ１２５が挙げられる。脂肪族／芳香族又は脂環式／芳香族樹脂としては、Ｅｘｘｏｎ  ＣｈｅｍｉｃａｌのＥＣＲ  １４９Ｂ又はＥＣＲ  １７９Ａが挙げられる。あるいは、固体粘着付与剤（すなわち、２５℃以上の環球式軟化点を有する粘着付与剤）が添加され得る。好適な粘着付与剤としては、任意の適合性樹脂又はこれらの混合物、例えば、（１）天然又は変性ロジン（例えば、ガムロジン、ウッドロジン、トール油ロジン、揮発ロジン、水素添加ロジン、二量化ロジン、及び重合ロジン）、（２）天然又は変性ロジンのグリセロール及びペンタエリスリトールエステル（例えば、ペール、ウッドロジン（pale, wood rosin）のグリセロールエステル、水素添加ロジンのグリセロールエステル、重合ロジンのグリセロールエステル、水素添加ロジンのペンタエリスリトールエステル、及びロジンのフェノール変性ペンタエリスリトールエステル）、（３）天然テルペン（例えば、スチレン／テルペン及びα−メチルスチレン／テルペン）のコポリマー及びターポリマー、（４）ＡＳＴＭ方法Ｅ２８，５８Ｔにより測定した場合に６０℃〜１５０℃の範囲の軟化点を有するポリテルペン樹脂（後者のポリテルペン樹脂は一般に、やや低温にてフリーデル・クラフツ触媒の存在下でピネンとして知られる二環式モノテルペンのようなテルペン炭化水素の重合から生じ、また、水素添加ポリテルペン樹脂も含まれる）、（５）（例えば、酸性媒質中で二環式テルペンとフェノールの縮合から生じる樹脂生成物としての）フェノール系変性テルペン樹脂及びこれらの水素添加誘導体、（６）６０℃〜１３５℃の範囲の環球式軟化点を有する脂肪族石油炭化水素樹脂（後者の樹脂は、主にオレフィン及びジオレフィンから成るモノマーの重合から生じ、水素添加脂肪族石油炭化水素樹脂も含む）、（７）脂環式石油炭化水素樹脂及びこれらの水素添加誘導体、並びに（８）脂肪族／芳香族又は脂環式／芳香族コポリマー及びこれらの水素添加誘導体が挙げられる。粘着付与剤の量は、選択される特定の粘着付与剤及び組成物中の他の成分���選択といった様々な因子に応じて異なる。しかしながら、粘着付与剤の量は、組成物の重量に基づいて０部〜２０部の範囲であり得る。
【０２３６】
組成物は、任意選択で、成分（Ｕ）腐食防止剤を更に含み得る。好適な腐食防止剤の例としては、ベンゾトリアゾール、メルカプトベンゾチアゾール及びアメリカ合衆国コネチカット州ノーワークのＲ．Ｔ．Ｖａｎｄｅｒｂｉｌｔ社から市販されている２，５−ジメルカプト−１，３，４−チアジアゾール誘導体（ＣＵＶＡＮ（登録商標）８２６）及びアルキルチアジアゾール（ＣＵＶＡＮ（登録商標）４８４）などの腐食防止剤が挙げられる。存在する場合、成分（Ｕ）の量は、組成物の重量に基づいて０．０５％から０．５％の範囲でよい。
【０２３７】
本明細書に記載の特定の成分は１つを超える機能を有し得るため、上述の組成物の成分を選択する際、成分の種類に重複があり得る。例えば、特定のアルコキシシランは充填剤処理剤としても接着促進剤としても有用であり得、特定の脂肪酸エステルは可塑剤としても有用であり得、充填剤処理剤としても有用であり得、カーボンブラックは顔料、難燃剤、及び／又は充填剤として有用であり得、非反応性ポリジオルガノシロキサン（例えば、ポリジメチルシロキサン）は増量剤としても溶媒としても有用であり得る。
【０２３８】
上記の組成物は、例えば、混合などの任意の好都合な手段によって全成分を組み合わせることにより、一部構成組成物として調製され得る。例えば、一部構成組成物は、場合により、ベースポリマー（Ｂ）と増量剤（Ｅ）を組み合わせ（予め混合し）、生じた展延ベースポリマーを充填剤（Ｆ）の全て又は一部と混合し、これを架橋剤（Ｃ）及び成分（Ａ）を含むプレミックスと混合することにより、製造され得る。（Ｏ）老化防止添加剤及び（Ｑ）顔料といった他の添加剤は、任意の所望される段階にて混合物に添加され得る。最終混合工程は実質的に無水の条件下で行うことができ、生じた組成物は一般に使用準備が整うまで実質的無水条件下で、例えば、密封容器で保管される。
【０２３９】
あるいは、組成物は、架橋剤が存在する場合、多部構成（例えば、２部構成）組成物として調製され得る。この例では、触媒及び架橋剤は別個の構成部分として保管され、これらの構成部分は、組成物の使用直前に組み合わされる。例えば、二部構成硬化性組成物は、成分（Ｂ）及び（Ｃ）を含む成分を組み合わせて混合のような任意の好都合な手段により第一（硬化剤）構成部分を形成することによって、調製され得る。第二（ベース）構成部分は、混合のような任意の好都合な手段により成分（Ａ）及び（Ｂ）を組み合わせることによって、調製され得る。これらの成分は、一部構成組成物又は多部構成組成物のどちらが選択されるかといった様々な因子に応じて、周囲条件又は無水条件下で周囲温度又は高温にて組み合わせられ得る。ベース構成部分と硬化剤構成部分は、使用直前に、混合のような任意の好都合な手段により、組み合わせることができる。ベース構成部分と硬化剤構成部分は、相対的に１：１〜１０：１の範囲のベース：硬化剤量で組み合わせることができる。
【０２４０】
成分の混合に使用される装置は、特に限定されない。好適な混合装置の例は、選択される各成分のタイプ及び量に応じて、選択され得る。例えば、反応によりガム又はゲルを形成する組成物などの比較的低粘度の組成物には、撹拌バッチケトルが使用され得る。あるいは、例えば、より粘稠な組成物及び、粒子を比較的多量に含有する組成物には、二軸押出成形機のような押出成形機といった連続混練装置が使用され得る。本明細書に記載の組成物の調製に使用できる代表的な方法としては、例えば、米国特許出願公開第２００９／０２９１２３８号及び同第２００８／０３００３５８号に開示されているものが挙げられる。
【０２４１】
上述のように製造されるこれらの組成物は、水分への曝露から組成物を保護する容器での保管時に安定であり得るが、これらの組成物は、大気の水分に曝露されると縮合反応によって反応し得る。あるいは、低浸透性組成物が配合された場合、組成物は、水放出剤から水分が放出された際に硬化して、硬化生成物を生じ得る。
【０２４２】
上記のように調製された組成物及びこれらの反応生成物は、様々な用途を有する。上記の成分は、成分（Ａ）及び（Ｂ）を含む様々なタイプの組成物を調製するために、使用され得る。組成物は、組成物のタイプ並びに組成物及び／又は組成物の反応生成物の所望される最終用途に応じて、上記の追加成分のうちの１つ以上を更に含み得る。例えば、上記の成分及び方法は、例えば、ベースポリマーが１分子当たり平均で１〜２個の加水分解性基を有する場合に、ベースポリマーの粘度を増加させるために、及び／又は、ガムを形成するために、鎖延長プロセスに使用され得る。あるいは、上記の成分及び方法は、例えば、ベースポリマーが１分子当たり平均で２個以上の加水分解性基を有する場合に、及び／又は、架橋剤が組成物中に存在する場合に、硬化性組成物を配合するために使用し得る。本明細書に記載の組成物は、水分に曝露することにより縮合反応によって、反応し得る。例えば、組成物は、大気水分に曝露されると、縮合反応によって反応し得る。あるいは、組成物は、水放出剤が存在する場合に、水放出剤から放出される水分と反応する。本明細書に記載の各組成物は反応して反応生成物を生成する。反応生成物は、ガム、ゲル、ゴム又は樹脂から選択される形態を有し得る。
【実施例】
【０２４３】
これらの実施例は、本発明のいくつかの実施形態を例示することを目的とするものであり、請求項に記載の本発明の範囲を制限するものとして解釈すべきではない。参照例は、そのように示されていない限り先行技術とみなすべきではない。以下の成分は使用される。下記の実施例に使用される。鉄（ＩＩＩ）アセチルアセトネート、ロット１０１３０８８、（「Ｆｅ（ＡｃＡｃ）３」、Ｆｅ（２，２，６，６−テトラメチル−３，５−ヘプタンジオナト）３、ロットａ２６３０８７、（「Ｆｅ（ＴＭＨ）３」）、Ｆｅ（トリフルオロアセチルアセトナート）３ロットｂ３３５４０７１（「Ｆｅ（Ｆ３ＡｃＡｃ）３」）、鉄トリエトキシド、ロットａ  ６９９００２８、（「Ｆｅ（ＯＥｔ）３」、鉄（ＩＩ）ステアレートロットａ  ３７５４１０７（「Ｆｅ（Ｓｔ）２」）、及び鉄（ＩＩ）アセテート、ロットａ４９１８０２９、（「Ｆｅ（ａｃ）２」）は、それぞれ、Ｓｔｒｅｍ  Ｃｈｅｍｉｃａｌｓ，Ｉｎｃ．社から購入された。鉄（ＩＩＩ）（２−ヘキサン酸エチル），ロット１３ｓ０４３、（「Ｆｅ（２ＥＨＡ３）」）は、アメリカ合衆国ペンシルバニア州ラドノーのＶＷＲ  Ｉｎｔｅｒｎａｔｉｏｎａｌ，ＬＬＣから購入された。鉄トリイソプロポキシド、ロットｌｏｔｃ０３ｔ０３２、（「Ｆｅ（ＯｉＰｒ）３」及び鉄（ＩＩＩ）（２−ヘキサン酸エチル）ミネラルスピリット中５０％、（「Ｆｅ（ＥＨＡ）３」）は、Ａｌｆａ  Ａｅｓａｒ社から購入された。ＦＥ（アセテート）２（「Ｆｅ（ｏａｃ）２」）は、Ｓｉｇｍａ−Ａｌｄｒｉｃｈ社から購入された。Ｆｅ（アクリレート）３．９６％、（「Ｆｅ（ａｃｒ）３」）は、Ａｌｆａ  Ａｅｓａｒ社から購入された。鉄（ＩＩＩ）２，４−ペンタンジオナート（「Ｆｅ（ＰＤＯ）３」）は、Ｇｅｌｅｓｔ，Ｉｎｃ．社から購入された。粘度が９Ｅ−５−１．２Ｅ−４ｍ２／ｓ（９０〜１２０ｃｓｔ）で、商品名がＤＭＳ−Ｓ２１（「ＰＤＭＳ」）のシラノール末端ポリジメチルシロキサンは、Ｇｅｌｅｓｔ，Ｉｎｃ．社から購入された。メチルトリメトキシシラン（「ＭＴＭ」）及びｎ−ブチルトリメトキシシランロット７ｆ−１０７４９（「ｎｂｔｍｓ」）もＧｅｌｅｓｔ，Ｉｎｃ．社から購入された。下記の各例で使用した溶媒は、トルエン、ジメチルスルホキシド（「ＤＭＳＯ］）、又はトルエンとＤＭＳＯの容量比１：１の混合物であった。
【０２４４】
実施例１−金属−配位子錯体の形成
前駆体溶液は、０．０２５のモル（Ｍ）濃度の上記Ｆｅ前駆体とトルエンを混合して調製した。前駆体溶液は無色であった。上記の表１に示す各配位子の溶液を、各配位子を、０．０２５Ｍの濃度でトルエンと混合することによって調製した。
【０２４５】
上記の通り調製した各配位子溶液を、予め重量測定した１ミリリットル（ｍＬ）バイアル内に分与した。２４マイクロリットル（μＬ）の溶液（０．６マイクロモル、μｍｏｌの配位子に対応する）又は４８μＬの溶液（１．２μｍｏｌの配位子に対応する）のいずれかを、各バイアルの中で使用した。一晩窒素を流しながらボックス内で蓋をせずにバイアル瓶を放置することにより、バイアル瓶中のトルエンを除去した。
【０２４６】
配位子（今では溶媒なしの）を収容する各バイアルに、２４μＬの上記のように調製された前駆体溶液（０．６μｍｏｌの前駆体に対応する）を添加し、金属−配位子混合溶液を形成した。金属−配位子混合溶液を入れたバイアル瓶を、毎分６０回転（ｒｐｍ）で、２５℃で６０分間又は７５℃で３０分間若しくは４５分間のいずれかで撹拌し、金属−配位子錯体を形成した。
【０２４７】
実施例２−縮合反応
上記の（実施例１における）錯化反応の完了時、２１０ミリグラム（ｍｇ）のＰＤＭＳ（２３５．７μＬ又は５０μｍｏｌに相当）及び１７．８ｍｇのｎ−ＢｕＳｉ（Ｏ−Ｍｅ）３（１９．１μＬ又は１００μｍｏｌに相当）を乾燥ボックス内の金属−配位子錯体を入れた各バイアル瓶に注入した。次いで、各バイアル内の総容積が確実に３２５μＬになるように、より多くのトルエンを添加した。実施例２のサンプルはこのように調製した。上記の前駆体を使用して、しかしながら配位子は全く使用せずに、陰性対照サンプルも調製した。陰性対照サンプルにおいて、２１０ｍｇのＰＤＭＳ、１７．８ｍｇのｎｂｔｍｓ、（総量が３２５μＬに到達するのに十分な量の）トルエンを前駆体とともにバイアル瓶に注入した。上記の表１に記載の配位子を使用して、しかしながら前駆体は全く使用せずに、追加の陰性対照サンプルも調製した。これらの追加の陰性対照サンプルにおいて、２１０ｍｇのＰＤＭＳ、１７．８ｍｇのｎｂｔｍｓ、（総量が３２５μＬに到達するのに十分な量の）トルエンを配位子とともにバイアル瓶に注入した。
【０２４８】
得られた、組成物の入ったバイアル瓶をドライボックスからフードに移し、激しく撹拌しながら１分間撹拌した（各組成物を均質化するために数百ｒｐｍ）。次に、このバイアル瓶をそれぞれ穿孔プレートで覆い、相対湿度レベル（ＲＨ）９５％で３０℃に維持した湿度オーブン内に配置した。
【０２４９】
湿度オーブン内での４８時間後、バイアル瓶を湿度オーブンから取り出し、目視粘度観察値を記録した。異なる粘度参照標準を入れたバイアル瓶とサンプルを並べて目視比較することにより、４８時間の目視粘度測定値を判定した。サンプルを最初に水分に曝した４８時間後に測定を行った。最も近接して一致した参照標準のバイアル瓶に基づいて、各サンプルの目視粘度測定値を割り当てた。参照基準は、異なる粘度のＤＯＷ  ＣＯＲＮＩＮＧ（登録商標）２００流体（「２００  Ｆｌｕｉｄ」）であり、これは、ＤＯＷ  ＣＯＲＮＩＮＧ  Ｃｏｒｐｏｒａｔｉｏｎ（米国、ミシガン州、Ｍｉｄｌａｎｄ）から市販されている。対応する視覚粘度の説明及び基準を、下記の表２に示す。０又は１の値は、サンプルが４８時間で縮合反応を呈さなかったことを示している。２〜５の値は、縮合反応が次第に生じたことを示している。反復実験は、目視粘度測定を行う作業者、反復実験が異なる時間で行われたかどうかといった様々な因子に起因する通常の変動にさらされた。
【０２５０】
【表３】
2014528499.tif 000040
【０２５１】
表３は、配位子、金属前駆体配位子：金属比、反応条件（時間及び温度）、及び表１の配位子を使って実施例２に従って調製したサンプルの結果（４８時間の可視粘度及び外見）を示した。表３及び表４において、外見カラムの「Ｃ」は、サンプル透き通っていることを意味し、「Ｃ／Ｃ」は、サンプルが透き通っており、及び硬化されていることを意味し、「Ｈ」は、サンプルがかすんでいることを意味し、「Ｈ／Ｃ」は、サンプルがかすんでおり、及び目視検査時に硬化されたことを意味する。
【０２５２】
【表４−１】
2014528499.tif 000041
【０２５３】
【表４−２】
2014528499.tif 000042
【０２５４】
【表４−３】
2014528499.tif 000043
【０２５５】
【表４−４】
2014528499.tif 000044
【０２５６】
【表４−５】
2014528499.tif 000045
【０２５７】
【表４−６】
2014528499.tif 000046
【０２５８】
【表４−７】
2014528499.tif 000047
【０２５９】
表３の各配位子について、陰性対照サンプルを調製し、前駆体を全く用いないことを除いて実施例２の方法に従って配位子を試験した。それぞれの場合で、４８時間視覚粘度値は１だった。
【０２６０】
実施例３−金属−配位子錯体の形成
上記のＦｅ前駆体を０．０２５Ｍの濃度でトルエンと混合して前駆体溶液を調製した。前駆体溶液は褐色であった。配位子を０．０２５Ｍの濃度でトルエンと混合して表１に示す様々な配位子の溶液を調製した。
【０２６１】
それぞれの上記で調製した配位子溶液を、予め重量測定した８ミリリットル（ｍＬ）バイアル内に分与した。下記の表４に示す量の配位子を提供するのに十分な量の溶液を、各バイアルの中で使用した。
【０２６２】
配位子を収容する各バイアルに対して、１２０μＬの上記のように調製した前駆体溶液を添加し、金属−配位子混合溶液を形成した。金属−配位子混合溶液を収容するバイアルを、毎分６０回転（ｒｐｍ）で、２５℃で６０分間又は７５℃で３０分間若しくは４５分間のいずれかで撹拌し、金属−配位子錯体を形成した。
【０２６３】
実施例４−縮合反応
上記の錯化反応（実施例３）の完了時、２０３７ｍｇのＰＤＭＳ及び１２９．９ｍｇのＭＴＭを、乾燥ボックス内の金属−配位子錯体が入ったバイアル瓶内に注入した。次いで、各バイアル内の総容積が確実に少なくとも３ｍＬになるように、より多くのトルエンを添加した。実施例４のサンプルは、この様式で調製した。上記の前駆体を使用して、しかしながら配位子は全く使用せずに、陰性対照サンプルも調製した。陰性対照サンプルでは、２０３７ｍｇのＰＤＭＳ、１２９．９ｍｇのＭＴＭ、及びトルエン（合計量が３Ｌに達するのに十分な量）を、前駆体の入ったバイアル内に注入した。上記の表１に記載の配位子を使用して、しかしながら前駆体は全く使用せずに、追加の陰性対照サンプルも調製した。これらの追加の陰性対照サンプルでは、２０３７ｍｇのＰＤＭＳ、１２９．９ｍｇのＭＴＭ、及びトルエン（合計量が３Ｌに達するのに十分な量）を、配位子の入ったバイアル内に注入した。
【０２６４】
得られた、組成物の入ったバイアル瓶をドライボックスからフードに移し、激しく撹拌しながら１分間撹拌した（各組成物を均質化するために数百ｒｐｍ）。次に、このバイアル瓶をそれぞれ穿孔プレートで覆い、相対湿度レベル（ＲＨ）９５％で３０℃に維持した湿度オーブン内に配置した。
【０２６５】
上記実施例２に記載したように、恒湿炉内に４８時間置いた後、バイアルを恒湿炉から取り出し、視覚粘度を観察し記録した。これらの結果を表４に示す
【０２６６】
【表５−１】
2014528499.tif 000048
【０２６７】
【表５−２】
2014528499.tif 000049
【０２６８】
これらの実施例は、成分（Ａ）について上述され、本明細書に記載のように試験された触媒が縮合反応を触媒することができることを示している。本明細書に記載の組成物は、上記のもののようなスズ触媒を含まないものであり得る。理論に束縛されるものではないが、成分（Ａ）として本明細書に記載されている触媒は、スズ触媒を含有する同じ組成物と比較して、一部の縮合反応硬化性組成物において代替的、匹敵する又はより優れた硬化性能を提供し得る。
【手続補正書】
【提出日】平成26年7月25日(2014.7.25)
【手続補正１】
【補正対象書類名】特許請求の範囲
【補正対象項目名】全文
【補正方法】変更
【補正の内容】
【特許請求の範囲】
【請求項１】
成分（Ａ）及び（Ｂ）を含む組成物であって、
成分（Ａ）は、Ｆｅ（ＩＩ）前駆体及び配位子の触媒的に有効な量の反応生成物であり、前記Ｆｅ（ＩＩ）前駆体が、一般式Ｆｅ−Ａ２を有し、式中、各Ａは、独立して一価の有機基であり、前記Ｆｅ（ＩＩ）前駆体は、前記Ｆｅ（ＩＩ）前駆体と前記配位子の前記反応生成物とは異なり、前記配位子は、一般式（ｉｉ）、（ｉｉｉ）、（ｉｖ）、（ｖ）、（ｖｉ）、（ｖｉｉ）、（ｘｉｉｉ）、（ｘｖｉ）、（ｘｖｉｉ）、（ｘｖｉｉｉ）、（ｘｉｘ）、（ｘｘ）、（ｘｘｉ）、又は（ｘｘｉｉ）のうちの１つ、又は配位子５、１０、２３、３２、３３、３７、４１、４２、４３、４４、５０、５６、５８、６６、６８、７６、７８、８１、８３、１００、１０１、１０３、１０５、１０８、１０９、１１０、１１２、１１３、１１４、１１５、１１６、１１８、１２２、１２３、１２５、１３１、１４１、１５４、１６８、１６９、１７１、１７２、１７３、１７４、１７５、１７７、１７８、１７９、１８８、１８９、１９２、２０８、２３１、２３３、２３４、２３９、２４０、２５０、２６０、２６４、２６７、２６８、２７６、２７７、２７８、２７９、２８０、２８１、２８３、２８４、２８５のうちの１つであり、
一般式（ｉｉ）は、
【化１】
2014528499.tif 000109
であって、式中、下付き文字ａが０〜４の整数であって、下付き文字ａが＞１の時に、Ａ３が別のＡ３と結合して環状構造を形成し得ることを条件とし、Ａ１及び各Ａ３がＨ、一価の有機基、ハロゲン、及び無機基からそれぞれ独立して選択され、Ａ２が、別の構造（ｉｉ）に橋掛けされたエチレンと結合して橋掛け構造を形成し得ること、及びＡ２がメシチルでないことを条件として、Ａ２が一価の有機基であって、又は、
一般式（ｉｉｉ）は、
【化２】
2014528499.tif 000110
であって、式中、下付き文字ｂが、０〜４の整数であって、Ｑ２はＯＨ及びＳＡ１４から選択され、Ａ１４は、Ｈ、一価の有機基、ハロゲン、及び無機基から選択され、Ｑ４は、Ｏ、Ｓ、及びＣから選択され、Ｑ３は、Ｎ及びＣから選択され、Ａ１１は、Ｈ、一価の有機基、ハロゲン、及び無機基から選択され、各Ａ１３は、ｂが＞１の時に、Ａ１３が別のＡ１３と結合して環状構造を形成し得ることを条件として、一価の有機基、ハロゲン、及び無機基から独立して選択され、Ａ１２及びＡ１０は、Ｈ、一価の有機基、ハロゲン、無機基、及び無からそれぞれ独立して選択され、又は
一般式（ｉｖ）は、
【化３】
2014528499.tif 000111
であって、式中、Ｑ５は、Ｏ及びＳから選択され、Ａ２１、Ａ２３、Ａ２２、及びＡ２０は、Ｈ、一価の有機基、ハロゲン、及び無機基からそれぞれ独立して選択され、Ａ２０及びＡ２１が結合して環状構造を形成でき、及び／又はＡ２２とＡ２１が結合して環状構造を形成でき、及び／又はＡ２３及びＡ２４が結合して環状構造を形成し得ることを条件として、Ａ２４は、Ｈ、及び一価の有機基から選択され、又は
一般式（ｖ）は、
【化４】
2014528499.tif 000112
であって、式中、下付き文字ｃは、０〜４の整数であって、ｃが＞１である時に、Ａ３３が別のＡ３３と結合して環状構造を形成し得ることを条件として、各Ａ３３は、一価の有機基、ハロゲン、及び無機基から独立して選択され、Ａ３１及びＡ３２は、Ｈ及び一価の有機基からそれぞれ独立して選択され、又は
一般式（ｖｉ）は、
【化５】
2014528499.tif 000113
であって、式中、Ｑ８は、Ｏ及びＳから選択され、Ｑ９は、Ｎ及びＰから選択され、下付き文字ｄは、０〜４の整数であって、ｄが＞１の時、Ａ４３が別のＡ４３と結合して環状構造を形成し得ることを条件として、各Ａ４３は、一価の有機基、ハロゲン、及び無機基から独立して選択され、Ａ４１、Ａ４４、及びＡ４０は、Ａ４０及びＡ４４がメシチル又はメチルフェノールでないことを条件として、Ｈ及び一価の有機基からそれぞれ独立して選択され、及びＡ４２はＨ、一価の有機基、ハロゲン、及び無機基から選択され、又は
一般式（ｖｉｉ）は、
【化６】
2014528499.tif 000114
であって、式中、下付き文字ｅは０〜４の整数であって、各Ａ５３は、ｅが＞１の時に、Ａ５３が別のＡ５３と結合して環状構造を形成し得ることを条件として、一価の有機基、ハロゲン、及び無機基から独立して選択され、Ａ５２及びＡ５１は、Ａ５１及びＡ５２が結合して環状構造を形成し得ることを条件として、Ｈ、一価の有機基、ハロゲン、及び無機基からそれぞれ独立して選択され、又は
一般式（ｘｖｉｉｉ）は、
【化７】
2014528499.tif 000115
であって、式中、下付き文字ｘは、０〜４の整数であって、各Ａ１６１は、一価の有機基、ハロゲン、及び無機基から独立して選択され、Ａ１６２、Ａ１６３、及びＡ１６４は、それぞれ独立して一価の有機基であり、又は
一般式（ｘｉｘ）は、
【化８】
2014528499.tif 000116
であって、式中、下付き文字ａａは、０〜４の整数であって、下付き文字ｂｂは、０〜４の整数であって、各Ａ１７１は、一価の有機基、ハロゲン、及び無機基から独立して選択され、各Ａ１７２は、一価の有機基、ハロゲン、及び無機基から独立して選択され、Ａ１７３及びＡ１７４は、それぞれ独立して一価の有機基であり、又は
一般式（ｘｘ）は、
【化９】
2014528499.tif 000117
であって、式中、下付き文字ｃｃは０〜４の整数であって、各Ａ１８１は、一価の有機基、ハロゲン、及び無機基から独立して選択され、Ａ１８２は、一価の有機基であり、又は
一般式（ｘｘｉ）は、
【化１０】
2014528499.tif 000118
であって、式中、下付き文字ｄｄは０〜４の整数であって、各Ａ１９１は、一価の有機基、ハロゲン、及び無機基から独立して選択され、Ａ１９２、Ａ１９４、及びＡ１９５は、それぞれ独立して一価の有機基であって、Ａ１９３は、一価の有機基、Ｈ、ハロゲン、及び無機基から選択され、又は
一般式（ｘｘｉｉ）は、
【化１１】
2014528499.tif 000119
であって、式中、下付き文字ｅｅは、０〜４の整数であって、各Ａ２０１は、一価の有機基、ハロゲン、及び無機基から独立して選択され、Ａ２０２は、一価の有機基、Ｈ、ハロゲン、及び無機基から選択され、又は
【表１−１】
2014528499.tif 000120
【表１−２】
2014528499.tif 000121
【表１−３】
2014528499.tif 000122
【表１−４】
2014528499.tif 000123
【表１−５】
2014528499.tif 000124
【表１−６】
2014528499.tif 000125
【表１−７】
2014528499.tif 000126
【表１−８】
2014528499.tif 000127
成分（Ｂ）は、１分子当たり、平均して１個以上の加水分解性置換基を有するケイ素含有ベースポリマーである、組成物。
【請求項２】
条件（ａ）から（ｃ）のうちの１つが満たされ、
条件（ａ）が、各Ａがエステル基であって、又は、
条件（ｂ）が、各Ａがステアレートであって、又は、
条件（ｃ）が、各Ａがアセテートである、請求項１に記載の組成物。
【請求項３】
条件（Ａ）及び（Ｂ）のうちの１つが満たされ、
条件（Ａ）が、配位子が、配位子５、１０、２３、３２、３３、３７、４１、４２、４３、４４、５０、５６、５８、６６、６８、７６、７８、８０、８１、８３、１００、１０１、１０３、１０５、１０８、１０９、１１０、１１３、１１４、１１５、１１６、１１８、１２２、１２３、１２５、１３１、１４１、１５４、１６８、１６９、１７１、１７２、１７３、１７４、１７５、１７７、１７８、１７９、１８８、１８９、１９２、及び２０８から成る群から選択され、又は
条件（Ｂ）は、配位子が、配位子２３４、２３９、２４０、２５０、２６８、及び２８５から成る群から選択される、請求項１に記載の組成物。
【請求項４】
条件（Ｉ）から（Ｖ）のうちの１つが満たされ、
条件（Ｉ）は、各Ａが、エステル基であって、配位子が、５、１０、２３、３２、３３、３７、４１、４２、４３、４４、５０、５６、５８、６６、６８、７６、７８、８０、８１、８３、１００、１０１、１０３、１０５、１０８、１０９、１１０、１１３、１１４、１１５、１１６、１１８、１２２、１２３、１２５、１３１、１４１、１５４、１６８、１６９、１７１、１７２、１７３、１７４、１７５、１７７、１７８、１７９、１８８、１８９、１９２、２０８、２３４、２３９、２４０、２５０、２６８、又は２８５のうちの１つであって、又は
条件（ＩＩ）は、各Ａが、ステアレート基で、配位子は、表１の、５、１０、２３、３２、３３、３７、４１、４２、４３、４４、５０、５６、５８、６６、６８、７６、７８、８０、８１、８３、１００、１０１、１０３、１０５、１０８、１０９、１１０、１１３、１１４、１１５、１１６、１１８、１２２、１２３、１２５、１３１、１４１、１５４、１６８、１６９、１７１、１７２、１７３、１７４、１７５、１７７、１７８、１７９、１８８、１８９、１９２又は２０８のうちの１つであって、又は
条件（ＩＩＩ）は、各Ａがアセテート基であって、配位子は、２２７、２３０、２３１、２３３、２３４、２３９、２４０、２５０、２６８、又は２８５のうちの１つであって、又は
条件（ＩＶ）は、各Ａがステアレート基であって、配位子は、一般式（ｉｉ）、（ｉｉｉ）、（ｉｖ）、（ｖ）、（ｖｉ）、（ｖｉｉ）、（ｘｉｘ）、（ｘｘ）、（ｘｘｉ）、又は（ｘｘｉｉ）のうちの１つであって、又は
条件（Ｖ）は、各Ａがアセテート基であって、配位子は、一般式（ｘｉｉｉ）、（ｘｖｉ）、（ｘｖｉｉ）、又は（ｘｖｉｉｉ）のうちの１つである、請求項１に記載の組成物。
【請求項５】
成分（Ａ）及び（Ｂ）とは異なる少なくとも１つの追加成分を更に含み、前記少なくとも１つの追加成分が（Ｃ）架橋剤、（Ｄ）乾燥剤、（Ｅ）増量剤、可塑剤、又はこれらの組み合わせ、（Ｆ）充填剤、（Ｇ）処理剤、（Ｈ）殺生物剤、（Ｊ）難燃剤、（Ｋ）表面改質剤、（Ｌ）鎖延長剤、（Ｍ）末端封鎖剤、（Ｎ）非反応性結合剤、（Ｏ）老化防止添加剤、（Ｐ）水放出剤、（Ｑ）顔料、（Ｒ）レオロジー添加剤、（Ｓ）ビヒクル、（Ｔ）粘着付与剤、（Ｕ）腐食防止剤、及びこれらの組み合わせから成る群から選択される、請求項１〜４のいずれか一項に記載の組成物。
【請求項６】
前記縮合反応が、実施例２の方法に従って、サンプルを異なる粘度の参照標準を入れたバイアル瓶と並べて目視比較して検査したときに、２〜５の範囲の目視粘度値を有する反応生成物を生成する、請求項１〜５のいずれか一項に記載の組成物。
【請求項７】
前記組成物を作製するために、成分（Ａ）及び成分（Ｂ）から成る成分を混合する工程を含む、請求項１〜６のいずれか一項に記載の組成物を作製する方法。
【請求項８】
反応生成物を調製するために、請求項１〜６のいずれか一項に記載の組成物を水分に曝露する工程を含む方法。
【請求項９】
前記反応生成物が、ゴム類、ジェル、皮、及び樹脂から選択される形態を有する、請求項８に記載の方法で調製される反応生成物。
【請求項１０】
ｉ）一般式Ｆｅ−Ａ２のＦｅ前駆体であって、式中、各Ａは独立して一価の有機基である、Ｆｅ前駆体と、
ｉｉ）一般式（ｉｉ）、（ｉｉｉ）、（ｉｖ）、（ｖ）、（ｖｉ）、（ｖｉｉ）、（ｘｉｉｉ）、（ｘｖｉ）、（ｘｖｉｉ）、（ｘｖｉｉｉ）、（ｘｉｘ）、（ｘｘ）、（ｘｘｉ）、又は（ｘｘｉｉ）のうちの１つの配位子、又は配位子５、１０、２３、３２、３３、３７、４１、４２、４３、４４、５０、５６、５８、６６、６８、７６、７８、８１、８３、１００、１０１、１０３、１０５、１０８、１０９、１１０、１１２、１１３、１１４、１１５、１１６、１１８、１２２、１２３、１２５、１３１、１４１、１５４、１６８、１６９、１７１、１７２、１７３、１７４、１７５、１７７、１７８，１７９，１８８，１８９，１９２，２０８，２３４，２３９，２４０，２５０，２６８、又は２８５のうちの１つである配位子とを、反応させる工程を含む方法であって、
一般式（ｉｉ）は、
【化１２】
2014528499.tif 000128
であって、式中、下付き文字ａは０〜４の整数であって、Ａ１及び各Ａ３は、下付き文字ａが＞１の時に、Ａ３が別のＡ３と結合して環状構造を形成し得ることを条件として、Ｈ、一価の有機基、ハロゲン、及び無機基からそれぞれ独立して選択され、Ａ２が別の構造（ｉｉ）に橋掛けされたエチレンと結合して橋掛け構造を形成し得ること、及びＡ２がメシチルでないことを条件として、Ａ２は一価の有機基であって、又は、
一般式（ｉｉｉ）は、
【化１３】
2014528499.tif 000129
であって、式中、下付き文字ｂは、０〜４の整数であって、Ｑ２は、ＯＨ及びＳＡ１４から選択され、Ａ１４は、Ｈ、一価の有機基、ハロゲン、及び無機基から選択され、Ｑ４は、Ｏ、Ｓ及びＣから選択され、Ｑ３は、Ｎ及びＣから選択され、Ａ１１は、Ｈ、一価の有機基、ハロゲン及び、無機基から選択され、各Ａ１３は、ｂが＞１の時、Ａ１３が別のＡ１３と結合して環状構造を形成し得ることを条件として一価の有機基、ハロゲン、及び無機基から独立して選択され、Ａ１２及びＡ１０は、Ｈ、一価の有機基、ハロゲン、無機基及び無からそれぞれ独立して選択され、又は
一般式（ｉｖ）は、
【化１４】
2014528499.tif 000130
であって、式中、Ｑ５は、Ｏ及びＳから選択され、Ａ２１、Ａ２３、Ａ２２、及びＡ２０は、Ｈ、一価の有機基、ハロゲン、及び無機基からそれぞれ独立して選択され、Ａ２０及びＡ２１が結合して環状構造を形成でき、及び／又はＡ２２とＡ２１が結合して環状構造を形成でき、及び／又はＡ２３及びＡ２４が結合して環状構造を形成し得ることを条件として、Ａ２４は、Ｈ、及び一価の有機基から選択され、又は
一般式（ｖ）は、
【化１５】
2014528499.tif 000131
であって、式中、下付き文字ｃは０〜４の整数であって、ｃが＞１である時に、Ａ３３が別のＡ３３と結合して環状構造を形成し得ることを条件として、各Ａ３３は、一価の有機基、ハロゲン、及び無機基から独立して選択され、Ａ３１及びＡ３２は、Ｈ及び一価の有機基からそれぞれ独立して選択され、又は
一般式（ｖｉ）は
【化１６】
2014528499.tif 000132
であって、式中、Ｑ８は、Ｏ及びＳから選択され、Ｑ９は、Ｎ及びＰから選択され、下付き文字ｄは、０〜４の整数であって、ｄが＞１の時、Ａ４３が別のＡ４３と結合して環状構造を形成し得ることを条件として、各Ａ４３は、一価の有機基、ハロゲン、及び無機基から独立して選択され、Ａ４１、Ａ４４、及びＡ４０は、Ａ４０及びＡ４４がメシチル又はメチルフェノールでないことを条件として、Ｈ及び一価の有機基からそれぞれ独立して選択され、及びＡ４２はＨ、一価の有機基、ハロゲン、及び無機基から選択され、又は
一般式（ｖｉｉ）は、
【化１７】
2014528499.tif 000133
であって、式中、下付き文字ｅは０〜４の整数であって、ｅが＞１の時に、Ａ５３が別のＡ５３と結合して環状構造を形成し得ることを条件として、各Ａ５３は、一価の有機基、ハロゲン、及び無機基から独立して選択され、Ａ５２及びＡ５１は、Ａ５１及びＡ５２が結合して環状構造を形成し得ることを条件として、Ｈ、一価の有機基、ハロゲン、及び無機基からそれぞれ独立して選択され、又は
一般式（ｘｉｉｉ）は、
【化１８】
2014528499.tif 000134
であって、式中Ａ１１１は、Ｈ、一価の有機基、ハロゲン、及び無機基から選択され、Ａ１０２は、Ｈ及び一価の有機基から選択され、又は
一般式（ｘｖｉ）は、
【化１９】
2014528499.tif 000135
であって、式中、下付き文字ｔは０〜３の整数であって、下付き文字ｕは、１〜３の整数であって、各Ａ１４１及び各Ａ１４２は、一価の有機基、ハロゲン、及び無機基から独立して選択され、又は
一般式（ｘｖｉｉ）は、
【化２０】
2014528499.tif 000136
であって、式中、下付き文字ｗは、０〜４の整数であって、各Ａ１５１は、一価の有機基、ハロゲン、及び無機基から独立して選択され、及びＡ１５２及びＡ１５３は、一価の有機基、ハロゲン、及び無機基からそれぞれ独立して選択され、又は
一般式（ｘｖｉｉｉ）は、
【化２１】
2014528499.tif 000137
であって、式中、下付き文字ｘは、０〜４の整数であって、各Ａ１６１は、一価の有機基、ハロゲン、及び無機基から独立して選択され、Ａ１６２、Ａ１６３、及びＡ１６４は、それぞれ独立して一価の有機基であり、又は、
一般式（ｘｉｘ）は、
【化２２】
2014528499.tif 000138
であって、式中、下付き文字ａａは、０〜４の整数であって、下付き文字ｂｂは、０〜４の整数であって、各Ａ１７１は、一価の有機基、ハロゲン、及び無機基から独立して選択され、各Ａ１７２は、一価の有機基、ハロゲン、及び無機基から独立して選択され、Ａ１７３及びＡ１７４はそれぞれ独立して一価の有機基であって、又は
一般式（ｘｘ）は、
【化２３】
2014528499.tif 000139
であって、式中、下付き文字ｃｃは０〜４の整数であって、各Ａ１８１は、一価の有機基、ハロゲン、及び無機基から独立して選択され、Ａ１８２は、一価の有機基であって、又は
一般式（ｘｘｉ）は、
【化２４】
2014528499.tif 000140
であって、式中、下付き文字ｄｄは０〜４の整数であって、各Ａ１９１は、一価の有機基、ハロゲン、及び無機基から独立して選択され、Ａ１９２、Ａ１９４、及びＡ１９５は、それぞれ独立して一価の有機基であって、Ａ１９３は、一価の有機基、Ｈ、ハロゲン、及び無機基から選択され、又は
一般式（ｘｘｉｉ）は、
【化２５】
2014528499.tif 000141
であって、式中、下付き文字ｅｅは、０〜４の整数であって、各Ａ２０１は、一価の有機基、ハロゲン、及び無機基から独立して選択され、Ａ２０２は、一価の有機基、Ｈ、ハロゲン、及び無機基から選択され、又は
【表２−１】
2014528499.tif 000142
【表２−２】
2014528499.tif 000143
【表２−３】
2014528499.tif 000144
【表２−４】
2014528499.tif 000145
【表２−５】
2014528499.tif 000146
【表２−６】
2014528499.tif 000147
【表２−７】
2014528499.tif 000148
【表２−８】
2014528499.tif 000149
【表２−９】
2014528499.tif 000150
これによって、Ｆｅ−配位子錯体から成る反応生成物を作製する、方法。
【請求項１１】
条件（ａ）から（ｃ）のうちの１つが満たされ、
条件（ａ）は各Ａがエステル基であって、又は
条件（ｂ）は各Ａがステアレートであって、又は
条件（ｃ）は各Ａがアセテートである、請求項１０に記載の方法。
【請求項１２】
条件（Ａ）及び（Ｂ）のうちの１つが満たされ、
条件（Ａ）は、配位子が、配位子５、１０、２３、３２、３３、３７、４１、４２、４３、４４、５０、５６、５８、６６、６８、７６、７８、８０、８１、８３、１００、１０１、１０３、１０５、１０８、１０９、１１０、１１３、１１４、１１５、１１６、１１８、１２２、１２３、１２５、１３１、１４１、１５４、１６８、１６９、１７１、１７２、１７３、１７４、１７５、１７７、１７８、１７９、１８８、１８９、１９２、及び２０８から成る群から選択され、又は
条件（Ｂ）は、配位子が、配位子２３４、２３９、２４０、２５０、及び２８５から成る群から選択される、請求項１０に記載の方法。
【請求項１３】
条件（Ｉ）〜（Ｖ）のうちの１つが満たされ、
条件（Ｉ）は、各Ａがエステル基であって、配位子が、５、１０、２３、３２、３３、３７、４１、４２、４３、４４、５０、５６、５８、６６、６８、７６、７８、８０、８１、８３、１００、１０１、１０３、１０５、１０８、１０９、１１０、１１３、１１４、１１５、１１６、１１８、１２２、１２３、１２５、１３１、１４１、１５４、１６８、１６９、１７１、１７２、１７３、１７４、１７５、１７７、１７８、１７９、１８８、１８９、１９２、２０８、２３４、２３９、２４０、２５０、２６８、又は２８５のうちの１つであって、又は
条件（ＩＩ）は、各Ａがステアレート基であって、配位子は、表１の、５、１０、２３、３２、３３、３７、４１、４２、４３、４４、５０、５６、５８、６６、６８、７６、７８、８０、８１、８３、１００、１０１、１０３、１０５、１０８、１０９、１１０、１１３、１１４、１１５、１１６、１１８、１２２、１２３、１２５、１３１、１４１、１５４、１６８、１６９、１７１、１７２、１７３、１７４、１７５、１７７、１７８、１７９、１８８、１８９、１９２又は２０８のうちの１つであって、又は
条件（ＩＩＩ）は、各Ａがアセテート基であって、配位子は、２２７、２３０、２３１、２３３、２３４、２３９、２４０、２５０、２６８、又は２８５であって、又は
条件（ＩＶ）は、各Ａがステアレート基であって、配位子は、一般式（ｉｉ）、（ｉｉｉ）、（ｉｖ）、（ｖ）、（ｖｉ）、（ｖｉｉ）、（ｘｉｘ）、（ｘｘ）、（ｘｘｉ）、又は（ｘｘｉｉ）のうちの１つであって、又は
条件（Ｖ）は、各Ａがアセテート基であって、配位子は一般式（ｘｉｉｉ）、（ｘｖｉ）、（ｘｖｉｉ）、又は（ｘｖｉｉｉ）のうちの１つである、請求項１０に記載の方法。
【請求項１４】
前記Ｆｅ−前駆体及び前記配位子を加熱することを更に含む、請求項１０〜１３のいずれか一項に記載の方法。
【請求項１５】
副成物を含まない前記Ｆｅ−配位子錯体を得るために、前記反応生成物から前記副成物を除去することを更に含む、請求項１０〜１４のいずれか一項に記載の方法。
【国際調査報告】
2014528499.tif 000151
2014528499.tif 000152
2014528499.tif 000153
2014528499.tif 000154
2014528499.tif 000155
2014528499.tif 000156